(57)【特許請求の範囲】
【請求項１】
酸により溶解性が変化し、重量平均分子量がポリスチレン換算で１，０００以上５００，０００以下の高分子化合物であって、カルボニル基および芳香族基を含まず、かつ、以下に示す一般式（１）、一般式（２Ａ）または一般式（２Ｂ）で表わされる骨格の少なくとも一種を有することを特徴とするフォトレジスト用高分子化合物。
【化１】
0004034538.tif 000300
（上記一般式（１）中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。ただし、Ｒはヘテロ原子を含んでいてもよく、ＲおよびＲx1は、互いに環を形成していてもよい。）
【化２】
0004034538.tif 000301
（上記一般式中、Ｒx1の少なくとも１つはハロゲン原子またはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。ｎは２ないし２５の整数であり、Ｒ2を構成する炭素及びＲ2の結合している炭素から選ばれる少なくとも２つの炭素が結合し、縮環構造となっていてもよい。）
【請求項２】
酸により溶解性が変化し、重量平均分子量がポリスチレン換算で１，０００以上５００，０００以下の高分子化合物であって、カルボニル基および芳香族基を含まず、かつ、下記一般式（３Ａ）、一般式（３Ｂ）または一般式（３Ｃ）で表わされる骨格の少なくとも一種を含有することを特徴とするフォトレジスト用高分子化合物。
【化３】
0004034538.tif 000302
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
【請求項３】
酸により溶解性が変化し、重量平均分子量がポリスチレン換算で１，０００以上５００，０００以下の高分子化合物であって、カルボニル基および芳香族基を含まず、かつ、下記一般式（４Ａ）ないし（４Ｃ）、および（４Ｅ）ないし（４Ｈ）のいずれかで表わされる骨格の少なくとも一種を含有することを特徴とするフォトレジスト用高分子化合物。
【化４】
0004034538.tif 000303
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
【請求項４】
酸により溶解性が変化し、重量平均分子量がポリスチレン換算で１，０００以上５００，０００以下の高分子化合物であって、カルボニル基および芳香族基を含まず、かつ、下記一般式（ｕ−１）で表わされる繰り返し単位を含有する高分子化合物であることを特徴とするフォトレジスト用高分子化合物。
【化５】
0004034538.tif 000304
（上記一般式（ｕ−１）中、Ｒ2は同一でも異なっていてもよく、水素原子，ハロゲン原子または一価の有機基であり、Ｒ5は、以下に示す一般式（５）、（２Ａ）または（２Ｂ）で表わされる基である。Ｗは単結合または連結基を示す。）
【化６】
0004034538.tif 000305
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。ｎは２ないし２５の整数であり、ｍは０ないし３の整数である。ただし、Ｒはヘテロ原子を含んでいてもよく、Ｒ、Ｒ2，Ｒx1を構成する炭素，およびＲ，Ｒ2，Ｒx1の結合している炭素から選ばれる少なくとも２つの炭素が結合し、縮環構造となっていてもよい。）
【請求項５】
酸により溶解性が変化し、重量平均分子量がポリスチレン換算で１，０００以上５００，０００以下の高分子化合物であって、カルボニル基および芳香族基を含まず、かつ、下記一般式（ｕ−２ａ）、一般式（ｕ−２ｂ）または一般式（ｕ−２ｃ）で表わされる繰り返し単位の少なくとも一種を有することを特徴とするフォトレジスト用高分子化合物。
【化７】
0004034538.tif 000306
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。Ｗは同一でも異なっていてもよく，単結合または連結基を示す。ｎは２ないし２５の整数である。ただし、Ｒはヘテロ原子を含んでいてもよく、Ｒ、Ｒ2およびＲx1を構成する炭素，およびＲ、Ｒ2およびＲx1の結合している炭素から選ばれる少なくとも２つの炭素が結合し、縮環構造となっていてもよい。）
【請求項６】
酸により溶解性が変化し、重量平均分子量がポリスチレン換算で１，０００以上５００，０００以下の高分子化合物であって、カルボニル基および芳香族基を含まず、かつ、下記一般式（ｕ−３ａ）または一般式（ｕ−３ｃ）で表わされる繰り返し単位の少なくとも一種を有することを特徴とするフォトレジスト用高分子化合物。
【化８】
0004034538.tif 000307
（上記一般式中、Ｒx1の少なくとも１つはハロゲン原子またはハロゲン原子を含む１価の有機基であり、水素原子または一価の有機基である。Ｒ2は、同一でも異なっていてもよく、水素原子または一価の有機基である。）
【請求項７】
請求項１、請求項２、および請求項３のいずれか１項に記載のフォトレジスト用高分子化合物と光酸発生剤とを含有することを特徴とする感光性樹脂組成物。
【請求項８】
酸により溶解性が変化し、重量平均分子量がポリスチレン換算で１，０００以上５００，０００以下の高分子化合物であって、カルボニル基および芳香族基を含まず、かつ、下記一般式（ｕ−１）、一般式（ｕ−２ａ）ないし一般式（ｕ−２ｃ）、または一般式（ｕ−３ａ）および一般式（ｕ−３ｃ）で表わされる繰り返し単位の少なくとも一種を有するフォトレジスト用高分子化合物と、光酸発生剤とを含有することを特徴とする感光性樹脂組成物。
【化９】
0004034538.tif 000308
（上記一般式（ｕ−１）中、Ｒ2は同一でも異なっていてもよく、水素原子，ハロゲン原子または一価の有機基であり、Ｒ5は、以下に示す一般式（５）、（２Ａ）または（２Ｂ）で表わされる基である。Ｗは単結合または連結基を示す。）
【化１０】
0004034538.tif 000309
（上記一般式中、Ｒは脂環式骨格であり、Ｒx1の少なくとも１つはハロゲン原子を含む１価の有機基であり、残りは同一でも異なっていてもよく、水素原子または一価の有機基である。Ｒ2は、同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。ｎは２ないし２５の整数であり、ｍは０ないし３の整数である。ただし、Ｒはヘテロ原子を含んでいてもよく、Ｒ、Ｒ2，Ｒx1を構成する炭素，およびＲ，Ｒ2，Ｒx1の結合している炭素から選ばれる少なくとも２つの炭素が結合し、縮環構造となっていてもよい。）
【化１１】
0004034538.tif 000310
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。Ｗは同一でも異なっていてもよく，単結合または連結基を示す。ｎは２ないし２５の整数である。ただし、Ｒはヘテロ原子を含んでいてもよく、Ｒ、Ｒ2およびＲx1を構成する炭素，およびＲ、Ｒ2およびＲx1の結合している炭素から選ばれる少なくとも２つの炭素が結合し、縮環構造となっていてもよい。）
【化１２】
0004034538.tif 000311
（上記一般式中、Ｒx1の少なくとも１つはハロゲン原子またはハロゲン原子を含む１価の有機基であり、水素原子または一価の有機基である。Ｒ2は、同一でも異なっていてもよく、水素原子または一価の有機基である。）
【請求項９】
請求項７に記載の感光性樹脂組成物を含む樹脂層を基板上に形成する工程と、
前記樹脂層の所定の領域にＦ2レーザーによるパターン露光を施す工程と、
前記露光後の樹脂層を熱処理する工程と、
前記熱処理後の樹脂層をアルカリ水溶液で現像して、露光部または未露光部を選択的に溶解除去する工程とを具備することを特徴とするパターン形成方法。
【請求項１０】
請求項７に記載の感光性樹脂組成物を含む樹脂層を基板上に形成する工程と、
前記樹脂層の所定の領域にＦ2レーザーによるパターン露光を施す工程と、
前記露光後の樹脂層を熱処理する工程と、
前記熱処理後の樹脂層をアルカリ水溶液で現像して、露光部または未露光部を選択的に溶解除去してレジストパターンを形成する工程と前記レジストパターンをエッチングマスクとして用いて、前記基板をエッチングする工程とを具備することを特徴とする電子部品の製造方法。
【請求項１１】
酸により溶解性が変化し、重量平均分子量がポリスチレン換算で１，０００以上５００，０００以下の高分子化合物であって、カルボニル基および芳香族基を含まず、かつ、以下に示す一般式（１１）、一般式（１２Ａ）、または一般式（１２Ｂ）で表わされる骨格の少なくとも一種を有する高分子化合物であることを特徴とするフォトレジスト用高分子化合物。
【化１３】
0004034538.tif 000312
（上記一般式（１１）中、Ｒは脂環式骨格であり、ＲFの少なくとも１つはフッ素原子であり、残りは同一でも異なっていてもよく、水素原子または一価の有機基である。ＲPは水素原子または一価の有機基である。Ｒ2は同一でも異なっていてもよく、水素原子または一価の有機基である。ｕは０以上の整数である。ただし、Ｒはヘテロ原子を含んでいてもよく、ＲおよびＲF、Ｒ2は、互いに結合して環を形成していてもよい。）
【化１４】
0004034538.tif 000313
（上記一般式中、ＲFの少なくとも１つはフッ素原子であり、残りは同一でも異なっていてもよく、水素原子または一価の有機基である。ＲPは水素原子または一価の有機基である。Ｒ2は同一でも異なっていてもよく、水素原子または一価の有機基である。ｎは２ないし２５の整数であり、Ｒ2を構成する炭素及びＲ2の結合している炭素から選ばれる少なくとも２つの炭素が結合し、縮環構造となっていてもよい。）
【請求項１２】
請求項１１に記載のフォトレジスト用高分子化合物と光酸発生剤とを含有することを特徴とする感光性組成物。
【請求項１３】
請求項１２に記載の感光性樹脂組成物を含む樹脂層を基板上に形成する工程と、
前記樹脂層の所定の領域にＦ2レーザーによるパターン露光を施す工程と、
前記露光後の樹脂層を熱処理する工程と、
前記熱処理後の樹脂層をアルカリ水溶液で現像して、露光部または未露光部を選択的に溶解除去する工程とを具備することを特徴とするパターン形成方法。
【請求項１４】
請求項１２に記載の感光性樹脂組成物を含む樹脂層を基板上に形成する工程と、
前記樹脂層の所定の領域にＦ2レーザーによるパターン露光を施す工程と、
前記露光後の樹脂層を熱処理する工程と、
前記熱処理後の樹脂層をアルカリ水溶液で現像して、露光部または未露光部を選択的に溶解除去してレジストパターンを形成する工程と
前記レジストパターンをエッチングマスクとして用いて、前記基板をエッチングする工程とを具備することを特徴とする電子部品の製造方法。
【発明の詳細な説明】
【０００１】
【発明の属する技術分野】
本発明は、半導体素子などの製造工程における微細加工に用いられるレジスト組成物として好適な感光性組成物に係り、特に、波長１６０ｎｍ以下の、フッ素レーザー光、電子線、ＥＵＶおよびＸ線などの短波長光を露光エネルギー源として用いる際に特に好適な透明性感光性組成物に関する。
【０００２】
【従来の技術】
半導体素子などを始めとする電子部品の製造工程では、フォトリソグラフィー技術を用いて微細パターンが形成されている。かかる技術にはレジストが用いられており、次のような工程に沿って行なわれる。すなわち、まず、レジスト組成物を基板などの上に塗布してフォトレジスト膜となる薄膜を形成する。次いで、このフォトレジスト膜に対して露光を行なった後、現像、リンスなどの処理を施してレジストパターンを形成する。続いて、レジストパターンを耐エッチングマスクとして用いて、露出している基板などの表面をエッチングすることにより微細な幅の線や窓を開孔し、所望のパターンを形成する。最後に、基板上に残留したレジストパターンをアッシング除去してパターニングされた基板が得られる。
【０００３】
ここで、レジストを用いてパターンを形成する際の露光装置としては、通常ステッパーと呼ばれる縮小投影型露光装置が一般に用いられている。かかる露光装置では、光学像を投影して加工が行なわれるため、その解像性の限界は露光に用いる光の波長に依存している。近年の電子部品の多機能化、高密度化の飛躍的な進行に伴なって、より微細な回路が要求される。このため、より微細な加工を行なうために露光に用いる光源の短波長化が進んでいる。来るべきギガビットメモリ時代のデバイスの製造には、波長１５７ｎｍのＦ2エキシマレーザーを光源とすることが主流となるのは必須である。したがって、Ｆ2エキシマレーザーを露光光源として用いて、微細パターンの形成可能な透明性の高いレジスト材料が求められている。
【０００４】
なお、基板などに微細加工を施す際には、プラズマを用いたドライエッチングプロセスが確立されている。したがって、こうした微細加工をより効果的に行なう目的で、ドライエッチング耐性に優れたレジストを用いてレジストパターンを形成することが求められている。
【０００５】
最近は、このような点から芳香族化合物に代わり脂環式化合物を含有するレジストが注目されている。例えば特開平４−３９６６５号公報には、ドライエッチング耐性、短波長光に対する透明性とも良好なアルカリ現像用レジストが記載されている。ここでは、有橋脂環化合物であるアダマンタンを有する化合物を、他のアクリル酸エステル系化合物と共重合させることによってアルカリ溶解性を付与した重合体が用いられる。
【０００６】
また、有橋脂環化合物のうち５員環を示す脂環化合物として特開平７−１９９４６７号公報に示されたようなトリシクロデカニル構造を有するレジスト材料、脂環式基含有アクリル酸エステル系樹脂、および無水マレイン酸系樹脂をベース材料として含むものが数多く開発されている。しかしながら、これらの材料は、上述したような１６０ｎｍ以下の短波長光に対する吸収が大きい。このため、１６０ｎｍ以下の短波長光を露光光源として使用した場合には、レジスト膜の表面から離れた部分にまで露光光を十分に到達させることができない。その結果、従来のレジスト材料を用い、１６０ｎｍ以下の短波長光を露光光源として微細パターンを得ることが困難であるという問題があった。
【０００７】
【発明が解決しようとする課題】
上述したように、ナノメートルの微細パターンを実現するための感光性材料としては、１６０ｎｍ以下の短波長光に対する光の吸収が少ないことが要求され、得られたレジストパターンは、十分なドライエッチング耐性を有していることが必要である。
【０００８】
なお、これまで開発されてきたアクリル系脂環式化合物を含有するレジスト用として用いられる重合体を構成するほとんどの単量体にカルボニル基が含まれているため、１５７ｎｍにおける透明性が不足するなど、様々な問題が発生する。例えば、こうしたレジストは吸収が大きいので、露光時にレジスト膜の表面から離れた部分にまで露光光を十分に到達させることができない。したがって、従来のアクリル系脂環式化合物を含有するレジストを用いて、１５７ｎｍ以下の短波長光で露光を行なっても、解像性の高いパターンを形成することができない。
【０００９】
そこで、本発明は、１６０ｎｍ以下の短波長光源、特にフッ素レーザー光に対して透明性が優れるフォトレジスト用高分子化合物を提供することを目的とする。
【００１１】
さらに本発明は、１６０ｎｍ以下の短波長光源、特にフッ素レーザー光に対して透明性が優れるとともに、高いドライエッチング耐性を備え、アルカリ現像で密着性、解像性の良好なレジストパターンを形成し得る感光性樹脂組成物を提供することを目的とする。
【００１２】
またさらに、本発明は、上述したような感光性樹脂組成物を用いたパターン形成方法、およびこれを用いた電子部品の製造方法を提供することを目的とする。
【００１３】
【課題を解決するための手段】
上記課題を解決するために、本発明は、酸により溶解性が変化し、重量平均分子量がポリスチレン換算で１，０００以上５００，０００以下の高分子化合物であって、カルボニル基および芳香族基を含まず、かつ、以下に示す一般式（１）、一般式（２Ａ）または一般式（２Ｂ）で表わされる骨格の少なくとも一種を有することを特徴とするフォトレジスト用高分子化合物を提供する。
【００１４】
【化１８】
0004034538.tif 000002
【００１５】
（上記一般式（１）中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。ただし、Ｒはヘテロ原子を含んでいてもよく、ＲおよびＲx1は、互いに環を形成していてもよい。）
【００１６】
【化１９】
0004034538.tif 000003
【００１７】
（上記一般式中、Ｒx1の少なくとも１つはハロゲン原子またはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。ｎは２ないし２５の整数であり、Ｒ2を構成する炭素及びＲ2の結合している炭素から選ばれる少なくとも２つの炭素が結合し、縮環構造となっていてもよい。）
また本発明は、酸により溶解性が変化し、重量平均分子量がポリスチレン換算で１，０００以上５００，０００以下の高分子化合物であって、カルボニル基および芳香族基を含まず、かつ、下記一般式（３Ａ）、一般式（３Ｂ）または一般式（３Ｃ）で表わされる骨格の少なくとも一種を含有することを特徴とするフォトレジスト用高分子化合物を提供する。
【００１８】
【化２０】
0004034538.tif 000004
【００１９】
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
また本発明は、酸により溶解性が変化し、重量平均分子量がポリスチレン換算で１，０００以上５００，０００以下の高分子化合物であって、カルボニル基および芳香族基を含まず、かつ、下記一般式（４Ａ）ないし（４Ｃ）、および（４Ｅ）ないし（４Ｈ）のいずれかで表わされる骨格の少なくとも一種を含有することを特徴とするフォトレジスト用高分子化合物を提供する。
【００２０】
【化２１】
0004034538.tif 000005
【００２１】
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
また本発明は、酸により溶解性が変化し、重量平均分子量がポリスチレン換算で１，０００以上５００，０００以下の高分子化合物であって、カルボニル基および芳香族基を含まず、かつ、下記一般式（ｕ−１）で表わされる繰り返し単位を含有する高分子化合物であることを特徴とするフォトレジスト用高分子化合物を提供する。
【００２２】
【化２２】
0004034538.tif 000006
【００２３】
（上記一般式（ｕ−１）中、Ｒ2は同一でも異なっていてもよく、水素原子，ハロゲン原子または一価の有機基であり、Ｒ5は、以下に示す一般式（５）、（２Ａ）または（２Ｂ）で表わされる基である。Ｗは単結合または連結基を示す。）
【００２４】
【化２３】
0004034538.tif 000007
【００２５】
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。ｎは２ないし２５の整数であり、ｍは０ないし３の整数である。ただし、Ｒはヘテロ原子を含んでいてもよく、Ｒ、Ｒ2，Ｒx1を構成する炭素，およびＲ，Ｒ2，Ｒx1の結合している炭素から選ばれる少なくとも２つの炭素が結合し、縮環構造となっていてもよい。）
また本発明は、酸により溶解性が変化し、重量平均分子量がポリスチレン換算で１，０００以上５００，０００以下の高分子化合物であって、カルボニル基および芳香族基を含まず、かつ、下記一般式（ｕ−２ａ）、一般式（ｕ−２ｂ）または一般式（ｕ−２ｃ）で表わされる繰り返し単位の少なくとも一種を有することを特徴とするフォトレジスト用高分子化合物を提供する。
【００２６】
【化２４】
0004034538.tif 000008
【００２７】
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。Ｗは同一でも異なっていてもよく，単結合または連結基を示す。ｎは２ないし２５の整数である。ただし、Ｒはヘテロ原子を含んでいてもよく、Ｒ、Ｒ2およびＲx1を構成する炭素，およびＲ、Ｒ2およびＲx1の結合している炭素から選ばれる少なくとも２つの炭素が結合し、縮環構造となっていてもよい。）
また本発明は、酸により溶解性が変化し、重量平均分子量がポリスチレン換算で１，０００以上５００，０００以下の高分子化合物であって、カルボニル基および芳香族基を含まず、かつ、下記一般式（ｕ−３ａ）または一般式（ｕ−３ｃ）で表わされる繰り返し単位の少なくとも一種を有することを特徴とするフォトレジスト用高分子化合物を提供する。
【００２８】
【化２５】
0004034538.tif 000009
【００２９】
（上記一般式中、Ｒx1の少なくとも１つはハロゲン原子またはハロゲン原子を含む１価の有機基であり、水素原子または一価の有機基である。Ｒ2は、同一でも異なっていてもよく、水素原子または一価の有機基である。）
また本発明は、酸により溶解性が変化し、重量平均分子量がポリスチレン換算で１，０００以上５００，０００以下の高分子化合物であって、カルボニル基および芳香族基を含まず、かつ、前記一般式（１）、一般式（２Ａ）または一般式（２Ｂ）で表わされる骨格の少なくとも一種を有する高分子化合物であるフォトレジスト用高分子化合物と光酸発生剤とを含有することを特徴とする感光性樹脂組成物を提供する。
さらに本発明は、酸により溶解性が変化し、重量平均分子量がポリスチレン換算で１，０００以上５００，０００以下の高分子化合物であって、カルボニル基および芳香族基を含まず、かつ、前記一般式（３Ａ）、一般式（３Ｂ）または一般式（３Ｃ）で表わされる骨格の少なくとも一種を含有する高分子化合物であるフォトレジスト用高分子化合物と光酸発生剤とを含有することを特徴とする感光性樹脂組成物を提供する。
またさらに本発明は、酸により溶解性が変化し、重量平均分子量がポリスチレン換算で１，０００以上５００，０００以下の高分子化合物であって、カルボニル基および芳香族基を含まず、かつ、前記一般式（３Ａ）、一般式（３Ｂ）または一般式（３Ｃ）で表わされる骨格の少なくとも一種を含有する高分子化合物であるフォトレジスト用高分子化合物と光酸発生剤とを含有することを特徴とする感光性樹脂組成物を提供する。
【００３０】
さらに本発明は、酸により溶解性が変化し、重量平均分子量がポリスチレン換算で１，０００以上５００，０００以下の高分子化合物であって、カルボニル基および芳香族基を含まず、かつ、下記一般式（ｕ−１）、一般式（ｕ−２ａ）ないし一般式（ｕ−２ｃ）、または一般式（ｕ−３ａ）および一般式（ｕ−３ｃ）で表わされる繰り返し単位の少なくとも一種を有するフォトレジスト用高分子化合物と、光酸発生剤とを含有することを特徴とする感光性樹脂組成物を提供する。
【００３１】
【化２６】
0004034538.tif 000010
【００３２】
（上記一般式（ｕ−１）中、Ｒ2は同一でも異なっていてもよく、水素原子，ハロゲン原子または一価の有機基であり、Ｒ5は、以下に示す一般式（５）、（２Ａ）または（２Ｂ）で表わされる基である。Ｗは単結合または連結基を示す。）
【００３３】
【化２７】
0004034538.tif 000011
【００３４】
（上記一般式中、Ｒは脂環式骨格であり、Ｒx1の少なくとも１つはハロゲン原子を含む１価の有機基であり、残りは同一でも異なっていてもよく、水素原子または一価の有機基である。Ｒ2は、同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。ｎは２ないし２５の整数であり、ｍは０ないし３の整数である。ただし、Ｒはヘテロ原子を含んでいてもよく、Ｒ、Ｒ2，Ｒx1を構成する炭素，およびＲ，Ｒ2，Ｒx1の結合している炭素から選ばれる少なくとも２つの炭素が結合し、縮環構造となっていてもよい。）
【００３５】
【化２８】
0004034538.tif 000012
【００３６】
（上記一般式中、Ｒは脂環式骨格であり、Ｒx1の少なくとも１つはハロゲン原子を含む１価の有機基であり、残りは同一でも異なっていてもよく、メチル基、エチル基、イソプロピル基、ｎ−ブチル基、ｓ−ブチル基、ｔ−ブチル基、イソブチル基、およびペンチル基からなる群から選択される一価の有機基である。Ｒ2は、同一でも異なっていてもよく、水素原子または一価の有機基である。Ｗは同一でも異なっていてもよく，単結合または連結基を示す。ｎは２ないし２５の整数である。ただし、Ｒはヘテロ原子を含んでいてもよく、Ｒ、Ｒ2およびＲx1を構成する炭素，およびＲ、Ｒ2およびＲx1の結合している炭素から選ばれる少なくとも２つの炭素が結合し、縮環構造となっていてもよい。）
【００３７】
【化２９】
0004034538.tif 000013
【００３８】
（上記一般式中、Ｒx1の少なくとも１つはハロゲン原子またはハロゲン原子を含む１価の有機基であり、水素原子または一価の有機基である。Ｒ2は、同一でも異なっていてもよく、水素原子または一価の有機基である。）
また本発明は、酸により溶解性が変化し、重量平均分子量がポリスチレン換算で１，０００以上５００，０００以下の高分子化合物であって、カルボニル基および芳香族基を含まず、かつ、以下に示す一般式（１１）、一般式（１２Ａ）、または一般式（１２Ｂ）で表わされる骨格の少なくとも一種を有する高分子化合物であることを特徴とするフォトレジスト用高分子化合物を提供する。
【００３９】
【化３０】
0004034538.tif 000014
【００４０】
（上記一般式（１１）中、Ｒは脂環式骨格であり、ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。ｕは０以上の整数である。ただし、Ｒはヘテロ原子を含んでいてもよく、ＲおよびＲF、Ｒ2は、互いに結合して環を形成していてもよい。）
【００４１】
【化３１】
0004034538.tif 000015
【００４２】
（上記一般式中、ＲFの少なくとも１つはフッ素原子であり、残りは同一でも異なっていてもよく、水素原子または一価の有機基である。ＲPは水素原子または一価の有機基である。Ｒ2は同一でも異なっていてもよく、水素原子または一価の有機基である。ｎは２ないし２５の整数であり、Ｒ2を構成する炭素及びＲ2の結合している炭素から選ばれる少なくとも２つの炭素が結合し、縮環構造となっていてもよい。）
【００４８】
またさらに本発明は、前述の感光性樹脂組成物を含む樹脂層を基板上に形成する工程と、前記樹脂層の所定の領域にＦ2レーザーによるパターン露光を施す工程と、前記露光後の樹脂層を熱処理する工程と、前記熱処理後の樹脂層をアルカリ水溶液で現像して、露光部または未露光部を選択的に溶解除去する工程とを具備するパターン形成方法を提供する。
【００４９】
またさらに本発明は、前述の感光性樹脂組成物を含む樹脂層を基板上に形成する工程と、
前記樹脂層の所定の領域にＦ2レーザーによるパターン露光を施す工程と、
前記露光後の樹脂層を熱処理する工程と、
前記熱処理後の樹脂層をアルカリ水溶液で現像して、露光部または未露光部を選択的に溶解除去してレジストパターンを形成する工程と
前記レジストパターンをエッチングマスクとして用いて、前記基板をエッチングする工程とを具備する電子部品の製造方法を提供する。
【００５０】
以下、本発明を詳細に説明する。
【００５１】
本発明における感光性樹脂組成物の具体例としては、露光によって主鎖が切断され得る樹脂や、露光によって溶解度が向上する化合物を含有する樹脂組成物（ポジ型レジスト）、露光によって架橋し得る樹脂や、露光によって溶解性が低下する化合物を含有する樹脂組成物（ネガ型レジスト）が挙げられる。また、露光後、光化学反応を熱反応によって増幅する化学増幅型レジストが有効である。
【００５２】
ポジ型の化学増幅型レジストとしては、露光によって酸を発生しうる光酸発生剤と称される化合物、および酸により分解しうる結合を少なくともひとつ有する化合物、例えば、溶解抑止基を有する化合物、さらに、必要に応じて、アルカリ可溶性樹脂を含有する樹脂組成物が挙げられる。このようなポジ型の化学増幅型レジストは、未露光の状態では、可溶性抑止剤（または溶解抑止基）によって、アルカリ現像液への溶解性が抑えられている。
【００５３】
ネガ型の化学増幅型レジストとしては、光酸発生剤、アルカリ可溶性の樹脂、および酸によって前記樹脂成分を架橋しうる化合物、または酸によって溶解度が低下する化合物を含有する樹脂組成物が挙げられる。このようなネガ型の化学増幅型レジストは、露光部分で酸を発生させて架橋を促進させたり、極性を変化させることにより、アルカリ可溶性を低下させる。
【００５４】
本発明の感光性樹脂組成物は、主成分となる樹脂（フォトレジスト用高分子化合物）の骨格内にフッ素等のハロゲン原子が導入された環式構造を有する樹脂であることを特徴としている。こうした置換基を脂環式構造に導入することによって、その１６０ｎｍ以下における透明性や、アルカリ溶解性、ドライエッチング耐性、さらには基板との密着性の向上を図ることが可能となった。
【００５５】
本発明のフォトレジスト用高分子化合物は、５員環，６員環および７員環の少なくとも１種の環構造の組み合わせからなる有橋脂環式骨格（以下、「有橋脂環式骨格」とする。）を有するアルコールまたはフッ素を有する。このような有橋脂環式骨格を導入することによって、ドライエッチング耐性を向上させることができる。
【００５６】
ここで、有橋脂環式骨格としては、ＣnＨ2n（ｎは５または６）で表される環状シクロ化合物やその組み合わせによって形成される環状ビシクロ化合物、環状トリシクロ化合物、およびそれらの縮合環などが挙げられる。具体的には、ノルボニル環、アダマンチル環、ジシクロペンタン環、トリシクロデカン環、テトラシクロドデカン環、ボルネン環、デカヒドロナフタレン環、ポリヒドロアントラセン環、トリシクレン、コレステリック環などのステロイド骨格、タンジュウサン、ジギタロイド類、ショウノウ環、イソショウノウ環、セスキテルペン環、サントン環、ジテルペン環、トリテルペン環、およびステロイドサポニン類などが例示される。こうした脂環式骨格を、本発明の一般式（１）で表わされるフォトレジスト用高分子化合物におけるＲとして導入することができる。脂環式骨格Ｒ中には、環を構成する元素として、あるいは置換基として、酸素、窒素、フッ素、塩素、臭素、およびヨウ素等のヘテロ原子が含まれていてもよい。本発明の一般式（１）で表わされるフォトレジスト用高分子化合物におけるＲとしては、ドライエッチング耐性が高くなる点からノルボルニル環、アダマンチル環、ジシクロペンタン環、デカヒドロナフタレン環、およびトリシクロデカン環が好ましい。
【００５７】
本発明のフォトレジスト用高分子化合物において、Ｒx1として導入され得る電子吸引性基としてはハロゲン原子を含む１価の有機基が望ましく、このハロゲン原子を含む１価の有機基としては、例えば、トリフルオロメチル基、ペンタフルオロエチル基、ヘプタフルオロプロピル基、ノナフルオロブチル基、フルオロ基、クロロ基、ブロモ基、ヨード基、トリクロロメチル基、ペンタクロロエチル基、ヘプタクロロプロピル基、ノナクロロブチル基、トリブロモメチル基、ペンタブロモエチル基、ヘプタブロモプロピル基、ノナブロモブチル基、およびトリヨードメチル基等が挙げられる。なお、ハロゲン原子としては、フッ素、塩素、臭素、およびヨウ素等を用いることができるが、特にアルカリ溶解性が高くなる点から、フッ素原子が好ましい。すなわち、Ｒx1として導入され得るハロゲン原子を含む１価の有機基としては、トリフルオロメチル基、ペンタフルオロエチル基、ヘプタフルオロプロピル基、およびノナフルオロブチル基が好ましい。
【００５８】
また、Ｒx1として導入され得る１価の有機基としては、例えば、ペンチル基、シクロヘキシル基、メチル基、エチル基、プロピルブチル基、ｎ−ブチル基、イソブチル基、ｓ−ブチル基、ｔ−ブチル基、シクロヘキシルメチル基、イソプロピル基、アリル基、プロパルギル基、シクロヘキシルメチルエチル基、炭化水素基、ペンタシクロアルキル基、テトラシクロアルキル基、デカニル基、コラニル基、トリシクロアルキル基、ビシクロアルキル基、ヘテロシクロアルキル基、テルペノイド骨格を有する基、およびシアノ基が挙げられる。より具体的には、例えば、フェニル、ナフチル、メチル、エチル、プロピル、ブチル、ペンチル、ヘキシル、ヘプチル、オクチル、ノニル、デカニル、ウンデカニル、ドデカニル、シクロヘキシル、トリシクロ［３．３．１．１3,7］デカニル、シクロペンチル、シクロヘプチル、シクロオクチル、シクロノニル、シクロデカニル、トリシクロデカニル、２−メチル−トリシクロ［３．３．１．１3,7］デカニル、アンドロスト−４−エン−３，１１，１７−トリオン−イル、２１−アセトキシプレグナン−１１，２０−ジオン−３−イル、プレグナン−１１，２０−ジオン−３−イル、コレスト−４−エン−３−イル、１７，２１−ジヒドロキシ−５α−プレグナン−１１，２０−ジオン−３−イル、３，１７−ジヒドロキシ−５α−プレグナン−１１，２０−ジオン−２１−イル、ビシクロ［４，４，０］デカニル、エチオアロコラニル、３−ヒドロキシ−アンドロスタン−１７−イル、ヒドロキシアンドロスタニル、１−１’−オキソエチル−３−メトキシ−４−フェニル、ベンゾフラニル、ベンゾチアゾリル、３−ヒドロキシエストロ−４−エン−１７−イル、ヒドロキシエストロ−４−エニル、１，４−アンドロスタジエン−３−オン−１７−イル、１，７，７−トリメチルビシクロ［２，２，１］ヘプタン−２−イル、１，７，７−トリメチルビシクロ［２，２，１］ヘプタン−２−オン−３−イル、２４−Ｒ−エルゴスト−５−エン−３−イル、４，７，７−トリメチル−３−オキソビシクロ［２，２，１］ヘプタン−２−イル、セバジニル、セビニル、クリドニニル、３，７−ジヒドロキシフラニル、３−ヒドロキシコラニル、７−ヒドロキシコラニル、コラニル、コレスタニル、３−コレスタニル、コレストラリル、３，７，１２−トリヒドロキシ−５β−コラン−２４−イル、スティグマスタ−７，２２−ジエン−３−イル、クロステボリル、コルチコステロニル、コルチソニル、コルトリル、コルトロニル、シクロヘキシルカルビニル、７−デヒドロコレステリル、３，７，１２−トリオキソフラン−２４−イル、プレグン−４−エン−３，１１，２０−トリオン−２１−イル、１，３−シクロヘキサンジオン−５−イル、エスゴスタニル、エルゴスト−７−エン−３−イル、ペンタデカニル、ヘキサデカニル、ヘプタデカニル、オクタデカニル、ノナデカニル、オキサシクロヘキサデカン−２−オン−３−イル、ヒドロキシコレステロール−３−イル、４−ヒドロキシ−エストロ−４−エン−３−オン−１７−イル、エキソ−１，７，７−トリメチルビシクロ［２，２，１］ヘプタン−２−イル、ケトプロゲステロニル、ルピニニル、ノボブノロリル、６−メチルプレグン−４���エン−３，２０−ジオン−１１−イル、（１α，２β，５α）−５−メチル−２−（１−メチルエチル）−シクロヘキシル、（１α，２β，５α）−５−メチル−２−（１−ヒドロキシ−１−メチルエチル）−シクロヘキシル、ノルコラニル、ジヒドロ−４Ｈ−ジメチル−２（３Ｈ）−フラノン−３−イル、ピネン−イル、プレゴン−６−イル、シクロデカノン−２−イル、１，２−シクロデカンジオン−３−イル、（３β，５α）−スティグマスタン−３−イル、α−ヒドロキシ−α，α，４−トリメチル−３−シクロヘキセン−５−イル、ソラニド−５−エン−３−イル、（３β，２２Ｅ）−スティグマスタ−５，２２−ジエン−３−イル、タラキサステリル、およびタラキセリルが挙げられる。こうした１価の有機基は、一般式（２Ａ）ないし（２Ｃ）等におけるＲ2として導入することができる。さらに、一般式（３Ａ）、（３Ｂ）および（３Ｃ）におけるＲx3またはＲ4として導入することもできる。１価の有機基としては、炭素数１ないし１５の炭化水素基が好ましく、特に、水素原子、メチル基、エチル基、イソプロピル基、ｎ−ブチル基、ｓ−ブチル基、ｔ−ブチル基、イソブチル基およびペンチル基が好ましい。
【００５９】
Ｒ2として導入され得るハロゲン原子としては、フッ素、塩素、臭素、およびヨウ素等が挙げられる。
【００６０】
また、Ｒx3として導入され得るフッ素原子を含む一価の有機基としては、例えば、トリフルオロメチル基、ペンタフルオロエチル基、ペンタフルオロプロピル基、およびノナフルオロブチル基等が挙げられる。これらの中でも、特にトリフルオロメチル基、ペンタフルオロエチル基、ヘプタフルオロプロピル基、およびノナフルオロブチル基が好ましい。さらに，フルオロ基もＲx3として好ましい。
【００６１】
Ｒx6として導入され得る、ハロゲン原子を含む二価の有機基としては、例えば、ジフルオロメチレン基、テトラフルオロエチレン基、ヘキサフルオロプロピレン基、オクタフルオロブチレン基、ジクロロメチレン基、テトラクロロエチレン基、ヘキサクロロプロピレン基、オクタクロロブチレン基、ジブロモメチレン基、テトラブロモエチレン基、ヘキサブロモプロピレン基、オクタブロモブチレン基、およびジヨードメチレン基等が挙げられる。これらの中でも、特にジフルオロメチレン基、テトラフルオロエチレン基、ヘキサフルオロプロピレン基、およびオクタフルオロブチレン基が好ましい。
【００６２】
また本発明の一般式（ｕ−１）においてＷとして導入され得る連結基としては、例えば、−Ｏ−、−ＣＨ2−、−Ｃ（ＣＨ3）2−、−Ｃ（ＣＨ2ＣＨ2）2−、−Ｃ（ＣＨ2ＣＨ2ＣＨ2）2−、−（ＣＨ2ＣＨ2ＣＨ2ＣＨ2）2−、−Ｃ（＝Ｓ）−、および−Ｃ（＝Ｏ）−等が挙げられる。また、Ｗとして単結合を導入してもよい。
【００６３】
重合性二重結合を有するフォトレジスト用高分子化合物としては、下記一般式（３Ａ）ないし（３Ｃ）で表わされるアダマンタンの一部の炭素―炭素原子との間に酸素原子が導入された化合物、あるいはトリシクロデカ（モノ）ジエン、テトラシクロデカ（モノ）ジエンにフッ素原子が導入された化合物などが挙げられる。
【００６４】
【化３５】
0004034538.tif 000016
【００６５】
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
この場合、アダマンタンやトリシクロデカン、テトラシクロデカン、ヒドロナフタレン骨格を側鎖に有すると更に好ましい。
【００６６】
本発明に係るフォトレジスト用高分子化合物は、例えば、フッ素が導入された有橋脂環式骨格を有するモノマーとして重合性二重結合を分子中に有するモノマーを用い、ラジカル重合やアニオン重合、カチオン重合やチーグラーナッター触媒下で重合させることによって合成することができる。
【００６７】
また、かかるフォトレジスト用高分子化合物が、フッ素原子が導入された脂環式骨格を側鎖に有する繰り返し単位を含有する場合には、ドライエッチング耐性と密着性に優れるため望ましいものとなる。
【００６８】
特に、脂環式骨格として、上述した一般式（３Ａ）ないし（３Ｃ）で表わされるようなアダマンタン骨格を有する場合には、重合性が高くかつ任意の組成比率で重合可能なため望ましいものとなる。
【００６９】
一般に、ポリマー主鎖に脂環族を有するような重合性二重結合は、チーグラーナッター触媒を用いることによって、高分子量のポリマーを得ることができる。しかしながら本発明における高分子化合物は、分子量が低くても成膜さえできれば何等問題ない。このため、ラジカル重合などの簡便な手法を用いて重合して、低分子量化合物と高分子量化合物との混合した状態で用いてもよい。
【００７０】
本発明におけるフォトレジスト用高分子化合物は、フッ素含有脂環式樹脂ということができ、ヒドロキシル基を２個以上有し、かつ共役多環縮合芳香族骨格を有する、多価アルコールを用いて、両者を反応させたフォトレジスト用高分子化合物を用いることもできる。この場合、多価アルコールは、複数の化合物を混在してもかまわない。
【００７１】
なお、本発明の感光性樹脂組成物においては、例えばポリフルオロ置換基またはポリノルボルネン結合が同時に混在していてもかまわない。
【００７２】
ただし、レジストの短波長光に対する透明性を考慮すると、本発明のフォトレジスト用高分子化合物は、ベンゼン核など短波長域での光吸収の大きい分子骨格を有していない化合物と共重合させて得ることが好ましい。具体的には、本発明のフォトレジスト用高分子化合物の波長１５７ｎｍの光に対する吸光度は、１μｍ当り４以下であることが望まれる。
【００７３】
また、その重量平均分子量（Ｍｗ、以下「平均分子量」とする）は、ポリスチレン換算で１，０００〜５００，０００の範囲内に設定されることが好ましく、１，５００〜５０，０００がより好ましい。高分子化合物の平均分子量が１，０００未満の場合には、機械的強度の充分なレジスト膜を成膜するうえで不利となるおそれがある。一方、高分子化合物の平均分子量が５００，０００を越えると、解像性の良好なレジストパターンを形成することが困難となるからである。本発明のフォトレジスト用高分子化合物は、通常、本発明の化合物と他の共重合体とのさまざまな分子量成分とともに存在する。本発明の高分子化合物は、比較的低い分子量においても効力を発揮し、例えば１，０００〜２，０００の平均分子量に多く局在していてもよい。この場合には、場合も不均一な溶解を抑制するので望ましいものとなる。さらに本発明の高分子化合物中には、多くの単量体が残存しても成膜に問題なければ何等さしつかえない。
【００７４】
本発明のフォトレジスト用高分子化合物においては、フルオロ置換基の含有量が、レジスト組成物の固形分中１０重量％以上となるように各成分が配合されることが好ましい。フルオロ置換機の含有量が１０重量％未満の場合には、アルカリ現像で解像性と密着性の良好なレジストパターンを形成することが困難となるうえ、得られるレジストパターンのドライエッチング耐性が低下する傾向もあるためである。
【００７５】
本発明のフォトレジスト用高分子化合物は、フルオロ基が導入された有橋脂環式骨格を有するモノマーを重合させて得られるが、他にさまざまなビニル系化合物と共重合させてもよい。例えば、以下のようなビニル系化合物が挙げられる。すなわち、ビニルメチルカルボキシド、ビニルエチルカルボキシド、ビニルプロピルカルボキシド、ビニルｔ−ブチルカルボキシド、ビニルテトラヒドロピラニルカルボキシド、ビニルメトキシメチルカルボキシド、ビニルエトキシメチルカルボキシド、ビニルエトキシエチルカルボキシド、イソプロペニルメチルカルボキシド、イソプロペニルエチルカルボキシド、イソプロペニルプロピルカルボキシド、イソプロペニルｔ−ブチルカルボキシド、イソプロペニルテトラヒドロピラニルカルボキシド、イソプロペニルメトキシメチルカルボキシド、イソプロペニルエトキシメチルカルボキシド、イソプロペニルエトキシエチルカルボキシド、ビニルメチルケトン、ビニルエチルケトン、ビニルプロピルケトン、ビニルｔ−ブチルケトン、ビニルテトラヒドロピラニルケトン、ビニルメトキシメチルケトン、ビニルエトキシメチルケトン、ビニルエトキシエチルケトン、イソプロペニルメチルケトン、イソプロペニルエチルケトン、イソプロペニルプロピルケトン、イソプロペニルｔ−ブチルケトン、イソプロペニルテトラヒドロピラニルケトン、イソプロペニルメトキシメチルケトン、イソプロペニルエトキシメチルケトン、イソプロペニルエトキシエチルケトン、ビニルメチルカルボネート、ビニルエチルカルボネート、ビニルプロピルカルボネート、ビニルｔ−ブチルカルボネート、ビニルテトラヒドロピラニルカルボネート、ビニルメトキシメチルカルボネート、ビニルエトキシメチルカルボネート、ビニルエトキシエチルカルボネート、イソプロペニルメチルカルボネート、イソプロペニルエチルカルボネート、イソプロペニルプロピルカルボネート、イソプロペニルｔ−ブチルカルボネート、イソプロペニルテトラヒドロピラニルカルボネート、イソプロペニルメトキシメチルカルボネート、イソプロペニルエトキシメチルカルボネート、イソプロペニルエトキシエチルカルボネート、ビニルカルボン酸、およびイソプロペニルカルボン酸などである。
【００７６】
また、フォトレジスト用高分子化合物のアルカリ溶解性調整やレジストの基板との密着性向上の観点からは、次のような化合物と共重合させることが好ましい。例えば、ビニルカルボン酸、イソプロペニルカルボン酸、およびこれらのカルボニルエステル置換体、ビニルフェノール、ビニルナフトール、ナフトールオキシメタクリレート、およびＳＯ2などのアルカリ可溶性化合物などである。さらに、これらアルカリ可溶性化合物のアルカリ可溶性基について、溶解抑止能を有する酸分解性基で保護してなる化合物を共重合させても構わない。
【００７７】
その酸分解性基としては、例えばカルボン酸のエステルが挙げられる。具体的には、カルボン酸のエステル、カルボン酸のエーテル、カルボン酸のアセタール、カルボン酸のケタール、カルボン酸のサイクリックオルソエステル、カルボン酸のシリルケテンアセタール、カルボン酸のシリルエーテル、カルボン酸の非環状アセタール類またはケタール類、カルボン酸のサイクリックアセタール類またはケタール類、およびカルボン酸のシアノヒドリン類などが挙げられる。具体的には、イソプロピルエステル、テトラヒドロピラニルエステル、テトラヒドロフラニルエステル、メトキシエトキシメチルエステル、２−トリメチルシリルエトキシメチルエステル、３−オキソシクロヘキシルエステル、イソボルニルエステル、トリメチルシリルエステル、トリエチルシリルエステル、イソプロピルジメチルシリルエステル、ジ−ｔ−ブチルメチルシリルエステル、オキサゾール、２−アルキル−１，３−オキサゾリン、４−アルキル−５−オキソ−１，３−オキサゾリン、５−アルキル−４−オキソ−１，３−ジオキソランなどのエステル類；ｔ−ブトキシカルボニルエーテル、ｔ−ブトキシメチルエーテル、４−ペンテニロキシメチルエーテル、テトラヒドロピラニルエーテル、３−ブロモテトラヒドロピラニルエーテル、１−メトキシシクロヘキシルエーテル、４−メトキシテトラヒドロピラニルエーテル、４−メトキシテトラヒドロチオピラニルエーテル、１，４−ジオキサン−２−イルエーテル、テトラヒドロフラニルエーテル、２，３，３ａ，４，５，６，７，７ａ−オクタヒドロ−７，８，８−トリメチル−４，７−メタノベンゾフラン−２−イルエーテル、ｔ−ブチルエーテル、トリメチルシリルエーテル、トリエチルシリルエーテル、トリイソプロピルシリルエーテル、ジメチルイソプロピルシリルエーテル、ジエチルイソプロピルシリルエーテル、ジメチルセキシルシリルエーテル、ｔ−ブチルジメチルシリルエーテルなどのエーテル類；メチレンアセタール、エチリデンアセタール、２，２，２−トリクロロエチリデンアセタール、２，２，２−トリブロモエチリデンアセタール、２，２，２−トリヨードエチリデンアセタールなどのアセタール類；１−ｔ−ブチルエチリデンケタール、イソプロピリデンケタール（アセトニド）、シクロペンチリデンケタール、シクロヘキシリデンケタール、シクロヘプチリデンケタールなどのケタール類；メトキシメチレンアセタール、エトキシメチレンアセタール、ジメトキシメチレンオルソエステル、１−メトキシエチリデンオルソエステル、１−エトキシエチリデンオルソエステル、１，２−ジメトキシエチリデンオルソエステル、１−Ｎ，Ｎ−ジメチルアミノエチリデンオルソエステル、２−オキサシクロペンチリデンオルソエステルなどのサイクリックオルソエステル類；トリメチルシリルケテンアセタール、トリエチルシリルケテンアセタール、トリイソプロピルシリルケテンアセタール、ｔ−ブチルジメチルシリルケテンアセタールなどのシリルケテンアセタール類；ジ−ｔ−ブチルシリルエーテル、１，３−１’，１’，３’，３’−テトライソプロピルジシロキサニリデンエーテル、テトラ−ｔ−ブトキシジシロキサン−１，３−ジイリデンエーテルなどのシリルエーテル類；ジメチルアセタール、ジメチルケタール、ビス−２，２，２−トリクロロエチルアセタール、ビス−２，２，２−トリブロモエチルアセタール、ビス−２，２，２−トリヨードエチルアセタール、ビス−２，２，２−トリクロロエチルケタール、ビス−２，２，２−トリブロモエチルケタール、ビス−２，２，２−トリヨードエチルケタール、ジアセチルアセタール、ジアセチルケタールなどの非環状アセタール類またはケタール類；１，３−ジオキサン、５−メチレン−１，３−ジオキサン、５，５−ジブロモ−１，３−ジオキサン、１，３−ジオキソラン、４−ブロモメチル−１，３−ジオキソラン、４−３’−ブテニル−１，３−ジオキソラン、４，５−ジメトキシメチル−１，３−ジオキソランなどのサイクリックアセタール類またはケタール類；Ｏ−トリメチルシリルシアノヒドリン、Ｏ−１−エトキシエチルシアノヒドリン、Ｏ−テトラヒドロピラニルシアノヒドリンなどのシアノヒドリン類などを挙げることができる。
【００７８】
本発明においては、これらの酸分解性基の中でもｔ−ブチル基、エトキシエチル基、３−カルボニルシクロヘキシル基、イソボルニル基、トリメチルシリル基、テトラヒドロピラニル基、アザカルボニル基や、３級エステル構造を有する脂環化合物、例えば２アルキルアダマンチルカルボニルエステル、ジアルキルモノアダマンチルメタノールカルボニルエステル、メンタンジオールの３級カルボニルエステル、ヒドロキシピナノンのカルボニルエステル化合物が、酸で容易に分解される点で好ましい。
【００７９】
なお、上記一般式（１）および（２Ａ）におけるＯＲx1がＯＨの場合には、こうした酸分解性基が導入されている場合がある。
【００８０】
上述したような酸分解性基は、ドライエッチング耐性の観点からは、これら自身も、脂環式化合物であることが望ましい。すなわち、酸の作用により脂環を脱離して、カルボン酸を生成し得るモノマーを、高分子化合物の共重合体成分として使用することが望ましい。かかるモノマーとしては、ビニルピラニルカルボネートやイソプロペニルピラニルカルボネート、ピラニル保護されたカルボニル基を側鎖に有する脂環ビニルカルボニルエステル／イソプロペニルカルボニルエステル、メンタンジオールの三級ビニルカルボニルエステル／イソプロペニルカルボニルエステルが望ましい。さらには、２−アルキル−２−アダマンタノールのビニルカルボニルエステル／イソプロペニルカルボニルエステルや、２アダマンチルプロパノールや、ジアルキルモノアダマンチルメタノールのビニルカルボニルエステル／イソプロペニルカルボニルエステルなどがより望ましい。
【００８１】
本発明の感光性樹脂組成物は高分子化合物中のみならず、後述するような添加剤（溶解抑止剤）の構造の一部にも、アルカリ可溶性基を保護したこれらの酸分解性基を有することが望ましい。
【００８２】
なお、上述したような共重合体を、本発明の感光性樹脂組成物におけるベース樹脂として用いる場合は、酸分解性基を有するビニル系化合物などの成分の他の共重合比を、共重合体中１０〜８０モル％、さらには１５〜７０モル％の範囲内に設定することが好ましい。何となれば、１０モル％未満では充分な溶解抑止能を発揮することが難しく、８０モル％を越えると解像性の良好なレジストパターンを形成することが困難となるからである。
【００８３】
次に、本発明にかかる他のフォトレジスト用高分子化合物およびその原料となる単量体化合物について説明する。本発明者らは、脂環式骨格と水酸基とを含む高分子化合物の特定の位置にフッ素原子を導入することによって、水酸基の酸性が上昇し、アルカリ現像液に対する溶解性が著しく向上することを見出した。これによって、短波長において吸収の強いカルボニル等の構造を、高分子化合物中から排除することができるといった効果が得られる。このため、波長１６０ｎｍ以下の短波長における透明性が著しく向上する。
【００８４】
こうしたフォトレジスト用高分子化合物は、以下に示す一般式（１１）、一般式（１２Ａ）、または一般式（１２Ｂ）で表わされる骨格の少なくとも一種を有する。
【００８５】
【化３６】
0004034538.tif 000017
【００８６】
（上記一般式（１１）中、Ｒは脂環式骨格であり、ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。ｕは０以上の整数である。ただし、Ｒはヘテロ原子を含んでいてもよく、ＲおよびＲF、Ｒ2は、互いに結合して環を形成していてもよい。）
【００８７】
【化３７】
0004034538.tif 000018
【００８８】
（上記一般式中、ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。ｎは２ないし２５の整数であり、Ｒ2を構成する炭素及びＲ2の結合している炭素から選ばれる少なくとも２つの炭素が結合し、縮環構造となっていてもよい。）
上述したような一般式（１１）、一般式（１２Ａ）または一般式（１２Ｂ）で表わされる骨格を有するフォトレジスト用高分子化合物は、５員環、６員環および７員環の少なくとも１種の環構造の組み合わせからなる有橋脂環式骨格（以下、「有橋脂環式骨格」と称する）を有するアルコールのα炭素にフッ素原子を直接結合させている。このような有橋脂環式骨格を導入することによって、高分子化合物のドライエッチング耐性を向上させることができる。
【００８９】
こうした一般式で表わされる構造における脂環式骨格、例えば一般式（１１）におけるＲなどは、高分子化合物の側鎖および主鎖のいずれに含まれていてもよい。
【００９０】
脂環式骨格が側鎖に存在する高分子化合物の繰り返し単位は、以下に示す一般式（ｕ−１１）で表わすことができる。
【００９１】
【化３８】
0004034538.tif 000019
【００９２】
（上記一般式（ｕ−１１）中、Ｒ2は同一でも異なっていてもよく、水素原子、ハロゲン原子または一価の有機基である。Ｒ6は、以下に示す一般式（１３）、（１２Ａ）または（１２Ｂ）で表わされる基である。Ｗは単結合または連結基を示す。）
【化３９】
0004034538.tif 000020
【００９３】
（上記一般式中、Ｒは脂環式骨格であり、ＲFの少なくとも１つはフッ素原子であり、残りは水素原子または一価の有機基である。Ｒpは水素原子または一価の有機基である。Ｒ2は同一でも異なっていてもよく、水素原子または一価の有機基である。ｎは２ないし２５の整数であり、ｍは０ないし３の整数である。ただし、Ｒはヘテロ原子を含んでいてもよく、Ｒ，Ｒ2，ＲFを構成する炭素、およびＲ，Ｒ2，ＲFの結合している炭素から選ばれる少なくとも２つの炭素が結合し、縮環構造となっていてもよい。）
一方、脂環式骨格が主鎖に存在する高分子化合物の繰り返し単位は、以下に示す一般式（ｕ−１２ａ）、一般式（ｕ−１２ｂ）または一般式（ｕ−１２ｃ）で表わすことができる。
【００９４】
【化４０】
0004034538.tif 000021
【００９５】
（上記一般式中、Ｒは脂環式骨格であり、ＲFの少なくとも１つはフッ素原子であり、残りは水素原子または一価の有機基である。Ｒpは水素原子または一価の有機基である。Ｒ2は同一でも異なっていてもよく、水素原子または一価の有機基である。Ｗは同一でも異なっていてもよく、単結合または連結基を示す。ｎは２ないし２５の整数である。ただし、Ｒはヘテロ原子を含んでいてもよく、Ｒ，Ｒ2，ＲFを構成する炭素、およびＲ，Ｒ2，ＲFの結合している炭素から選ばれる少なくとも２つの炭素が結合し、縮環構造となっていてもよい。）
上述した一般式（１１）、（１２Ａ）または（１２Ｂ）で表わされる高分子化合物は、活性の水酸基が直接結合している炭素、あるいは活性水酸基の活性水素が一価の有機基で置換された水酸基が直接結合している炭素に、少なくとも一個のフッ素原子が直接結合していることを特徴とするものである。このような炭素（以下、α炭素と称する）にフッ素原子が結合した場合の効果について、具体例を示して詳細に説明する。
【００９６】
まず、下記化学式で表わされる構造において、所定の炭素にフッ素原子を結合させて高分子化合物のサンプルを調製し、それぞれについての溶解度パラメーターおよび水酸基の分極度を測定した。得られたを、図１のグラフに示す。
【００９７】
【化４１】
0004034538.tif 000022
【００９８】
図１のグラフにおける横軸の数値は、化学式中に示されるそれぞれ炭素の位置を表わしている。なお、グラフの横軸における１は、いずれの炭素にもフッ素原子が結合されていない場合であり、横軸９は、α炭素にフッ素原子が直接結合した場合である。
【００９９】
図１のグラフから明らかなように、α炭素以外の炭素にフッ素原子を導入したとき（横軸１〜８）の活性の水酸基の極性、およびポリマーの溶解度パラメーターは、フッ素原子を導入しない場合（横軸１）と比較して大きな変化はみられない。これに対して、α炭素にフッ素原子を直接結合させた場合（横軸９）は、いずれの値も大きく変化している。具体的には、α炭素にフッ素原子をひとつ直接結合させた場合には、活性の水酸基の極性はフェノール性水酸基と同程度となり、ポリマーの溶解度パラメーターは１１（ｃａｌ・ｃｍ3）1/2程度となる。
【０１００】
したがって、α炭素に１個のフッ素原子を直接結合させることによって、活性水素の極性を効果的に上昇させて、高分子化合物の極性を高めることが可能となる。
【０１０１】
上述したようにフッ素原子を導入することによって活性の水酸基の極性を高めることができるものの、同時に高分子化合物の親水性、ドライエッチング耐性、さらには基板との密着性が低下するおそれがある。こうした高分子化合物の性質は、導入されるフッ素原子の数に依存するので、その数を特定の範囲に制限することが望まれる。
【０１０２】
次に、高分子化合物中に導入されるフッ素原子の数および系の溶解度パラメーターについて説明する。
【０１０３】
ここでは、具体例として下記化学式で表わされる構造の高分子化合物について考える。この高分子化合物においては、Ｒ1aおよびＲ1bがα炭素に結合している。
【０１０４】
【化４２】
0004034538.tif 000023
【０１０５】
これらのＲ1aおよびＲ1bに、水素原子、メチル基、フッ素原子、またはトリフルオロメチル基をそれぞれ導入して、１０種類の高分子を調製した。各高分子（高分子１〜１０）について溶解度パラメーターおよび酸性度を測定し、その結果を下記表１にまとめる。
【０１０６】
【表１】
0004034538.tif 000024
【０１０７】
さらに、表１の結果に基づいて、高分子化合物中におけるＦまたはＣＦ3の導入数と酸性度との関係を図２のグラフに示し、高分子化合物中におけるフッ素原子数と溶解度パラメーターとの関係を図３のグラフに示す。
【０１０８】
表１および図２のグラフから明らかなように、α炭素に結合しているＲ1aおよびＲ1bの少なくとも一方にフッ素原子を導入した場合における活性の水酸基の極性は、これらにトリフルオロメチル基を導入した場合と同等の値である。例えば、α炭素に１個にフッ素原子を導入した場合における活性の水酸基の極性は、α炭素に１個のトリフルオロメチル基を導入した場合と同等にフェノール性水酸基と同程度である。
【０１０９】
また、図３のグラフに示されるように、系の溶解度パラメーターは高分子化合物に導入されたフッ素原子の数にほぼ対応して変化している。微細パターンを形成するレジストの成分として含有される高分子化合物の溶解度パラメーターは、１０．１（ｃａｌ・ｃｍ3）1/2以上１１．５（ｃａｌ・ｃｍ3）1/2以下の範囲内であることが望ましい。溶解度パラメーターがこの範囲を外れることにより、一般的なレジスト溶媒への溶解性の低下、他のレジスト構成成分との相分離、現像液との親和性の低下による液はじき、基板との密着性の低下と言った問題点が生じる。
【０１１０】
しかしながら、繰り返し単位に６個以上のフッ素原子を有する高分子化合物は、フッ素原子の影響により親水性が低下するため、溶解度パラメーターが上述した範囲からはずれてしまう。このような高分子化合物を含有するレジスト膜はアルカリ現像液をはじくことにより現像が均一に進まず、現像欠陥が生じる。さらに、得られるレジストパターンの密着性が低下するといった問題が生じるおそれがある。
【０１１１】
これらを考慮すると、上述の一般式（１１）、（１２Ａ）または（１２Ｂ）で表わされる構造を有するフォトレジスト用高分子化合物においては、繰り返し単位中に含まれるフッ素原子の数を１個以上５個以下とすることが好ましい。なお、上述したようなフッ素原子が導入されていない高分子化合物は、カルボニル構造を導入することによって極性を高めることができる。しかしながら、こうした構造は１５７ｎｍの光に対する吸光度が大きいため、レジストの透明性が損なわれてしまう。したがって、波長１５７ｎｍという短波長の露光光で露光されるレジストにおいては、高分子化合物中にはカルボニル構造は存在しないことが望まれる。
【０１１２】
なお、活性水酸基のα炭素にフッ素原子を直接結合させない構造では、α炭素には、６個以上のフッ素原子を含む有機基が結合していないことが望まれる。具体的には、フルオロメチル基をもつことが好適であるので、繰り返し単位中に含まれるフッ素原子の数は３個以上５個以下となることが好適である。
【０１１３】
また、α炭素と有橋脂環式骨格との間には、例えばメチレン鎖のような構造が含まれる場合には、高分子化合物の熱安定性が低下し、ガラス転移点の低下が生じる。したがって、α炭素と有橋脂環式骨格との間は短い方が好ましい。例えば、メチレン鎖の場合、メチレン鎖の長さが１つ長くなるごとにガラス転移点は約２０〜３０℃低下する。したがって、α炭素が有橋脂環式骨格と直接結合することは、より好ましい。
【０１１４】
上述した一般式（１１）、（１２Ａ）または（１２Ｂ）においては、ＲFはすべてフッ素原子とすることができる。フッ素原子でない場合には、電子吸引性基、特にハロゲン原子を含む一価の有機基が好ましい。このような一価の有機基としては、すでに説明した一般式（１）にＲx1として導入される基を導入することができる。
【０１１５】
また、ＲFとして導入されるハロゲン原子をもたない一価の有機基としては、Ｒx1の場合と同様の基を導入することができる。すなわち、ペンチル基、シクロヘキシル基、メチル基、エチル基、プロピルブチル基、ｎ−ブチル基、イソブチル基、ｓ−ブチル基、ｔ−ブチル基、シクロヘキシルメチル基、イソプロピル基、アリル基、プロパルギル基、シクロヘキシルメチルエチル基、炭化水素基、ペンタシクロアルキル基、テトラシクロアルキル基、デカニル基、コラニル基、トリシクロアルキル基、ビシクロアルキル基、ヘテロシクロアルキル基、テルペノイド骨格を有する基、およびシアノ基等のような、すでに説明したものが挙げられる。
【０１１６】
なお、上述した一般式にＲとして導入される脂環式骨格、Ｒ2，Ｒpとして導入される一価の有機基、およびＷとして導入される連結基としては、一般式（１）においてすでに説明したようなものが挙げられる。
【０１１７】
上述したようなフォトレジスト用高分子化合物の原料としては、重合性二重結合を有する単量体化合物が用いられ、例えば、アダマンタンやトリシクロデカン、テトラシクロデカン、ヒドロナフタレン骨格やかかる骨格の一部の炭素−炭素原子の間に酸素原子が導入された化合物、あるいはトリシクロデカ（モノ）ジエン、テトラシクロデカ（モノ）ジエンにフッ素原子が導入された化合物などが挙げられる。
【０１１８】
一般式（１１）、（１２Ａ）または（１２Ｂ）で表わされる構造を有する高分子化合物は、例えば、上述したようなα炭素にフッ素が結合した有橋脂環式骨格と重合性二重結合とを分子中に有する化合物を含む単量体を、ラジカル重合やアニオン重合、カチオン重合やチーグラーナッター触媒下で重合させることによって合成することができる。
【０１１９】
使用し得るモノマー（単量体化合物）としては、以下に示す一般式（ｍ−１）、（ｍ−２ａ）、（ｍ−２ｂ）、（ｍ−３ａ）、（ｍ−３ｂ）または（ｍ−３ｃ）で表わされる骨格を有する化合物が挙げられる。
【０１２０】
【化４３】
0004034538.tif 000025
【０１２１】
（上記一般式（ｍ−１）中、Ｒは脂環式骨格であり、ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。Ｒa，Ｒb，Ｒcは同一でも異なっていてもよく、水素原子、ハロゲン原子または一価の有機基である。ｍ，ｕは０以上の整数である。ただし、Ｒはヘテロ原子を含んでいてもよく、ＲおよびＲF、Ｒa，Ｒb，Ｒc，Ｒ2は、そのうちのいくつかが結合することにより環を形成していてもよい。）
【０１２２】
【化４４】
0004034538.tif 000026
【０１２３】
（上記一般式中、ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。Ｒa，Ｒb，Ｒcは同一でも異なっていてもよく、水素原子、ハロゲン原子または一価の有機基である。ｎは２ないし２５の整数であり、ＲF，Ｒa，Ｒb，Ｒc，Ｒ2を構成する炭素及びＲ2の結合している炭素から選ばれる少なくとも２つの炭素が結合し、縮環構造となっていてもよい。）
【０１２４】
【化４５】
0004034538.tif 000027
【０１２５】
（上記一般式中、Ｒ’はその構造中に少なくとも１個の二重結合を有する脂環式骨格である。ＲFの少なくとも１つはフッ素原子であり、残りは同一でも異なっていてもよく、水素原子または一価の有機基である。Ｒpは水素原子または一価の有機基である。Ｒ2は同一でも異なっていてもよく、水素原子または一価の有機基である。Ｒa，Ｒbは同一でも異なっていてもよく、水素原子、ハロゲン原子または一価の有機基である。ｍ，ｎは０ないし２５の整数である。ただし、Ｒはヘテロ原子を含んでいてもよく、Ｒ，Ｒa，Ｒb，Ｒ2およびＲFを構成する炭素、およびＲ，Ｒa，Ｒb，Ｒ2およびＲFの結合している炭素から選ばれる少なくとも２つの炭素が結合し、縮環構造となっていてもよい。）
上述した単量体化合物のいずれにおいても、一般式（１１）、（１２Ａ）、（１２Ｂ）に関して説明したような理由から、その化合物中のフッ素原子の数は１個以上５個以下であることが好ましい。また、ガラス転移点の低下を防止するために、一般式（ｍ−１）、（ｍ−３ａ）で表わされる骨格においては、ｕを０としてα炭素と有橋脂環式骨格とを直接結合させることが好ましい。
【０１２６】
上述した単量体化合物のうち、一般式（ｍ−１）、（ｍ−２ａ）または（ｍ−２ｂ）で表わされる単量体化合物を重合することによって、フッ素原子が導入された脂環式骨格を側鎖に有する繰り返し単位を含有するフォトレジスト用高分子化合物が得られる。こうした高分子化合物は、ドライエッチング耐性や密着性に優れたものとなる。
【０１２７】
一方、一般式（ｍ−３ａ）、（ｍ−３ｂ）または（ｍ−３ｃ）で表わされる単量体化合物を重合することによって、ポリマー主鎖に脂環式骨格を有するポリマーが得られる。この場合、チーグラーナッター触媒を用いることによって、高分子量のポリマーを合成することができる。ここで得られる高分子化合物は、分子量が低くても成膜さえできれば何等問題ない。このため、ラジカル重合などの簡便な手法を用いて重合して、低分子量化合物と高分子量化合物との混合した状態で用いてもよい。
【０１２８】
すでに説明したように、本発明におけるフォトレジスト用高分子化合物およびその原料となる単量体化合物は、フッ素含有脂環式樹脂およびその原料ということができ、ヒドロキシル基を２個以上有し、かつ共役多環縮合芳香族骨格を有する、多価アルコールを含むこともできる。この場合、多価アルコールのうち少なくとも１つのα炭素にフッ素原子が直接結合していれば、複数の化合物を混合して用いてもよい。
【０１２９】
なお、本発明の感光性樹脂組成物においては、例えばポリフルオロ置換基またはポリノルボルネン結合が同時に混在していてもかまわない。
【０１３０】
本発明にかかるフォトレジスト用高分子化合物の波長１５７ｎｍの光に対する吸光度は、すでに説明したような短波長光に対する透明性を確保するという理由から、１μｍ当たり４以下であることが望まれる。すなわち、ベンゼン核などの短波長域での光吸収の大きい分子骨格を有していない化合物と共重合させて得ることが望まれる。
【０１３１】
さらに、その重量平均分子量は、前述と同様に機械的強度と優れた解像性とを兼ね備えるために、ポリスチレン換算で１，０００〜５００，０００の範囲内に設定されることが好ましく、１，５００〜５０，０００がより好ましい。本発明のフォトレジスト用高分子化合物は、通常、本発明の化合物と他の共重合体とのさまざまな分子量成分とともに存在する。本発明の高分子化合物は、比較的低い分子量においても効力を発揮し、例えば１，０００〜２，０００の平均分子量に多く局在していてもよい。この場合には、場合も不均一な溶解を抑制するので望ましいものとなる。さらに本発明の高分子化合物中には、多くの単量体が残存しても成膜に問題なければ何等さしつかえない。
【０１３２】
一般式（１１）、（１２Ａ）または（１２Ｂ）で表わされる構造を有する高分子化合物は、すでに説明したような一般式（ｍ−１）、（ｍ−２ａ）、（ｍ−２ｂ）、（ｍ−３ａ）、（ｍ−３ｂ）または（ｍ−３ｃ）で表わされる単量体化合物を重合させて得られる。こうした単量体化合物を単重合させてなるホモポリマーに限らず、種々のビニル系化合物と共重合させたコポリマーであってもよい。使用し得るビニル系化合物としては、すでに説明したようなものが挙げられ、無水マレイン酸、ノルボルネン、ノルボルネンカルボン酸などを用いてもよい。これらのうち、酸類はそのエステル化合物であってもよく、さらに上述した化合物のビニル結合炭素上の水素原子は、他の原子や置換基で置換されていてもかまわない。
【０１３３】
なかでも、上述したフルオロ基が導入された脂環式骨格を有する単量体に共重合体させる成分として特に望ましい骨格には、次のものが挙げられる。通常のラジカル重合が可能な点では、ハロゲン原子、シアノ基、ハロゲン化アルキル基、スルフォニル基等の電子吸引性置換基を、α位に有するアクリレート化合物が好ましい。また、疎水性の観点からは、α位にハロゲン原子を有することがより望ましい。さらに、１５７ｎｍで感光させる場合には、透明性の観点からα位フッ素原子が含まれることが望ましい。
【０１３４】
このような単量体の側鎖には脂環式骨格が含まれることが、ドライエッチング耐性の観点からより望ましい。こうした単量体としては、以下の一般式（Ｃ１）で表わされる化合物が挙げられる。
【０１３５】
【化４６】
0004034538.tif 000028
【０１３６】
上記一般式中、Ｒ41はハロゲン原子、シアノ基、ハロゲン化アルキル基、またはスルフォニル基であり、Ｒ42は水素原子、アルキル基、または脂環式骨格を示す。
【０１３７】
Ｒ41がハロゲン原子の場合には、重合性および親水性、透明性が向上するので望ましく、露光波長が１５７ｎｍ付近の場合には、透明性の観点でＲ41はフッ素原子であることがより望ましい。さらに、Ｒ42に導入される骨格が３級エステル構造である場合には、酸によって分解される基となり得るので望ましい。脂環式骨格に、ＯＨ基、オキソ（＝Ｏ）基、またはＣＯＯＲ（Ｒは水素原子またはアルキル基）を有する場合、あるいは脂環式骨格そのものの環のうちひとつがラクトンに変換されたような場合には、脂環式骨格の有する特殊な疎水性が和らげられるため望ましく、さらに透明性の観点からは、ＯＨ基が最も望ましいものとなる。
【０１３８】
このような単量体をさらに詳細に記載すると、下記一般式（Ｃ２）、（Ｃ３）、（Ｃ４）で表わされる化合物が挙げられる。
【０１３９】
【化４７】
0004034538.tif 000029
【０１４０】
上記一般式中、Ｒ45はハロゲン原子、またはハロゲン化されたアルキルであり、Ｒ43はアルキル基、Ｒ44は脂環式骨格または環内に酸素原子を含む脂環式骨格、Ｒ46は水素原子またはＯＨ基、フッ素原子、フルオロアルコールを含む置換基、ＣＯＯＲ（Ｒはアルキル基）、またはオキソ基（＝Ｏ）である。Ｒ45としては塩素原子およびフッ素原子が望ましく、Ｒ46としては水素原子およびＯＨ基が望ましい。
【０１４１】
上記一般式（Ｃ２）、（Ｃ３）で表わされる化合物は、次のような手法により容易に合成することができる。まず、相当するα置換アクリルの酸クロリドを合成し、さらに相当する脂環アルコールを合成する。次いで、これらを、トリエチルアミンのような塩基性触媒下で反応させることにより、一般式（Ｃ２）、（Ｃ３）で表わされる化合物が得られる。この場合に出発物質となるα置換アクリルとしては、例えば、α位がフッ素（フローリン社製）、塩素（ランカスター社製）、ＣＦ3（アポロサイエンチフェィック社製）などを用いることができる。こうしたα置換アクリルに対し、過剰のチオニルクロライドを加えて還留し、余剰のチオニルクロライドを除去することによって、相当する酸クロライド化合物が得られる。
【０１４２】
また、相当する脂環アルコールは、例えば、以下に示されるような手法により合成することができる。
【０１４３】
【化４８】
0004034538.tif 000030
【０１４４】
出発物質としては、水素原子またはメチル基を置換された脂環式骨格の化合物を用意する。この出発物質に、触媒量のＮーヒドロキシフタルイミドとコバルトやマンガン、サマリウムなどのアセチルアセトネートなどの希土類触媒を加えて、酸素存在下で酸化する。こうして、３級位に選択的にＯＨ基を導入することができる。また、Ｒ45の導入にも同様な手法を用いることができる。例えば、同様な手法によりＲ45をＯＨ基に変換することは比較的容易に行なうことができ、これをさらに酸化することによって、オキソ基（＝Ｏ）への変換が可能である。さらに酸化を進めることによって、オキソ基置換された炭素と隣接する炭素との間に酸素が挿入して、ラクトンに変換される。
【０１４５】
一般式（Ｃ４）で表わされる化合物は、相当するα置換アクリルに、相当する脂環ビニルエーテル化合物を、塩酸のような酸触媒下で付加反応させることによって、容易に得ることができる。相当する脂環ビニルエーテルは、例えば、以下の反応式に示されるように、相当する脂環アルコールにビニルアルコールのエステルを触媒存在化で付加した後、エステル加水分解に引き続いて脱水することによって得ることができる。
【０１４６】
【化４９】
0004034538.tif 000031
【０１４７】
また、フォトレジスト用高分子化合物のアルカリ可溶性の調整や、レジストの基板との密着性向上の観点からは、次のような化合物と共重合させてもかまわない。例えば、水素またはメチル基、ハロゲン原子、シアノ基、ハロゲン化アルキル基、スルフォニル基等のような電子吸引性基でα位が置換されたアクリル酸類、イソプロペニルカルボン酸類、およびこれらのエステル置換体、ビニルフェノールまたはその芳香環にハロゲン原子が導入されたビニルフェノール、側鎖に脂肪族性のＯＨ基を有するビニル化合物、側鎖にラクトン骨格を有するビニル化合物、およびＳＯ2、フルオロアルコールのような近隣の炭素に電子吸引性基の導入されたｐＫａの低いアルコール基を有するビニル化合物などである。さらには、上述したアルカリ可溶性を示す化合物においては、溶解抑止能を有する酸分解性基によりそのアルカリ可溶性基を保護してなる化合物を、共重合させても構わない。
【０１４８】
酸分解性基としては、例えば、すでに説明したようなカルボン酸のエステルや、近隣の炭素に電子吸引性基の導入されたｐＫａの低いアルコールのエステル類が挙げられる。具体的には、カルボン酸またはフルオロアルコール等のエステル、エーテル、アセタール、ケタール、サイクリックオルソエステル、シリルケテンアセタール、シリルエーテル、非環状アセタール類またはケタール類、サイクリックアセタール類またはケタール類、シアノヒドリン類などが挙げられる。特に、ｔ−ブチル基、エトキシエチル基、３−カルボニルシクロヘキシル基、イソボルニル基、トリメチルシリル基、テトラヒドロピラニル基、アザカルボニル基や、３級エステル構造を有する脂環化合物は、すでに説明したように酸で容易に分解される点で好ましく用いられる。
【０１４９】
なお、上述の一般式（１１）、（１２Ａ）におけるＯＲpは、こうした酸分解性基とすることが好適である。
【０１５０】
上述したような酸分解性基は、すでに説明したようにドライエッチング耐性の観点から、これら自体も脂環式化合物であることが望ましい。すなわち、酸の作用により脂環を脱離して、カルボン酸を生成し得るモノマーを、高分子化合物の共重合体成分として使用することが望ましい。かかるモノマーとしては、ビニルピラニルカルボネートやイソプロペニルピラニルカルボネート、ピラニル保護されたカルボニル基を側鎖に有する脂環ビニルカルボニルエステル／イソプロペニルカルボニルエステル、メンタンジオールの三級ビニルカルボニルエステル／イソプロペニルカルボニルエステルが望ましい。さらには、２−アルキル−２−アダマンタノールのビニルカルボニルエステル／イソプロペニルカルボニルエステルや、２アダマンチルプロパノールや、ジアルキルモノアダマンチルメタノールのビニルカルボニルエステル／イソプロペニルカルボニルエステルなどがより望ましい。
【０１５１】
共重合させる場合、上述したモノマー類の共重合比は、それぞれのモノマーの親水性に依存し、一概に規定することは困難である。通常、溶解度パラメーターの値が少なくとも９．５（ｃａｌ・ｃｍ3）1/2以上１２（ｃａｌ・ｃｍ3）1/2以下の範囲にあることが望ましく、さらには、１０．１（ｃａｌ・ｃｍ3）1/2以上１１．５（ｃａｌ・ｃｍ3）1/2以下であることがより望ましい。このような範囲にある共重合体は、上述したフルオロ基の導入された脂環式骨格を有する単量体の組成比が１０〜５０モル％の範囲内であり、上述したα位に電子吸引性置換基を有するアクリレート化合物が１０〜８０モル％の範囲内にある。
【０１５２】
また、高分子化合物中のみならず、後述するような添加剤（溶解抑止剤）の構造の一部にも、アルカリ可溶性基を保護したこれらの酸分解性基を有しても構わない。
【０１５３】
なお、上述したような共重合体を、本発明の感光性樹脂組成物におけるベース樹脂として用いる場合は、酸分解性基を有するビニル系化合物などの成分の他の共重合比を、共重合体中１０〜８０モル％、さらには１５〜７０モル％の範囲内に設定することが好ましい。何となれば、１０モル％未満では充分な溶解抑止能を発揮することが難しく、８０モル％を越えると解像性の良好なレジストパターンを形成することが困難となるからである。
【０１５４】
本発明の感光性樹脂組成物は、上述したようなフォトレジスト用高分子化合物と、光酸発生剤とを含有する。さらに、放射線の照射によりアルカリ溶液に対する溶解度が増大するいわゆる溶解抑止化合物や、アミン性添加剤などが本発明の感光性樹脂組成物中に含有されていてもよい。
【０１５５】
溶解抑止剤としては、アルカリ溶液に対する充分な溶解抑止能を有するとともに、酸による分解後の生成物がアルカリ溶液中で−Ｏ−を生じ得る酸分解性化合物が例示される。
【０１５６】
具体的には、フェノール性化合物をｔ−ブトキシカルボニルエーテル、テトラヒドロピラニルエーテル、３−ブロモテトラヒドロピラニルエーテル、１−メトキシシクロヘキシルエーテル、４−メトキシテトラヒドロピラニルエーテル、１，４−ジオキサン−２−イルエーテル、テトラヒドロフラニルエーテル、２，３，３ａ，４，５，６，７，７ａ−オクタヒドロ−７，８，８−トリメチル−４，７−メタノベンゾフラン−２−イルエーテル、ｔ−ブチルエーテル、トリメチルシリルエーテル、トリエチルシリルエーテル、トリイソプロピルシリルエーテル、ジメチルイソプロピルシリルエーテル、ジエチルイソプロピルシリルエーテル、ジメチルセキシルシリルエーテル、ｔ−ブチルジメチルシリルエーテルなどに変性した化合物、およびメルドラム酸誘導体などが挙げられる。これらのうちでは、フェノール性化合物の水酸基をｔ−ブトキシカルボニル基、ｔ−ブトキシカルボニルメチル基、トリメチルシリル基、ｔ−ブチルジメチルシリル基、あるいはテトラヒドロピラニル基などで保護した化合物や、ナフタルデヒドにメルドラム酸の付加した化合物、脂環構造を有するアルデヒドにメルドラム酸の付加した化合物などが好ましい。
【０１５７】
さらに本発明における溶解抑止剤は、縮合多環（脂環または芳香環）化合物の多価カルボン酸のイソプロピルカルボニルエステル、テトラヒドロピラニルカルボニルエステル、テトラヒドロフラニルカルボニルエステル、メトキシエトキシメチルカルボニルエステル、２−トリメチルシリルエトキシメチルカルボニルエステル、ｔ−ブチルカルボニルエステル、トリメチルシリルカルボニルエステル、トリエチルシリルカルボニルエステル、ｔ−ブチルジメチルシリルカルボニルエステル、イソプロピルジメチルシリルカルボニルエステル、ジ−ｔ−ブチルメチルシリルカルボニルエステル、オキサゾール、２−アルキル−１，３−オキサゾリン、４−アルキル−５−オキソ−１，３−オキサゾリン、および５−アルキル−４−オキソ−１，３−ジオキソランなどであってもよい。また、以下に示す化合物を用いることもできる。
【０１５８】
【化５０】
0004034538.tif 000032
【０１５９】
【化５１】
0004034538.tif 000033
【０１６０】
【化５２】
0004034538.tif 000034
【０１６１】
【化５３】
0004034538.tif 000035
【０１６２】
【化５４】
0004034538.tif 000036
【０１６３】
【化５５】
0004034538.tif 000037
【０１６４】
【化５６】
0004034538.tif 000038
【０１６５】
【化５７】
0004034538.tif 000039
【０１６６】
【化５８】
0004034538.tif 000040
【０１６７】
【化５９】
0004034538.tif 000041
【０１６８】
（ここで、Ｒ11およびＲ12は、水素原子、ハロゲン原子、シアノ基、ニトロ基、シリル基、または１価の有機基を示し、同一でも異なっていてもよい。また、Ｒ11とＲ12とは、互いに結合して環を形成していてもよい。Ｘは＞Ｃ＝または−ＳＯ2−を示す。Ｙは２価の有機基を示す。なお、Ｒ11、Ｒ12またはＹのいずれか１つ以上は、酸により分解する置換基または官能基を有する。）
Ｒ11またはＲ12として導入される１価の有機基としては、例えば、メチル、プロピル、イソプロピル、ｎ−ブチル、ｓ−ブチル、ｔ−ブチルなどのアルキル基、シクロヘキシル、ピペリジル、ピラニルなどの置換または非置換の脂環式もしくはヘテロ環式基を挙げることができる。
【０１６９】
また、２価の有機基Ｙとしては、例えば、エチレン、プロピレン、および、ブチレン等の不飽和脂肪族基；シクロヘキサン、ピラジン、ピラン、およびモルホランなどの置換または非置換の脂環式基またはヘテロ環式基などを挙げることができる。
【０１７０】
本発明においてはこれらの溶解抑止剤のうち、短波長光に対する透明性が優れる点で、共役多環芳香族系化合物が好ましい。この共役多環芳香族系化合物とは、不飽和結合がひとつおきに配列した骨格とすることで複数の芳香環が平面的に連結された非縮合多環系や縮合多環系の化合物をさす。こうした化合物は、π電子の共役安定化に起因して、光吸収帯が低波長域にシフトしている。本発明では特に共役多環芳香族系化合物を溶解抑止剤として用いることで、短波長光に対し優れた透明性を有するとともに、耐熱性も充分な感光性樹脂組成物を得ることができる。
【０１７１】
具体的には、ナフタレン環、アントラセン環、フェナントレン環、ピレン環、ナフタセン環、クリセン環、３，４−ベンゾフェナントレン環、ペリレン環、ペンタセン環、ピセン環、ピロール環、ベンゾフラン環、ベンゾチオフェン環、インドール環、ベンゾオキサゾール環、ベンソチアゾール環、インダゾール環、クロメン環、キノリンジンノリン環、フタラジン環、キナゾリン環、ジベンゾフラン環、カルバゾール環、アクリジン環、フェナントリジン環、フェナントロリン環、フェナジン環、チアントレン環、インドリジン環、ナフチリジン環、プリン環、プテリジン環、およびフルオレン環などを有する化合物が挙げられる。これらの中でもナフタレン環、アントラセン環、およびフェナントレン環などを有する縮合多環系の化合物は、波長１５７ｎｍの光に対する透明性の点で優れている。したがって、こうした縮合芳香環構造を有するポリヒドロキシ化合物の水酸基を、ｔ−ブチルカーボネート基、ｔ−ブチルエステル基、テトラヒドロピラニルエーテル基、アセタール基、トリメチルシリルエーテル基などで保護したものや、これら縮合芳香環構造を有するアルデヒド化合物とメルドラム酸との縮合化合物が、溶解抑止剤として特に好ましい。
【０１７２】
また、本発明では上述したような酸分解性化合物以外に、分子量２００〜２，０００程度のナフトールノボラック化合物が、溶解抑止剤として好ましく併用され得る。さらに、アルカリ溶液に対する溶解抑止能を有する酸分解性基でベース樹脂中のアルカリ可溶性基が保護されている場合は、このナフトールノボラック化合物を溶解抑止剤として単独で配合してもよい。こうしたナフトールノボラック化合物は、ナフトールまたはその誘導体をカルボニル化合物で縮合させることによって、容易に得ることができる。
【０１７３】
本発明の感光性樹脂組成物において、溶解抑止剤の配合量はベース樹脂の単量体相当モル数に対し、３〜４０モル％さらには１０〜３０モル％の範囲内に設定されることが好ましい。これは溶解抑止剤の配合量が３モル％未満だと、解像性の良好なレジストパターンを形成することが困難となり、逆に４０モル％を越えると、レジスト膜を形成したときにその機械的強度などが損なわれるおそれがあるうえ、露光部のレジスト膜をアルカリ溶液で溶解・除去するときの溶解速度が大きく低下する傾向があるからである。
【０１７４】
さらに、本発明の感光性樹脂組成物に配合される光酸発生剤としては、例えば、アリールオニウム塩、ナフトキノンジアジド化合物、ジアゾニウム塩、スルフォネート化合物、スルフォニウム化合物、スルファミド化合物、ヨードニウム化合物、およびスルフォニルジアゾメタン化合物などを用いることができる。こうした化合物の具体例としては、以下に示すものが挙げられる。すなわち、トリフェニルスルフォニウムトリフレート、ジフェニルヨードニウムトリフレート、２，３，４，４−テトラヒドロキシベンゾフェノン−４−ナフトキノンジアジドスルフォネート、４−Ｎ−フェニルアミノ−２−メトキシフェニルジアゾニウムスルフェート、４−Ｎ−フェニルアミノ−２−メトキシフェニルジアゾニウムｐ−エチルフェニルスルフェート、４−Ｎ−フェニルアミノ−２−メトキシフェニルジアゾニウム２−ナフチルスルフェート、４−Ｎ−フェニルアミノ−２−メトキシフェニルジアゾニウムフェニルスルフェート、２，５−ジエトキシ−４−Ｎ−４’−メトキシフェニルカルボニルフェニルジアゾニウム３−カルボキシ−４−ヒドロキシフェニルスルフェート、２−メトキシ−４−Ｎ−フェニルフェニルジアゾニウム３−カルボキシ−４−ヒドロキシフェニルスルフェート、ジフェニルスルフォニルメタン、ジフェニルスルフォニルジアゾメタン、ジフェニルジスルホン、α−メチルベンゾイントシレート、ピロガロールトリメシレート、ベンゾイントシレート、みどり化学製ＭＰＩ−１０３（ＣＡＳ．ＮＯ．［８７７０９−４１−９］）、みどり化学製ＢＤＳ−１０５（ＣＡＳ．ＮＯ．［１４５６１２−６６−４］）、みどり化学製ＮＤＳ−１０３（ＣＡＳ．ＮＯ．［１１００９８−９７−０］）、みどり化学製ＭＤＳ−２０３（ＣＡＳ．ＮＯ．［１２７８５５−１５−５］）、みどり化学製Ｐｙｒｏｇａｌｌｏｌ  ｔｒｉｔｏｓｙｌａｔｅ（ＣＡＳ．ＮＯ．［２００３２−６４−８］）、みどり化学製ＤＴＳ−１０２（ＣＡＳ．ＮＯ．［７５４８２−１８−７］）、みどり化学製ＤＴＳ−１０３（ＣＡＳ．ＮＯ．［７１４４９−７８−０］）、みどり化学製ＭＤＳ−１０３（ＣＡＳ．ＮＯ．［１２７２７９−７４−７］）、みどり化学製ＭＤＳ−１０５（ＣＡＳ．ＮＯ．［１１６８０８−６７−４］）、みどり化学製ＭＤＳ−２０５（ＣＡＳ．ＮＯ．［８１４１６−３７−７］）、みどり化学製ＢＭＳ−１０５（ＣＡＳ．ＮＯ．［１４９９３４−６８−９］）、みどり化学製ＴＭＳ−１０５（ＣＡＳ．ＮＯ．［１２７８２０−３８−６］）、みどり化学製ＮＢ−１０１（ＣＡＳ．ＮＯ．［２０４４４−０９−１］）、みどり化学製ＮＢ−２０１（ＣＡＳ．ＮＯ．［４４５０−６８−４］）、みどり化学製ＤＮＢ−１０１（ＣＡＳ．ＮＯ．［１１４７１９−５１−６］）、みどり化学製ＤＮＢ−１０２（ＣＡＳ．ＮＯ．［１３１５０９−５５−２］）、みどり化学製ＤＮＢ−１０３（ＣＡＳ．ＮＯ．［１３２８９８−３５−２］）、みどり化学製ＤＮＢ−１０４（ＣＡＳ．ＮＯ．［１３２８９８−３６−３］）、みどり化学製ＤＮＢ−１０５（ＣＡＳ．ＮＯ．［１３２８９８−３７−４］）、みどり化学製ＤＡＭ−１０１（ＣＡＳ．ＮＯ．［１８８６−７４−４］）、みどり化学製ＤＡＭ−１０２（ＣＡＳ．ＮＯ．［２��３４３−２４−０］）、みどり化学製ＤＡＭ−１０３（ＣＡＳ．ＮＯ．［１４１５９−４５−６］）、みどり化学製ＤＡＭ−１０４（ＣＡＳ．ＮＯ．［１３０２９０−８０−１］、ＣＡＳ．ＮＯ．［１３０２９０−８２−３］）、みどり化学製ＤＡＭ−２０１（ＣＡＳ．ＮＯ．［２８３２２−５０−１］）、みどり化学製ＣＭＳ−１０５、みどり化学製ＤＡＭ−３０１（ＣＡＳ．Ｎｏ．［１３８５２９−８１−４］）、みどり化学製ＳＩ−１０５（ＣＡＳ．Ｎｏ．［３４６９４−４０−７］）、みどり化学製ＮＤＩ−１０５（ＣＡＳ．Ｎｏ．［１３３７１０−６２−０］）、みどり化学製ＥＰＩ−１０５（ＣＡＳ．Ｎｏ．［１３５１３３−１２−９］）などである。さらに、以下に示す化合物を用いることもできる。
【０１７５】
【化６０】
0004034538.tif 000042
【０１７６】
【化６１】
0004034538.tif 000043
【０１７７】
【化６２】
0004034538.tif 000044
【０１７８】
【化６３】
0004034538.tif 000045
【０１７９】
【化６４】
0004034538.tif 000046
【０１８０】
【化６５】
0004034538.tif 000047
【０１８１】
【化６６】
0004034538.tif 000048
【０１８２】
【化６７】
0004034538.tif 000049
【０１８３】
【化６８】
0004034538.tif 000050
【０１８４】
【化６９】
0004034538.tif 000051
【０１８５】
【化７０】
0004034538.tif 000052
【０１８６】
【化７１】
0004034538.tif 000053
【０１８７】
【化７２】
0004034538.tif 000054
【０１８８】
【化７３】
0004034538.tif 000055
【０１８９】
【化７４】
0004034538.tif 000056
【０１９０】
（式中、Ｃ1およびＣ2は単結合または二重結合を形成し、Ｒ30は水素原子、フッ素原子、フッ素原子で置換されていてもよいアルキル基又はアリール基、Ｒ31、Ｒ32は、互いに同一であっても異なっていてもよく、それぞれ１価の有機基を示し、Ｒ31とＲ32はこれらが結合して環構造を形成していてもよい。）
【０１９１】
【化７５】
0004034538.tif 000057
【０１９２】
（式中、Ｚはアルキル基を示す。）
また上述したような光酸発生剤についても、ナフタレン骨格やジベンゾチオフェン骨格を有するアリールオニウム塩、スルフォネート化合物、スルフォニル化合物、およびスルファミド化合物などの共役多環芳香族系化合物も、短波長光用の光酸発生剤として，使用可能である。具体的には、水酸基が導入されたナフタレン環、ペンタレン環、インデン環、アズレン環、ヘプタレン環、ビフェニレン環、ａｓ−インダセン環、ｓ−インダセン環、アセナフチレン環、フルオレン環、フェナレン環、フェナントレン環、アントラセン環、フルオランテン環、アセフェナントリレン環、アセアントリレン環、トリフェニレン環、ピレン環、クリセン環、ナフタセン環、プレイアデン環、ピセン環、ペリレン環、ペンタフェン環、ペンタセン環、テトラフェニレン環、ヘキサフェン環、ヘキサセン環、ルビセン環、コロネン環、トリナフチレン環、ヘプタフェン環、ヘプタセン環、ピラントレン環、オバレン環、ジベンゾフェナントレン環、ベンズ［ａ］アントラセン環、ジベンゾ［ａ，ｊ］アントラセン環、インデノ［１，２−ａ］インデン環、アントラ［２，１−ａ］ナフタセン環、１Ｈ−ベンゾ［ａ］シクロペント［ｊ］アントラセン環を有するスルフォニルまたはスルフォネート化合物；ナフタレン環、ペンタレン環、インデン環、アズレン環、ヘプタレン環、ビフェニレン環、ａｓ−インダセン環、ｓ−インダセン環、アセナフチレン環、フルオレン環、フェナレン環、フェナントレン環、アントラセン環、フルオランテン環、アセフェナントリレン環、アセアントリレン環、トリフェニレン環、ピレン環、クリセン環、ナフタセン環、プレイアデン環、ピセン環、ペリレン環、ペンタフェン環、ペンタセン環、テトラフェニレン環、ヘキサフェン環、ヘキサセン環、ルビセン環、コロネン環、トリナフチレン環、ヘプタフェン環、ヘプタセン環、ピラントレン環、オバレン環、ジベンゾフェナントレン環、ベンズ［ａ］アントラセン環、ジベンゾ［ａ，ｊ］アントラセン環、インデノ［１，２−ａ］インデン環、アントラ［２，１−ａ］ナフタセン環、１Ｈ−ベンゾ［ａ］シクロペント［ｊ］アントラセン環を有する４−キノンジアジド化合物；ナフタレン環、ペンタレン環、インデン環、アズレン環、ヘプタレン環、ビフェニレン環、ａｓ−インダセン環、ｓ−インダセン環、アセナフチレン環、フルオレン環、フェナレン環、フェナントレン環、アントラセン環、フルオランテン環、アセフェナントリレン環、アセアントリレン環、トリフェニレン環、ピレン環、クリセン環、ナフタセン環、プレイアデン環、ピセン環、ペリレン環、ペンタフェン環、ペンタセン環、テトラフェニレン環、ヘキサフェン環、ヘキサセン環、ルビセン環、コロネン環、トリナフチレン環、ヘプタフェン環、ヘプタセン環、ピラントレン環、オバレン環、ジベンゾフェナントレン環、ベンズ［ａ］アントラセン環、ジベンゾ［ａ，ｊ］アントラセン環、インデノ［１，２−ａ］インデン環、アントラ［２，１−ａ］ナフタセン環、１Ｈ−ベンゾ［ａ］シクロペント［ｊ］アントラセンを側鎖に有するスルフォニウムまたはヨードニウムのトリフレートなどとの塩などが挙げられる。特に、ナフタレン環またはアントラセン環を有するスルフォニルまたはスルフォネート化合物；水酸基が導入されたナフタレン環またはアントラセン環を有する４−キノンジアジド化合物；ナフタレン環またはアントラセン環を側鎖に有するスルフォニウムまたはヨードニウムのトリフレートなどとの塩が好ましい。
【０１９３】
このような光酸発生剤のうち、本発明ではトリフェニルスルフォニウムトリフレートやジフェニルヨードニウムトリフレート、トリナフチルスルフォニウムトリフレート、ジナフチルヨードニウムトリフレート、ジナフチルスルフォニルメタン、みどり化学製ＮＡＴ−１０５（ＣＡＳ．Ｎｏ．［１３７８６７−６１−９］）、みどり化学製ＮＡＴ−１０３（ＣＡＳ．Ｎｏ．［１３１５８２−００−８］）、みどり化学製ＮＡＩ−１０５（ＣＡＳ．Ｎｏ．［８５３４２−６２−７］）、みどり化学製ＴＡＺ−１０６（ＣＡＳ．Ｎｏ．［６９４３２−４０−２］）、みどり化学製ＮＤＳ−１０５、みどり化学製ＰＩ−１０５（ＣＡＳ．Ｎｏ．［４１５８０−５８−９］）や、ｓ−アルキル化ジベンゾチオフェントリフレート、s-フルオロアルキル化ジベンゾチオフェントリフレート（ダイキン製）などが好ましく用いられる。これらの中でも、トリフェニルスルフォニウムトリフレート、トリナフチルスルフォニウムトリフレート、ジナフチルヨードニウムトリフレート、ジナフチルスルフォニルメタン、みどり化学製ＮＡＴ−１０５（ＣＡＳ．Ｎｏ．［１３７８６７−６１−９］）、みどり化学製ＮＤＩ−１０５（ＣＡＳ．Ｎｏ．［１３３７１０−６２−０］）、およびみどり化学製ＮＡＩ−１０５（ＣＡＳ．Ｎｏ．［８５３４２−６２−７］）などは特に好ましい。
【０１９４】
本発明の感光性樹脂組成物において、光酸発生剤の好ましい配合量は、ベース樹脂全体に対して０．００１〜５０モル％、さらに好ましくは０．０１〜４０モル％、特に好ましくは０．１〜２０モル％の範囲内である。すなわち、光酸発生剤の配合量が０．００１モル％未満の場合には、充分な酸が発生しないため、発生した酸による触媒反応も進行せず、感光性組成物に充分な感光性が付与されがたい。その結果、高い感度でレジストパターンを形成することが困難でとなる。一方、５０モル％を越えると、感光性組成物のガラス転移点や塗膜性が低下して、レジスト膜を形成した際にその耐熱性や機械的強度などが損なわれるおそれがある。また、現像後またはエッチング後に残渣が生じるおそれがある。
【０１９５】
また、感光性組成物中のにおける光酸発生剤の配合量が多すぎると、こうした感光性組成物を特に波長１５７ｎｍのＦ2エキシマレーザー光を用いて露光する際に、光酸発生剤のうちいくつかは露光に用いる波長における吸光度が高いため、感光性組成物の透過率を著しく低下させる。その結果、均一露光が困難となるからである。
【０１９６】
本発明の感光性樹脂組成物は、上述したような化合物や溶解抑止剤、光酸発生剤など、場合によっては他のアルカリ可溶性樹脂などを有機溶媒に溶解させ瀘過することで、通常ワニスとして調製される。ただし本発明の感光性樹脂組成物においては、これらの成分以外にエポキシ樹脂、ポリメチルメタクリレート、ポリメチルアクリレート、ポリメチルメタクリレート、プロピレンオキシド−エチレンオキシド共重合体、ポリスチレンなどのその他のポリマーや、耐環境性向上のためのアミン化合物、ピリジン誘導体などの塩基性化合物、塗膜改質用の界面活性剤、反射防止剤としての染料などが適宜配合されても構わない。
【０１９７】
ここでの有機溶媒としては、通常、こうした感光性組成物の溶媒として用いられ得る溶媒であれば特に限定されるものではないが、例えばシクロヘキサノン、アセトン、メチルエチルケトン、メチルイソブチルケトンなどのケトン系溶媒、メチルセロルブ、メチルセロソルブアセテート、エチルセロソルブアセテート、ブチルセロソルブアセテートなどのセロソルブ系溶媒、酢酸エチル、酢酸ブチル、酢酸イソアミル、γ−ブチロラクトンなどのエステル系溶媒、プロピレングリコールモノメチルエーテルアセテートなどのグリコール系溶媒、ジメチルスルホキシド、ヘキサメチルホスホリックトリアミドジメチルホルムアミド、Ｎ−メチルピロリドンなどの含窒素系溶媒や、溶解性向上のためこれらにジメチルスルホキシド、ジメチルホルムアルデヒド、Ｎ−メチルピロリジノン等を添加した混合溶媒を用いることができる。また、メチルプロピオン酸メチル等のプロピオン酸誘導体、乳酸エチル等の乳酸エステル類やＰＧＭＥＡ（プロピレングリコールモノエチルアセテート）等も、低毒性であり好ましく用いられ得る。なお本発明において、このような溶媒は単独でまたは２種以上を混合して用いることができる。
【０１９８】
また、これらの混合溶媒中には、例えばキシレン、トルエン等の芳香族炭化水素またはエタノール、イソプロピルアルコール（２−プロパノール）、エチルアルコール、メチルアルコール、ブチルアルコール、ｎ−ブチルアルコール、ｓ−ブチルアルコール、ｔ−ブチルアルコール、イソブチルアルコールなどの脂肪族アルコールや、これらから誘導される溶媒を適量含んでいてもよい。
【０１９９】
次に、本発明の感光性樹脂組成物を用いたパターン形成方法について、図面を参照して説明する。ここではポジ型レジストの場合について説明する。
【０２００】
図４は、光酸発生剤を含有した感光性組成物を用いる本発明の微細パターン形成方法を示す断面図である。
【０２０１】
まず、上述したような有機溶媒に溶解されたレジストのワニスを、回転塗布法やディッピング法などで図４（ａ）に示すように基板２１上に塗布する。この際の膜厚は、０．０１〜５μｍが好ましく、０．０２〜１．０μｍがより好ましく、０．０５〜０．３μｍが最も好ましい。次いで、１５０℃以下好ましくは７０〜１２０℃で乾燥してレジスト膜２２を成膜する。
【０２０２】
ここでの基板としては、例えばシリコンウェハ、表面に各種の絶縁膜や電極、配線などが形成されたシリコンウェハ、ブランクマスク、ＧａＡｓ、ＡｌＧａＡｓなどのIII−Ｖ族化合物半導体ウェハ、II−VI族化合物半導体ウェハ、水晶、石英またはリチウムタンタレイト等の圧電体ウェハ、クロムまたは酸化クロム蒸着マスク、アルミ蒸着基板、ＩＢＰＳＧコート基板、ＰＳＧコート基板、ＳＯＧコート基板、およびカーボン膜スパッタ基板などを使用することができるがこれらに限定されるものではない。
【０２０３】
次いで、図４（ｂ）に示すように、レジスト層２２に所定のパターンを有するマスク２３を介して化学線２５を照射することによって、特定の領域２４を選択的に露光することによってパターン描画を行なう。あるいはレジスト膜表面に化学線を直接走査させて、レジスト膜を露光してもよい。
【０２０４】
上述したように本発明の感光性樹脂組成物は、短波長光をはじめ広範囲の波長域の光に対して優れた透明性を有しているので、ここでの化学線としては紫外線、Ｘ線、低圧水源ランプ光のｉ線、ｈ線、ｇ線、キセノンランプ光、ＫｒＦやＡｒＦのエキシマーレーザー、Ｆ2エキシマーレーザー光等のｄｅｅｐＵＶ光やシンクロトロンオービタルラジエーション（ＳＯＲ）、電子線（ＥＢ）、γ線、イオンビームなどを使用することが可能である。また、マスクを用いずに電子線、イオンビーム線等を走査してレジスト膜に直接パターン描画することも可能である。特にＦ2エキシマーレーザーを露光光源として用いた場合に、本発明の効果が最も発揮される。
【０２０５】
続いて、熱板上やオーブン中での加熱あるいは赤外線照射などにより、７０〜１６０℃、好ましくは９０〜１４０℃で３０秒〜１０分間程度の露光後ベーキングを行なう。これによって、図４（ｃ）に示すように、レジスト膜の露光領域２４に潜像２６が形成される。このとき、酸触媒反応によって溶解抑止基（可溶性抑止剤）が分解されるため、アルカリ溶解性が上昇し、レジスト膜の露光部分がアルカリ水溶液に可溶化する。
【０２０６】
その後、露光後ベーキングを施したレジスト膜２２に対して、浸漬法、スプレー法などでレジスト膜に現像処理を施す。これによって、レジスト膜２２の未悪露後部分はアルカリ水溶液に対して溶解性が低いために基板上に残存するが、露光部分１４は現像液に溶解する。このときアルカリ溶液の具体例としては、テトラメチルアンモニウムハイドロキシド水溶液、およびコリン水溶液などの有機アルカリ水溶液や、水酸化カリウム、水酸化ナトリウムなどの無機アルカリ水溶液、これらにアルコールや界面活性剤などを添加した溶液を用いることができる。なおここでのアルカリ溶液の濃度は、露光部と未露光部とで溶解速度の差を充分なものとする観点から、１５重量％以下であることが好ましい。
【０２０７】
次いで、純水で現像液を洗い流した後、基板を乾燥させることによって、図４（ｄ）に示すような所望のレジストパターン２７が形成される。
【０２０８】
こうして、本発明の感光性樹脂組成物を用いて形成されたレジストパターンは、解像性や密着性が極めて良好であり、例えばこのレジストパターンをエッチングマスクとして用い、ドライエッチングにより露出した基板などにサブクォーターミクロン程度の超微細なパターンを忠実に転写することができる。ここで得られたレジストパターンでは、高いドライエッチング耐性を有している。なお、上述したような工程以外の他の工程が付加されても何ら差支えなく、例えばレジスト膜の下地としての平坦化層形成工程、レジスト膜と下地との密着性向上のための前処理工程、レジスト膜の現像後に現像液を水などで除去するリンス工程、ドライエッチング前の紫外線の再照射工程を適宜施すことが可能である。
【０２０９】
ここでは、ポジ型の化学増幅型レジストの場合を示したが、ネガ型レジストを用いた場合には、酸増殖作用によって発生した酸がアルカリ可溶性樹脂と架橋剤との反応や、置換基の構造を変化させてアルカリ不溶化する反応等に関与するため、上述したようなポジ型レジストの場合と同様の効果が得られる。
【０２１０】
【発明の実施の形態】
以下、実施例を示して本発明をより詳細に説明する。なお、これら実施例は、本発明を限定するものではない。
【０２１１】
（モノマーの合成）
（合成例１）
４−オキソビニルアダマンタン（Ａ）０．０４モル、テトラメチルシリルトリフルオロメタン０．０５モル、およびテトラブチルアンモニウムフルオリド０．０５モルを、１４０ｇのテトラヒドロフランに溶解して攪拌した。析出した塩を濾別し、溶液を中和した。さらに、これを分液後、濃縮して化合物（Ａ）のトリフルオロメチル化物（Ａｆ）を得た。
【０２１２】
化合物（Ａｆ）０．０２モル、ジヒドロピラン０．０３モル、およびトシル酸０．００１モルを１００ｇのジクロロメタンに溶解し、攪拌した。得られた溶液を中和し、分液した。その後、これを濃縮して化合物（Ａｆ）のテトラヒドロピラニル置換体（Ｂ）を得た。
【０２１３】
（合成例２）
４−オキソビニルアダマンタン（Ａ）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ）のペンタフルオロエチル化物（Ａｆ）を得た。
【０２１４】
化合物（Ａｆ）０．０２モル、ブチルビニルエーテル０．０３モル、およびトシル酸０．００２モルを１００ｇのジクロロメタンに溶解し、攪拌した。得られた溶液を中和し、分液した。その後、これを濃縮して化合物（Ａｆ）のブトキシエチル置換体（Ｃ）を得た。
【０２１５】
（合成例３）
４−オキソビニルアダマンタン（Ａ）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ）のヘプタフルオロプロピル化物（Ａｆ）を得た。
【０２１６】
化合物（Ａｆ）０．０２モル、プロピルビニルエーテル０．０３モル、およびトシル酸０．００４モルを１００ｇのジクロロメタンに溶解し、攪拌した。得られた溶液を中和し、分液した。その後、これを濃縮して化合物（Ａｆ）のプロポキシエチル置換体（Ｄ）を得た。
【０２１７】
（合成例４）
４−オキソビニルアダマンタン（Ａ）０．０４モル、テトラメチルシリルノナフルオロブタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ）のノナフルオロブチル化物（Ａｆ）を得た。
【０２１８】
化合物（Ａｆ）０．０２モル、エチルビニルエーテル０．０３モル、およびトシル酸０．００５モルを１００ｇのジクロロメタンに溶解し、攪拌した。得られた溶液を中和し、分液した。その後、これを濃縮して化合物（Ａｆ）のエトキシエチル置換体（Ｅ）を得た。
【０２１９】
（合成例５）
４−オキソビニルアダマンタン（Ａ）０．０４モル、テトラメチルシリルウンデカフルオロペンタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ）のウンデカフルオロペンチル化物（Ａｆ）を得た。
【０２２０】
化合物（Ａｆ）０．０２モル、メチルビニルエーテル０．０３モル、およびトシル酸０．００４モルを１００ｇのジクロロメタンに溶解し、攪拌した。得られた溶液を中和し、分液した。その後、これを濃縮して化合物（Ａｆ）のメトキシエチル置換体（Ｆ）を得た。
【０２２１】
（合成例６）
４−オキソイソプロペニルアダマンタン（Ａ’）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ’）のトリフルオロメチル化物（Ａ’ｆ）を得た。
【０２２２】
化合物（Ａ’ｆ）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａ’ｆ）のテトラヒドロピラニル置換体（Ｂ’）を得た。
【０２２３】
（合成例７）
４−オキソイソプロペニルアダマンタン（Ａ’）０．０４モル、テトラメチルシリルウンデカフルオロペンタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ’）のウンデカフルオロペンチル化物（Ａ’ｆ）を得た。
【０２２４】
化合物（Ａ’ｆ）０．０２モル、ブチルビニルエーテル０．０３モル、およびトシル酸０．００４モルを、１００ｇのジクロロメタンに溶解して攪拌した。得られた溶液を中和し、分液した。その後、これを濃縮して化合物（Ａ’ｆ）のブトキシエチル置換体（Ｃ’）を得た。
【０２２５】
（合成例８）
ブチルビニルエーテルをプロピルビニルエーテルに変更した以外は、合成例７と同様にして、化合物（Ａ’ｆ）のプロポキシエチル置換体（Ｄ’）を得た。
【０２２６】
（合成例９）
ブチルビニルエーテルをエチルビニルエーテルに変更した以外は、合成例７と同様にして、化合物（Ａ’ｆ）のエトキシエチル置換体（Ｅ’）を得た。
【０２２７】
（合成例１０）
ブチルビニルエーテルをメチルビニルエーテルに変更した以外は、合成例７と同様にして、化合物（Ａ’ｆ）のメトキシエチル置換体（Ｆ’）を得た。
【０２２８】
（合成例１１）
ビニルアダマンチルトリフルオロメチルケトン（Ａ”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”）のトリフルオロメチル化物（Ａ”ｆ）を得た。
【０２２９】
化合物（Ａ”ｆ）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａ”ｆ）のテトラヒドロピラニル置換体（Ｂ”）を得た。
【０２３０】
（合成例１２）
ビニルアダマンチルペンタフルオロエチル（Ａ”）０．０４モル、テトラメチルシリルトリフルオロメタン０．０５モル、およびテトラブチルアンモニウムフルオリド０．０５モルを、１４０ｇのテトラヒドロフランに溶解して攪拌した。析出した塩を濾別し、溶液を中和した。さらに、これを分液後、濃縮して化合物（Ａ”）のペンタフルオロエチル化物（Ａ”ｆ）を得た。
【０２３１】
化合物（Ａ”ｆ）０．０２モル、ブチルビニルエーテル０．０３モル、およびトシル酸０．００２モルを、１００ｇのジクロロメタンに溶解して攪拌した。得られた溶液を中和し、分液した。その後、これを濃縮して化合物（Ａ”ｆ）のブトキシエチル置換体（Ｃ”）を得た。
【０２３２】
（合成例１３）
ビニルアダマンチルトリフルオロメチルケトン（Ａ”）０．０４モル、テトラメチルシリルノナフルオロブタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”）のノナフルオロブチル化物（Ａ”ｆ）を得た。
【０２３３】
化合物（Ａ”ｆ）０．０２モル、プロピルビニルエーテル０．０３モル、およびトシル酸０．００１モルを、１００ｇのジクロロメタンに溶解して攪拌した。得られた溶液を中和し、分液した。その後、これを濃縮して化合物（Ａ”ｆ）ののプロポキシエチル置換体（Ｄ”）を得た。
【０２３４】
（合成例１４）
ビニルアダマンチルトリフルオロメチルケトン（Ａ”）０．０４モル、テトラメチルシリルウンデカフルオロペンタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”）のウンデカフルオロペンチル化物（Ａ”ｆ）を得た。
【０２３５】
化合物（Ａ”ｆ）０．０２モル、エチルビニルエーテル０．０３モル、およびトシル酸０．００２モルを、１００ｇのジクロロメタンに溶解して攪拌した。得られた溶液を中和し、分液した。その後、これを濃縮して化合物（Ａ”ｆ）のエトキシエチル置換体（Ｅ”）を得た。
【０２３６】
（合成例１５）
ビニルアダマンチルウンデカフルオロペンチル（Ａ”）０．０２モル、テトラメチルシリルウンデカフルオロペンタン０．０４モル、およびテトラブチルアンモニウムフルオリド０．０４モルを、１４０ｇのテトラヒドロフランに溶解して攪拌した。析出した塩を濾別し、溶液を中和した。さらに、これを分液後、濃縮して化合物（Ａ”）のウンデカフルオロペンチル化物（Ａ”ｆ）を得た。
【０２３７】
化合物（Ａ”ｆ）０．０２モル、メチルビニルエーテル０．０３モル、およびトシル酸０．００２モルを、１００ｇのジクロロメタンに溶解して攪拌した。得られた溶液を中和し、分液した。その後、これを濃縮して化合物（Ａ”ｆ）のメトキシエチル置換体（Ｆ”）を得た。
【０２３８】
（合成例１６）
イソプロペニルアダマンチルトリフルオロメチルケトン（Ａ'”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ'”）のトリフルオロメチル化物（Ａ'”ｆ）を得た。
【０２３９】
化合物（Ａ'”ｆ）０．０２モル、ジヒドロピラン０．０３モル、およびトシル酸０．００１モルを、１００ｇのジクロロメタンに溶解して攪拌した。得られた溶液を中和し、分液した。その後、これを濃縮して化合物（Ａ'”ｆ）のテトラヒドロピラニル置換体（Ｂ'”）を得た。
【０２４０】
（合成例１７）
イソプロペニルアダマンチルノナフルオロブチルケトン（Ａ'”）０．０４モル、テトラメチルシリルノナフルオロブタン０．０５モル、およびテトラブチルアンモニウムフルオリド０．０５モルを、１４０ｇのテトラヒドロフランに溶解して攪拌した。析出した塩を濾別し、溶液を中和した。さらに、これを分液後、濃縮して化合物（Ａ'”）のノナフルオロブチル化物（Ａ'”ｆ）を得た。
【０２４１】
化合物（Ａ'”ｆ）０．０２モル、ブチルビニルエーテル０．０３モル、およびトシル酸０．００２モルを、１００ｇのジクロロメタンに溶解して攪拌した。得られた溶液を中和し、分液した。その後、これを濃縮して化合物（Ａ'”ｆ）ののブトキシエチル置換体（Ｃ'”）を得た。
【０２４２】
（合成例１８）
ブチルビニルエーテルをプロピルビニルエーテルに変更した以外は合成例１７と同様にして、化合物（Ａ'”ｆ）のプロポキシエチル置換体（Ｄ'”）を得た。
【０２４３】
（合成例１９）
ブチルビニルエーテルをエチルビニルエーテルに変更した以外は合成例１７と同様にして、化合物（Ａ'”ｆ）のエトキシエチル置換体（Ｅ'”）を得た。
【０２４４】
（合成例２０）
ブチルビニルエーテルをメチルビニルエーテルに変更した以外は合成例１７と同様にして、化合物（Ａ'”ｆ）のメトキシエチル置換体（Ｆ'”）を得た。
【０２４５】
（合成例２１）
ビニル−４−オキサホモアダマンタノン（Ｍ）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（Ｍ）のジフルオロ化物（Ｍｆ）を得た。
【０２４６】
（合成例２２）
イソプロペニル−４−オキサホモアダマンタノン（Ｎ）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（Ｎ）のジフルオロ化物（Ｎｆ）を得た。
【０２４７】
（合成例２３）
ビニル−メチル−５−オキサホモノルボルナノン（Ｏ）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（Ｏ）のジフルオロ化物（Ｏｆ）を得た。
【０２４８】
（合成例２４）
イソプロペニル−メチル−５−オキサホモノルボルナノン（Ｐ）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（Ｐ）のジフルオロ化物（Ｐｆ）を得た。
【０２４９】
（合成例２５）
ビニルシクロヘキサノン（AA）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（AA）のトリフルオロメチル化物（AAｆ）を得た。
【０２５０】
化合物（AAｆ）０．０２モル、ジヒドロピラン０．０３モル、およびトシル酸０．００１モルを１００ｇのジクロロメタンに溶解し、攪拌した。得られた溶液を中和し、分液した。その後、濃縮して化合物（AAｆ）のテトラヒドロピラニル置換体（BB）を得た。
【０２５１】
（合成例２６）
ジヒドロピランをブチルビニルエーテルに変更した以外は、合成例２５と同様にして、化合物（AAｆ）のブトキシエチル置換体（CC）を得た。
【０２５２】
（合成例２７）
ジヒドロピランをプロピルビニルエーテルに変更した以外は、合成例２５と同様にして、化合物（AAｆ）のプロポキシエチル置換体（DD）を得た。
【０２５３】
（合成例２８）
ジヒドロピランをエチルビニルエーテルに変更した以外は、合成例２５と同様にして、化合物（AAｆ）のエトキシエチル置換体（EE）を得た。
【０２５４】
（合成例２９）
ジヒドロピランをメチルビニルエーテルに変更した以外は、合成例２５と同様にして、化合物（AAｆ）のメトキシエチル置換体（FF）を得た。
【０２５５】
（合成例３０）
ビニルシクロペンタノン（AA’）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（AA’）のトリフルオロメチル化物（AA’ｆ）を得た。
【０２５６】
化合物（AA’ｆ）０．０２モル、ジヒドロピラン０．０３モル、およびトシル酸０．００２モルを、１００ｇのジクロロメタンに溶解して攪拌した。得られた溶液を中和し、分液した。その後、これを濃縮して化合物（AA’ｆ）のテトラヒドロピラニル置換体（BB’）を得た。
【０２５７】
（合成例３１）
ジヒドロピランをブチルビニルエーテルに変更した以外は、合成例３０と同様にして、化合物（AA’ｆ）のブトキシエチル置換体（CC’）を得た。
【０２５８】
（合成例３２）
ジヒドロピランをプロピルビニルエーテルに変更した以外は、合成例３０と同様にして、化合物（AA’ｆ）のプロポキシエチル置換体（DD’）を得た。
【０２５９】
（合成例３３）
ジヒドロピランをエチルビニルエーテルに変更した以外は、合成例３０と同様にして、化合物（AA’ｆ）のエトキシエチル置換体（EE’）を得た。
【０２６０】
（合成例３４）
ジヒドロピランをメチルビニルエーテルに変更した以外は、合成例３０と同様にして、化合物（AA’ｆ）のメトキシエチル置換体（FF’）を得た。
【０２６１】
（合成例３５）
イソプロペニルシクロヘキサノン（AA”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（AA”）のトリフルオロメチル化物（AA”ｆ）を得た。
【０２６２】
化合物（AA”ｆ）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（AA”ｆ）のテトラヒドロピラニル置換体（BB”）を得た。
【０２６３】
（合成例３６）
ジヒドロピランをブチルビニルエーテルに変更した以外は、合成例３５と同様にして、化合物（AA”ｆ）のブトキシエチル置換体（CC”）を得た。
【０２６４】
（合成例３７）
ジヒドロピランをプロピルビニルエーテルに変更した以外は、合成例３５と同様にして、化合物（AA”ｆ）のプロポキシエチル置換体（DD”）を得た。
【０２６５】
（合成例３８）
ジヒドロピランをエチルビニルエーテルに変更した以外は、合成例３５と同様にして、化合物（AA”ｆ）のエトキシエチル置換体（EE”）を得た。
【０２６６】
（合成例３９）
ジヒドロピランをメチルビニルエーテルに変更した以外は、合成例３５と同様にして、化合物（AA”ｆ）のメトキシエチル置換体（FF”）を得た。
【０２６７】
（合成例４０）
イソプロペニルシクロヘキサノン（AA'”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（AA'”）のトリフルオロメチル化物（AA'”ｆ）を得た。
【０２６８】
化合物（AA'”ｆ）０．０２モル、ジヒドロピラン０．０３モル、およびトシル酸０．００３モルを、１００ｇのジクロロメタンに溶解して攪拌した。得られた溶液を中和し、分液した。その後、これを濃縮して化合物（AA'”ｆ）のテトラヒドロピラニル置換体（BB'”）を得た。
【０２６９】
（合成例４１）
ジヒドロピランをブチルビニルエーテルに変更した以外は、合成例４０と同様にして、化合物（AA'”ｆ）のブトキシエチル置換体（CC'”）を得た。
【０２７０】
（合成例４２）
ジヒドロピランをプロピルビニルエーテルに変更した以外は、合成例４０と同様にして、化合物（AA'”ｆ）のプロポキシエチル置換体（DD'”）を得た。
【０２７１】
（合成例４３）
ジヒドロピランをエチルビニルエーテルに変更した以外は、合成例４０と同様にして、化合物（AA'”ｆ）のエトキシエチル置換体（EE'”）を得た。
【０２７２】
（合成例４４）
ジヒドロピランをメチルビニルエーテルに変更した以外は、合成例４０と同様にして、化合物（AA'”ｆ）のメトキシエチル置換体（FF'”）を得た。
【０２７３】
（合成例４５）
ビニルシクロヘキシルトリフルオロメチルケトン（Ｇ）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ｇ）のトリフルオロメチル化物（Ｇｆ）を得た。
【０２７４】
化合物（Ｇｆ）０．０２モル、ジヒドロピラン０．０３モル、およびトシル酸０．００３モルを１００ｇのジクロロメタンに溶解し、攪拌した。得られた溶液を中和し、分液した。その後、濃縮して化合物（Ｇｆ）のテトラヒドロピラニル置換体（Ｈ）を得た。
【０２７５】
（合成例４６）
ジヒドロピランをブチルビニルエーテルに変更した以外は、合成例４５と同様にして、化合物（Ｇｆ）のブトキシエチル置換体（Ｉ）を得た。
【０２７６】
（合成例４７）
ジヒドロピランをプロピルビニルエーテルに変更した以外は、合成例４５と同様にして、化合物（Ｇｆ）のプロポキシエチル置換体（Ｊ）を得た。
【０２７７】
（合成例４８）
ジヒドロピランをエチルビニルエーテルに変更した以外は、合成例４５と同様にして、化合物（Ｇｆ）のエトキシエチル置換体（Ｋ）を得た。
【０２７８】
（合成例４９）
ジヒドロピランをメチルビニルエーテルに変更した以外は、合成例４５と同様にして、化合物（Ｇｆ）のメトキシエチル置換体（Ｌ）を得た。
【０２７９】
（合成例５０）
ビニルシクロペンチルトリフルオロメチルケトン（Ｇ’）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ｇ’）のトリフルオロメチル化物（Ｇ’ｆ）を得た。
【０２８０】
化合物（Ｇ’ｆ）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ｇ’ｆ）のテトラヒドロピラニル置換体（Ｈ’）を得た。
【０２８１】
（合成例５１）
ジヒドロピランをブチルビニルエーテルに変更した以外は、合成例５０と同様にして、化合物（Ｇ’ｆ）のブトキシエチル置換体（Ｉ’）を得た。
【０２８２】
（合成例５２）
ジヒドロピランをプロピルビニルエーテルに変更した以外は、合成例５０と同様にして、化合物（Ｇ’ｆ）のプロポキシエチル置換体（Ｊ’）を得た。
【０２８３】
（合成例５３）
ジヒドロピランをエチルビニルエーテルに変更した以外は、合成例５０と同様にして、化合物（Ｇ’ｆ）のエトキシエチル置換体（Ｋ’）を得た。
【０２８４】
（合成例５４）
ジヒドロピランをメチルビニルエーテルに変更した以外は、合成例５０と同様にして、化合物（Ｇ’ｆ）のメトキシエチル置換体（Ｌ’）を得た。
【０２８５】
（合成例５５）
イソプロペニルシクロヘキシルトリフルオロメチルケトン（Ｇ”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ｇ”）のトリフルオロメチル化物（Ｇ”ｆ）を得た。
【０２８６】
化合物（Ｇ”ｆ）０．０２モル、ジヒドロピラン０．０３モル、およびトシル酸０．０３モルを、１００ｇのジクロロメタンに溶解して攪拌した。得られた溶液を中和し、分液した。その後、これを濃縮して化合物（Ｇ”ｆ）のテトラヒドロピラニル置換体（Ｈ”）を得た。
【０２８７】
（合成例５６）
ジヒドロピランをブチルビニルエーテルに変更した以外は、合成例５５と同様にして、化合物（Ｇ”ｆ）のブトキシエチル置換体（Ｉ”）を得た。
【０２８８】
（合成例５７）
ジヒドロピランをプロピルビニルエーテルに変更した以外は、合成例５５と同様にして、化合物（Ｇ”ｆ）のプロポキシエチル置換体（Ｊ”）を得た。
【０２８９】
（合成例５８）
ジヒドロピランをエチルビニルエーテルに変更した以外は、合成例５５と同様にして、化合物（Ｇ”ｆ）のエトキシエチル置換体（Ｋ”）を得た。
【０２９０】
（合成例５９）
ジヒドロピランをメチルビニルエーテルに変更した以外は、合成例５５と同様にして、化合物（Ｇ”ｆ）のメトキシエチル置換体（Ｌ”）を得た。
【０２９１】
（合成例６０）
イソプロペニルシクロペンチルトリフルオロメチルケトン（Ｇ'”）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ｇ'”）のトリフルオロメチル化物（Ｇ'”ｆ）を得た。
【０２９２】
化合物（Ｇ'”ｆ）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ｇ'”ｆ）のテトラヒドロピラニル置換体（Ｈ'”）を得た。
【０２９３】
（合成例６１）
ジヒドロピランをブチルビニルエーテルに変更した以外は、合成例６０と同様にして、化合物（Ｇ'”ｆ）のブトキシエチル置換体（Ｉ'”）を得た。
【０２９４】
（合成例６２）
ジヒドロピランをプロピルビニルエーテルに変更した以外は、合成例６０と同様にして、化合物（Ｇ'”ｆ）のプロポキシエチル置換体（Ｊ'”）を得た。
【０２９５】
（合成例６３）
ジヒドロピランをエチルビニルエーテルに変更した以外は、合成例６０と同様にして、化合物（Ｇ'”ｆ）のエトキシエチル置換体（Ｋ'”）を得た。
【０２９６】
（合成例６４）
ジヒドロピランをメチルビニルエーテルに変更した以外は、合成例６０と同様にして、化合物（Ｇ'”ｆ）のメトキシエチル置換体（Ｌ'”）を得た。
【０２９７】
（合成例６５）
ビニル−４，４−ジメチルブテノリド（MM）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後，濃縮して、化合物（MM）のジフルオロ化物（MMｆ）を得た。
【０２９８】
（合成例６６）
ビニル−５，５−ジメチルペンタノリド（NN）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（NN）のジフルオロ化物（NNｆ）を得た。
【０２９９】
（合成例６７）
イソプロペニル−４，４−ジメチルブテノリド（OO）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（OO）のジフルオロ化物（OOｆ）を得た。
【０３００】
（合成例６８）
イソプロペニル−５，５−ジメチルペンタノリド（PP）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して、化合物（PP）のジフルオロ化物（PPｆ）を得た。
【０３０１】
（合成例６９）
ビニル−メチル−５−オキサホモノルボルナノン（PY22）０．０４モル、およびジエチルアミノスルフルトリエチルペンタデカフルオリド０．１モルを、１４０ｇのテトラヒドロフランに溶解して攪拌した。析出した塩を濾別し、溶液を中和した。さらに、これを分液後、濃縮して化合物（PY22）のジエチルデカフルオロ化物（Ｙ22）を得た。
【０３０２】
（合成例７０）
イソプロペニル−３−メチル−４−オキサホモアダマンタノン（NY24）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（NY24）のジメチルヘキサフルオロ化物（Ｙ24）を得た。
【０３０３】
（合成例７１）
イソプロペニル−５−オキサホモノルボルナノン（PX25）０．０４モル、およびジエチルアミノスルフルトリフルオリド０．０６モルを、１４０ｇのテトラヒドロフランに溶解して攪拌した。析出した塩を濾別し、溶液を中和した。さらに、これを分液後、濃縮して化合物（PX25）のジフルオロ化物（Ｘ25）を得た。
【０３０４】
（合成例７２）
２−ビニルー５，５−ジメチルペンタノリド（Ny47）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して化合物（Ny47）のジフルオロ化物（Ｙ47）を得た。
【０３０５】
（合成例７３）
３−イソプロペニル−２，２―ジメチルピラン（Nx50）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（Nx50）のジメチルヘキサフルオロ化物（ｘ50）を得た。
【０３０６】
（合成例７４）
４−ビニルシクロヘキサノン（Ａx52）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx52）のトリフルオロメチル化物（Ａｆx52）を得た。
【０３０７】
化合物（Ａｆx52）０．０２モル、ブチルビニルエーテル０．０３モル、およびトシル酸０．００５モルを、１００ｇのジクロロメタンに溶解して攪拌した。得られた溶液を中和し、分液した。その後、これを濃縮して化合物（Ａｆx52）のブトキシエチル置換体（ｘ52）を得た。
【０３０８】
（合成例７５）
４−ビニルシクロヘキサノン（Ａx52）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx52）のトリフルオロメチル化物（Ａｆx52）を得た。
【０３０９】
化合物（Ａｆx52）０．０２モル、プロピルビニルエーテル０．０３モル、およびトシル酸０．００６モルを、１００ｇのジクロロメタンに溶解して攪拌した。得られた溶液を中和し、分液した。その後、これを濃縮して化合物（Ａｆx52）のプロポキシシエチル置換体（ｘ53）を得た。
【０３１０】
（合成例７６）
４−ビニルシクロヘキサノン（Ａx52）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx52）のトリフルオロメチル化物（Ａｆx52）を得た。
【０３１１】
化合物（Ａｆx52）０．０２モル、エチルビニルエーテル０．０３モル、およびトシル酸０．００５モルを、１００ｇのジクロロメタンに溶解して攪拌した。得られた溶液を中和し、分液した。その後、これを濃縮して化合物（Ａｆx52）のエトキシエチル置換体（ｘ54）を得た。
【０３１２】
（合成例７７）
４−ビニルシクロヘキサノン（Ａx52）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx52）のトリフルオロメチル化物（Ａｆx52）を得た。
【０３１３】
化合物（Ａｆx52）０．０２モル、メチルビニルエーテル０．０３モル、およびトシル酸０．００６モルを、１００ｇのジクロロメタンに溶解して攪拌した。得られた溶液を中和し、分液した。その後、これを濃縮して化合物（Ａｆx52）のメトキシエチル置換体（ｘ55）を得た。
【０３１４】
（合成例７８）
２−イソプロペニルシクロヘキサノン（Ａ”x61）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x61）のペンタフルオロエチル化物（Ａ”ｆx61）を得た。
【０３１５】
化合物（Ａ”ｆx61）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａ”ｆx61）のテトラヒドロピラニル置換体（ｘ61）を得た。
【０３１６】
（合成例７９）
２−イソプロペニルシクロヘキサノン（Ａ”x61）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x61）のペンタフルオロエチル化物（Ａ”ｆx61）を得た。
【０３１７】
化合物（Ａ”ｆx61）０．０２モル、ブチルビニルエーテル０．０３モル、およびトシル酸０．００４モルを、１００ｇのジクロロメタンに溶解して攪拌した。得られた溶液を中和し、分液した。その後、これを濃縮して化合物（Ａ”ｆx61）のブトキシエチル置換体（ｘ62）を得た。
【０３１８】
（合成例８０）
２−イソプロペニルシクロヘキサノン（Ａ”x61）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x61）のペンタフルオロエチル化物（Ａ”ｆx61）を得た。
【０３１９】
化合物（Ａ”ｆx61）０．０２モル、プロピルビニルエーテル０．０３モル、およびトシル酸０．００４モルを、１００ｇのジクロロメタンに溶解して攪拌した。得られた溶液を中和し、分液した。その後、これを縮して化合物（Ａ”ｆx61）のプロポキシエチル置換体（ｘ63）を得た。
【０３２０】
（合成例８１）
２−イソプロペニルシクロヘキサノン（Ａ”x61）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x61）のトリフルオロメチル化物（Ａ”ｆx64）を得た。
【０３２１】
化合物（Ａ”ｆx61）０．０２モル、エチルビニルエーテル０．０３モル、およびトシル酸０．００３モルを、１００ｇのジクロロメタンに溶解して攪拌した。得られた溶液を中和し、分液した。その後、これを濃縮して化合物（Ａ”ｆx61）のエトキシエチル置換体（ｘ64）を得た。
【０３２２】
（合成例８２）
２−イソプロペニルシクロヘキサノン（Ａ”x61）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x61）のトリフルオロメチル化物（Ａ”ｆx64）を得た。
【０３２３】
化合物（Ａ”ｆx61）０．０２モル、メチルビニルエーテル０．０３モル、およびトシル酸０．００３モルを、１００ｇのジクロロメタンに溶解して攪拌した。得られた溶液を中和し、分液した。その後、これを濃縮して化合物（Ａ”ｆx61）のメトキシエチル置換体（ｘ65）を得た。
【０３２４】
（合成例８３）
２−イソプロペニルシクロペンタノン（Ａ”x66）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x66）のペンタフルオロエチル化物（Ａ”ｆx66）を得た。
【０３２５】
化合物（Ａ”ｆx66）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａ”ｆx66）のテトラヒドロピラニル置換体（ｘ66）を得た。
【０３２６】
（合成例８４）
２−イソプロペニルシクロペンタノン（Ａ”x66）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x67）のトリフルオロメチル化物（Ａ”ｆx67）を得た。
【０３２７】
化合物（Ａ”ｆx67）０．０２モル、ブチルビニルエーテル０．０３モル、およびトシル酸０．００６モルを、１００ｇのジクロロメタンに溶解して攪拌した。得られた溶液を中和し、分液した。その後、これを濃縮して化合物（Ａ”ｆx67）のブトキシエチル置換体（ｘ67）を得た。
【０３２８】
（合成例８５）
２−イソプロペニルシクロペンタノン（Ａ”x66）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x66）のペンタフルオロエチル化物（Ａ”ｆx66）を得た。
【０３２９】
化合物（Ａ”ｆx66）０．０２モル、プロピルビニルエーテル０．０３モル、およびトシル酸０．０１モルを、１００ｇのジクロロメタンに溶解して攪拌した。得られた溶液を中和し、分液した。その後、これを濃縮して化合物（Ａ”ｆx66）のプロポキシエチル置換体（ｘ68）を得た。
【０３３０】
（合成例８６）
２−イソプロペニルシクロペンタノン（Ａ”x66）０．０４モル、テトラメチルシリルノナフルオロブタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x66）のノナフルオロブチル化物（Ａ”ｆx69）を得た。
【０３３１】
化合物（Ａ”ｆx69）０．０２モル、エチルビニルエーテル０．０３モル、およびトシル酸０．０１モルを、１００ｇのジクロロメタンに溶解して攪拌した。得られた溶液を中和し、分液した。その後、これを濃縮して化合物（Ａ”ｆx69）のエトキシエチル置換体（ｘ69）を得た。
【０３３２】
（合成例８７）
２−イソプロペニルシクロペンタノン（Ａ”x66）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x67）のトリフルオロメチル化物（Ａ”ｆx67）を得た。
【０３３３】
化合物（Ａ”ｆx67）０．０２モル、メチルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆx67）のメトキシエチル置換体（ｘ70）を得た。
【０３３４】
（合成例８８）
２−オキソイソプロペニルアダマンタン（Ａx71）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71）のペンタフルオロエチル化物（Ａｆx71）を得た。
【０３３５】
化合物（Ａｆx71）０．０２モル、ジヒドロフラン０．０３モル、およびトシル酸０．００８モルを、１００ｇのジクロロメタンに溶解して攪拌した。得られた溶液を中和し、分液した。その後、これを濃縮して化合物（Ａｆx71）のテトラヒドロフラニル置換体（ｘ71）を得た。
【０３３６】
（合成例８９）
１−ビニル−３−トリフルオロメチル−４−オキサホモアダマンタン（NY24x72）０．０４モル、およびジエチルアミノスルフルジエチルメチルトリデカフルオリド０．１モルを、１４０ｇのテトラヒドロフランに溶解して攪拌した。析出した塩を濾別し、溶液を中和した。さらに、これを分液後、濃縮して化合物（ＮＹ24x72）のエチルメチルオクタフルオロ化物（ｘ72）を得た。
【０３３７】
（合成例９０）
２−イソプロペニル−３−トリフルオロメチル−３−メチル−４−オキサホモノルボルナノン（ＮＹ24x72x73）０．０４モル、およびジエチルアミノスルフルトリメチルノナフルオリド０．１モルを、１４０ｇのテトラヒドロフランに溶解して攪拌した。析出した塩を濾別し、溶液を中和た。さらに、これを分液後、濃縮して化合物（ＮＹ24x72x73）のジメチルヘキサフルオロ化物（ｘ73）を得た。
【０３３８】
（合成例９１）
ε−メチル−ε−ヘキサノラクトン（ＰＸ25x74）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74）のジメチルヘキサフルオロ化物（ｘ74）を得た。
【０３３９】
（合成例９２）
ε−トリフルオロメチル−ε−ヘキサノラクトン（ＰＸ25x74x75）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x75）のジメチルヘキサフルオロ化物（ｘ75）を得た。
【０３４０】
（合成例９３）
１−イソプロペニル−２−ビニル−３−メチル−４−オキサホモアダマンタノン（ＰＸ25x74x76）０．０４モル、およびジエチルアミノスルフルトリプロピルヘンイコサフルオリド０．１モルを、１４０ｇのテトラヒドロフランに溶解して攪拌した。析出した塩を濾別し、溶液を中和した。さらに、これを分液後、濃縮して化合物（ＰＸ25x74x76）のジプロピルデカフルオロ化物（ｘ76）を得た。
【０３４１】
（合成例９４）
δ−メチル−δ−ペンタノラクトン（ＰＸ25x74x77）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x77）のジメチルヘキサフルオロ化物（ｘ77）を得た。
【０３４２】
（合成例９５）
δ−トリフルオロメチル−δ−ペンタノラクトン（ＰＸ25x74x78）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x78）のジメチルヘキサフルオロ化物（ｘ78）を得た。
【０３４３】
（合成例９６）
３−オキソ−２−イソプロペニルノルボルナン（Ａx71x79）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x79）のトリフルオロメチル化物（Ａｆx71x79）を得た。
【０３４４】
化合物（Ａｆx71x79）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａｆx71x79）のテトラヒドロピラニル置換体（ｘ79）を得た。
【０３４５】
（合成例９７）
３−オキソ−２−イソプロペニルノルボルナン（Ａx71x79）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x79）のトリフルオロメチル化物（Ａｆx71x79）を得た。
【０３４６】
化合物（Ａｆx71x79）０．０２モル、プロピルビニルエーテル０．０３モル、およびトシル酸０．０５モルを、１００ｇのジクロロメタンに溶解して攪拌した。得られた溶液を中和し、分液した。その後、これを濃縮して化合物（Ａｆx71x79）のプロポキシエチル置換体（ｘ80）を得た。
【０３４７】
（合成例９８）
１−オキソ−２−ビニルノルボルナン（Ａx71x81）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71）のトリフルオロメチル化物（Ａｆx71x81）を得た。
【０３４８】
化合物（Ａｆx71x81）０．０２モル、ブチルビニルエーテル０．０３モル、およびトシル酸０．００４モルを、１００ｇのジクロロメタンに溶解して攪拌した。得られた溶液を中和し、分液した。その後、これを濃縮して化合物（Ａｆx71x81）のブトキシエチル置換体（ｘ81）を得た。
【０３４９】
（合成例９９）
１−オキソ−２−イソプロペニルノルボルナン（Ａx71x82）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82）のペンタフルオロエチル化物（Ａｆx71x82）を得た。
【０３５０】
化合物（Ａｆx71x82）０．０２モル、ブチルビニルエーテル０．０３モル、およびトシル酸０．００４モルを、１００ｇのジクロロメタンに溶解して攪拌した。得られた溶液を中和し、分液した。その後、これを濃縮して化合物（Ａｆx71x82）のブトキシエチル置換体（ｘ82）を得た。
【０３５１】
（合成例１００）
２−ビニルノルボルニル−１−トリフルオロメチルケトン（Ａ”x83）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83）のトリフルオロメチル化物（Ａ”ｆx83）を得た。
【０３５２】
化合物（Ａ”ｆx83）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａ”ｆx83）のテトラヒドロピラニル置換体（ｘ83）を得た。
【０３５３】
（合成例１０１）
８，８−ジメチル−６−オキソ−７−オキサホモノルボルニル−３−エン（ＰＸ25x74x84）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x84）のジメチルヘキサフルオロ化物（ｘ84）を得た。
【０３５４】
（合成例１０２）
８−メチル−８−トリフルオロメチル−６−オキソ−７−オキサホモノルボルニル−３−エン（ＰＸ25x74x84x85）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x84x85）のジメチルヘキサフルオロ化物（ｘ85）を得た。
【０３５５】
（合成例１０３）
５−メチル−７−オキソ−６−オキサホモノルボルニル−３−エン（ＰＸ２５x74x84x86）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ２５x74x84x86）のジメチルヘキサフルオロ化物（ｘ86）を得た。
【０３５６】
（合成例１０４）
ノルボルニル−３−エニル−７−トリフルオロメチルケトン（Ａ”x83x87）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87）のトリフルオロメチル化物（Ａ”ｆx83x87）を得た。
【０３５７】
化合物（Ａ”ｆx83x87）０．０２モル、ジヒドロピラン０．０３モル、およびトシル酸０．００６モルを、１００ｇのジクロロメタンに溶解して攪拌した。得られた溶液を中和し、分液した。その後、これを濃縮して化合物（Ａ”ｆx83x87）のテトラヒドロピラニル置換体（ｘ87）を得た。
【０３５８】
（合成例１０５）
５−トリフルオロメチル−６−オキサ−７−オキソホモノルボルニル−３−エン（ＰＸ25x74x84x88）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x84x88）のジメチルヘキサフルオロ化物（ｘ88）を得た。
【０３５９】
（合成例１０６）
５−メチル−７−オキソ−６−オキサホモノルボルニル−３−エン（ＰＸ２５x74x84x89）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x84x89）のジメチルヘキサフルオロ化物（ｘ89）を得た。
【０３６０】
（合成例１０７）
２−トリフルオロメチル−６−オキソ−７−オキサホモノルボルニル−３−エン（ＰＸ25x74x84x90）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74x84x90）のジメチルヘキサフルオロ化物（ｘ90）を得た。
【０３６１】
（合成例１０８）
６−オキソ−ノルボルニル−３−エン（Ａx71x82x91）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x91）のトリフルオロメチル化物（Ａｆx71x82x91）を得た。
【０３６２】
化合物（Ａｆx71x82x91）０．０２モル、ジヒドロピラン０．０３モル、およびトシル酸０．００８モルを、１００ｇのジクロロメタンに溶解して攪拌した。得られた溶液を中和し、分液した。その後、濃縮して化合物（Ａｆx71x82x91）のテトラヒドロピラニル置換体（ｘ91）を得た。
【０３６３】
（合成例１０９）
６−オキソ−ノルボルニル−３−エン（Ａx71x82x91）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x91）のトリフルオロメチル化物（Ａｆx71x82x91）を得た。
【０３６４】
化合物（Ａｆx71x82x91）０．０２モル、メトキシエトキシメチルクロリド０．０３モル、およびトリエチルアミン０．１モルを、１００ｇのジクロロメタンに溶解して攪拌した。得られた溶液を中和し、分液した。その後、これを濃縮して化合物（Ａｆx71x82x91）のメトキシエトキシメチル置換体（ｘ92）を得た。
【０３６５】
（合成例１１０）
１−オキソ−ノルボルニル−３−エン（Ａx71x82x91x91）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x91x93）のトリフルオロメチル化物（Ａｆx71x82x91x93）を得た。
【０３６６】
化合物（Ａｆx71x82x91x93）０．０２モル、ジヒドロピラン０．０３モル、およびトシル酸０．１モルを、１００ｇのジクロロメタンに溶解して攪拌した。得られた溶液を中和し、分液した。その後、これを濃縮して化合物（Ａｆx71x82x91x93）のテトラヒドロピラニル置換体（ｘ93）を得た。
【０３６７】
（合成例１１１）
ノルボルニル−３−エニル−２−トリフルオロメチルケトン（Ａ”x83x87x94）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x94）のトリフルオロメチル化物（Ａ”ｆx83x87x94）を得た。
【０３６８】
化合物（Ａ”ｆx83x87x94）０．０２モル、メトキシエトキシメチルクロリド０．０３モル、およびトリエチルアミン０．１モルを、１００ｇのジクロロメタンに溶解して攪拌した。得られた溶液を中和し、分液した。その後、これを濃縮して化合物（Ａ”ｆx83x87x94）のメトキシエトキシメチル置換体（ｘ94）を得た。
【０３６９】
（合成例１１２）
ノルボルニル−３−エニル−２−トリフルオロメチルケトン（Ａ”x83x87x95）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x95）のトリフルオロメチル化物（Ａ”ｆx83x87x95）を得た。
【０３７０】
化合物（Ａ”ｆx83x87x95）０．０２モル、ブチルビニルエーテル０．０３モル、およびトシル酸０．００５モルを、１００ｇのジクロロメタンに溶解して攪拌した。得られた溶液を中和し、分液した。その後、これを濃縮して化合物（Ａ”ｆx83x87x95）のブトキシエチル置換体（ｘ95）を得た。
【０３７１】
（合成例１１３）
ノルボルニル−３−エニル−６−トリフルオロメチルケトン（Ａ”x83x87x96）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x96）のトリフルオロメチル化物（Ａ”ｆx83x87x96）を得た。
【０３７２】
化合物（Ａ”ｆx83x87x96）０．０２モル、メトキシエトキシメチルクロリド０．０３モル、およびトリエチルアミン０．１モルを、１００ｇのジクロロメタンに溶解して攪拌した。得られた溶液を中和し、分液した。その後、これを濃縮して化合物（Ａ”ｆx83x87x96）のメトキシエトキシメチル置換体（ｘ96）を得た。
【０３７３】
（合成例１１４）
ノルボルニル−３−エニル−６−ペンタフルオロエチルケトン（Ａ”x83x87x97）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x97）のペンタフルオロエチル化物（Ａ”ｆx83x87x97）を得た。
【０３７４】
化合物（Ａ”ｆx83x87x97）０．０２モル、ジヒドロピラン０．０３モル、およびトリエチルアミン０．２モルを、１００ｇのジクロロメタンに溶解して攪拌した。得られた溶液を中和し、分液した。その後、これを濃縮して化合物（Ａ”ｆx83x87x97）のテトラヒドロピラニル置換体（ｘ97）を得た。
【０３７５】
（合成例１１５）
３−エニルノルボルナノン（Ａx71x82x98）０．０４モル、テトラメチルシリルノナフルオロブタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x98）のノナフルオロブチル化物（Ａｆx71x82x98）を得た。
【０３７６】
化合物（Ａｆx71x82x98）０．０２モル、メトキシエトキシメチルクロリド０．０３モル、およびトリエチルアミン０．２モルを、１００ｇのジクロロメタンに溶解して攪拌した。得られた溶液を中和し、分液した。その後、これを濃縮して化合物（Ａｆx71x82x98）のメトキシエトキシメチル置換体（ｘ98）を得た。
【０３７７】
（合成例１１６）
３−エニルノルボルナノン（Ａx71x82x98）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x98）のヘプタフルオロプロピル化物（Ａｆx71x82x98x99）を得た。
【０３７８】
化合物（Ａｆx71x82x98x99）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａｆx71x82x98x99）のテトラヒドロピラニル置換体（ｘ99）を得た。
【０３７９】
（合成例１１７）
６，８−ジオキソ−７−オキサホモノルボルニル−３−エン（ＰＸ２５x74x84x100）０．０４モル、ジエチルアミノスルフルトリメチルノナクロリド０．１６モルを、１４０ｇのテトラヒドロフランに溶解して攪拌した。析出した塩を濾別し、溶液を中和した。さらに、これを分液後、濃縮して化合物（ＰＸ２５x74x84x100）のテトラメチルドデカクロロ化物（ｘ100）を得た。
【０３８０】
（合成例１１８）
６−メチル−６−トリリクロロメチル−８−オキソ−７−オキサホモノルボルニル−３−エン（ＰＸ２５x74x84x100x101）０．０４モル、およびジエチルアミノスルフルトリメチルノナクロリド０．１モルを、１４０ｇのテトラヒドロフランに溶解して攪拌した。析出した塩を濾別し、溶液を中和した。さらに、これを分液後、濃縮して化合物（ＰＸ２５x74x84x100x101）のジメチルヘキサクロロ化物（ｘ101）を得た。
【０３８１】
（合成例１１９）
５−メチル−７−オキソ−６−オキサホモノルボルニル−３−エン（ＰＸ２５x74x84x100x102）０．０４モル、およびジエチルアミノスルフルトリメチルノナクロリド０．１モルを、１４０ｇのテトラヒドロフランに溶解して攪拌した。析出した塩を濾別し、溶液を中和した。さらに、これを分液後、濃縮して化合物（ＰＸ２５x74x84x100x102）のジメチルヘキサクロロ化物（ｘ102）を得た。
【０３８２】
（合成例１２０）
ノルボルニル−３−エニル−６−トリクロロメチルケトン（Ａ”x83x87x103）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103）のトリフルオロメチル化物（Ａ”ｆx83x87x103）を得た。
【０３８３】
化合物（Ａ”ｆx83x87x103）０．０２モル、ジヒドロピラン０．０３モル、およびトシル酸０．０８モルを、１００ｇのジクロロメタンに溶解して攪拌した。得られた溶液を中和し、分液した。その後、これを濃縮して化合物（Ａ”ｆx83x87x103）のテトラヒドロピラニル置換体（ｘ103）を得た。
【０３８４】
（合成例１２１）
６，８−ジオキソ−７−オキサホモノルボルニル−３−エン（ＰＸ２５x74x84x100）０．０４モル、およびジエチルアミノスルフルトリメチルノナブロミド０．１６モルを、１４０ｇのテトラヒドロフランに溶解して攪拌した。析出した塩を濾別し、溶液を中和した。さらに、これを分液後、濃縮して化合物（ＰＸ２５x74x84x100）のテトラメチルドデカブロモ化物（ｘ104）を得た。
【０３８５】
（合成例１２２）
３−エニルノルボルナノン（Ａx71x82x98）０．０４モル、テトラメチルシリルトリブロモメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x98）のトリブロモメチル化物（Ａｆx71x82x98x99x105）を得た。
【０３８６】
化合物（Ａｆx71x82x98x99x105）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａｆx71x82x98x99x105）のテトラヒドロピラニル置換体（ｘ105）を得た。
【０３８７】
（合成例１２３）
５−メチル−７−オキソ−６−オキサホモノルボルニル−３−エン（ＰＸ２５x74x84x100x102）０．０４モル、およびジエチルアミノスルフルトリメチルノナブロミド０．１モルを、１４０ｇのテトラヒドロフランに溶解して攪拌した。析出した塩を濾別し、溶液を中和した。さらに、これを分液後、濃縮して化合物（ＰＸ２５x74x84x100x102）のジメチルヘキサブロモ化物（ｘ106）を得た。
【０３８８】
（合成例１２４）
ノルボルニル−３−エニル−６−トリブロモメチルケトン（Ａ”x83x87x103x107）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107）のトリブロモメチル化物（Ａ”ｆx83x87x103x107）を得た。
【０３８９】
化合物（Ａ”ｆx83x87x103x107）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａ”ｆx83x87x103x107）のブチル置換体（ｘ107）を得た。
【０３９０】
（合成例１２５）
ノルボルニル−３−エニル−６−トリブロモメチルケトン（Ａ”x83x87x103x107）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107）のトリブロモメチル化物（Ａ”ｆx83x87x103x107）を得た。
【０３９１】
化合物（Ａ”ｆx83x87x103x107）０．０２モル、メトキシエトキシメチルブロミド０．０３モル、およびトリエチルアミン０．２モルを、１００ｇのジクロロメタンに溶解して攪拌した。得られた溶液を中和し、分液した。その後、これを濃縮して化合物（Ａ”ｆx83x87x103x107x108）のメトキシエトキシメチル置換体（ｘ108）を得た。
【０３９２】
（合成例１２６）
ノルボルニル−３−エニル−６−トリブロモメチルケトン（Ａ”x83x87x103x107）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107）のトリブロモメチル化物（Ａ”ｆx83x87x103x107）を得た。
【０３９３】
化合物（Ａ”ｆx83x87x103x107）０．０２モル、ジヒドロピラン０．０３モル、およびトシル酸０．００８モルを、１００ｇのジクロロメタンに溶解して攪拌した。得られた溶液を中和し、分液した。その後、これを濃縮して化合物（Ａ”ｆx83x87x103x107）のテトラヒドロピラニル置換体（ｘ109）を得た。
【０３９４】
（合成例１２７）
３−エニルノルボルナノン（Ａx71x82x98）０．０４モル、テトラメチルシリルノナクロロブタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx71x82x98）のノナクロロブチル化物（Ａｆx71x82x98x99x105x110）を得た。
【０３９５】
化合物（Ａｆx71x82x98x99x105x110）０．０２モル、メトキシエトキシメチルクロリド０．０３モル、およびトリエチルアミン０．２モルを、１００ｇのジクロロメタンに溶解して攪拌した。得られた溶液を中和し、分液した。その後、これを濃縮して化合物（Ａｆx71x82x98x99x105x110）のノナクロロブチル置換体（ｘ110）を得た。
【０３９６】
（合成例１２８）
２−ビニルノルボルニル−５−トリフルオロメチルケトン（Ａ”y51）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51）のトリフルオロメチル化物（ｙ51）を得た。
【０３９７】
（合成例１２９）
２−ビニルノルボルニル−４−トリフルオロメチルケトン（Ａ”y52）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、液を中和した。さらに、これを分液後、濃縮して化合物（Ａ”y52）のトリフルオロメチル化物（ｙ52）を得た。
【０３９８】
（合成例１３０）
２−ビニルノルボルニル−３−トリフルオロメチルケトン（Ａ”y53）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y53）のトリフルオロメチル化物（ｙ53）を得た。
【０３９９】
（合成例１３１）
３−ビニルノルボルニル−２−トリフルオロメチルケトン（Ａ”y54）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y54）のトリフルオロメチル化物（ｙ54）を得た。
【０４００】
（合成例１３２）
２−ビニルノルボルニル−６−トリフルオロメチルケトン（Ａ”y55）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y55）のトリフルオロメチル化物（ｙ55）を得た。
【０４０１】
（合成例１３３）
２−ビニルノルボルニル−５−ペンタフルオロエチルケトン（Ａ”y56）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y56）のペンタフルオロエチル化物（ｙ56）を得た。
【０４０２】
（合成例１３４）
２−ビニルノルボルニル−４−ペンタフルオロエチルケトン（Ａ”y56y57）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y57）のペンタフルオロエチル化物（ｙ57）を得た。
【０４０３】
（合成例１３５）
２−ビニルノルボルニル−３−ペンタフルオロエチルケトン（Ａ”y56y58）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y56y58）のペンタフルオロエチル化物（ｙ58）を得た。
【０４０４】
（合成例１３６）
３−ビニルノルボルニル−２−ペンタフルオロエチルケトン（Ａ”y56y59）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y56y59）のペンタフルオロエチル化物（ｙ59）を得た。
【０４０５】
（合成例１３７）
４−ビニルノルボルニル−６−ペンタフルオロエチルケトン（Ａ”y56y60）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y56y60）のペンタフルオロエチル化物（ｙ60）を得た。
【０４０６】
（合成例１３８）
２−ビニルノルボルニル−３−ヘプタフルオロプロピルケトン（Ａ”y51y61）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61）のヘプタフルオロプロピル化物（ｙ61）を得た。
【０４０７】
（合成例１３９）
２−イソプロペニルノルボルニル−４−ヘプタフルオロプロピルケトン（Ａ”y51y61y62）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62）のヘプタフルオロプロピル化物（Ａ”ｆy62）を得た。
【０４０８】
化合物（Ａ”ｆy62）０．０２モル、プロピルビニルエーテル０．０３モル、およびトシル酸０．００５モルを、１００ｇのジクロロメタンに溶解して攪拌した。得られた溶液を中和し、分液した。その後、これを濃縮して化合物（Ａ”ｆy62）のプロポキシエチル置換体（ｙ62）を得た。
【０４０９】
（合成例１４０）
２−イソプロペニルノルボルニル−５−ヘプタフルオロプロピルケトン（Ａ”y51y61y62y63）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y63）のヘプタフルオロプロピル化物（Ａ”ｆy62y63）を得た。
【０４１０】
化合物（Ａ”ｆy62y63）０．０２モル、ブチルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y63）のブトキシエチル置換体（ｙ63）を得た。
【０４１１】
（合成例１４１）
３−イソプロペニルノルボルニル−２−ノナフルオロブチルケトン（Ａ”y51y61y62y64）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62）のヘプタフルオロプロピル化物（Ａ”ｆy62y64）を得た。
【０４１２】
化合物（Ａ”ｆy62y64）０．０２モル、エチルビニルエーテル０．０３モル、およびトシル酸０．００７モルを、１００ｇのジクロロメタンに溶解して攪拌した。得られた溶液を中和し、分液した。その後、これを濃縮して化合物（Ａ”ｆy62y64）のエトキシエチル置換体（ｙ64）を得た。
【０４１３】
（合成例１４２）
４−イソプロペニルノルボルニル−６−ノナフルオロブチルケトン（Ａ”y51y61y62y65）０．０４モル、テトラメチルシリルヘプタフルオロプロパン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y65）のヘプタフルオロプロピル化物（Ａ”ｆy62y65）を得た。
【０４１４】
化合物（Ａ”ｆy62y65）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａ”ｆy62y65）のテトラヒドロピラニル置換体（ｙ65）を得た。
【０４１５】
（合成例１４３）
２−イソプロペニルノルボルニル−３−ペンタフルオロエチルケトン（Ａ”y51y61y62）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y66）のトリフルオロメチル化物（Ａ”ｆy62y66）を得た。
【０４１６】
化合物（Ａ”ｆy62y66）０．０２モル、プロピルビニルエーテル０．０３モル、およびトシル酸０．００６モルを、１００ｇのジクロロメタンに溶解して攪拌した。得られた溶液を中和し、分液した。その後、これを濃縮して化合物（Ａ”ｆy62y66）のプロポキシエチル置換体（ｙ66）を得た。
【０４１７】
（合成例１４４）
２−イソプロペニルノルボルニル−４−ノナフルオロブチルケトン（Ａ”y51y61y62y67）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y66y67）のトリフルオロメチル化物（Ａ”ｆy62y66y67）を得た。
【０４１８】
化合物（Ａ”ｆy62y66y67）０．０２モル、プロピルビニルエーテル０．０３モル、およびトシル酸０．００６モルを、１００ｇのジクロロメタンに溶解して攪拌した。得られた溶液を中和し、分液した。その後、これを濃縮して化合物（Ａ”ｆy62y66y67）のプロポキシエチル置換体（ｙ67）を得た。
【０４１９】
（合成例１４５）
２−イソプロペニルノルボルニル−５−トリクロロメチルケトン（Ａ”y51y61y62y68）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y66y68）のトリフルオロメチル化物（Ａ”ｆy62y66y68）を得た。
【０４２０】
化合物（Ａ”ｆy62y66y68）０．０２モル、ジヒドロフラン０．０３モル、およびトシル酸０．００５モルを、１００ｇのジクロロメタンに溶解して攪拌した。得られた溶液を中和し、分液した。その後、これを濃縮して化合物（Ａ”ｆy62y66y68）のテトラヒドロフラニル置換体（ｙ68）を得た。
【０４２１】
（合成例１４６）
３−イソプロペニルノルボルニル−２−トリフルオロメチルケトン（Ａ”y51y61y62y69）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y66y69）のトリフルオロメチル化物（Ａ”ｆy62y66y69）を得た。
【０４２２】
化合物（Ａ”ｆy62y66y69）０．０２モル、ジヒドロフラン０．０３モル、およびトシル酸０．００８モルを、１００ｇのジクロロメタンに溶解して攪拌した。得られた溶液を中和し、分液した。その後、これを濃縮して化合物（Ａ”ｆy62y66y69）のジヒドロフラニル置換体（ｙ69）を得た。
【０４２３】
（合成例１４７）
４−イソプロペニルノルボルニル−６−ペンタフルオロエチルケトン（Ａ”y51y61y62y70）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y66y70）のペンタフルオロエチル化物（Ａ”ｆy62y66y70）を得た。
【０４２４】
化合物（Ａ”ｆy62y66y70）０．０２モル、プロピルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y66y70）のプロポキシエチル置換体（ｙ70）を得た。
【０４２５】
（合成例１４８）
テトラヒドロフラニルメタクリレート（ＰＸ25x74y71）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ２５x74y71）のジメチルヘキサフルオロ化物（ｙ71）を得た。
【０４２６】
（合成例１４９）
２−ビニルアダマンチル−７−ペンタフルオロエチルケトン（Ａ”y51y61y62y72）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y72）のペンタフルオロエチル化物（Ａ”ｆy62y72）を得た。
【０４２７】
化合物（Ａ”ｆy62y72）０．０２モル、プロピルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y72）のプロポキシエチル置換体（ｙ72）を得た。
【０４２８】
（合成例１５０）
２−ビニル−３−ヘプタフルオロプロピル−３−メチル−４−オキサホモノルボルナノン（ＮＹ24x72x73y73）０．０４モル、およびジエチルアミノスルフルトリエチルノナペンタデカフルオリド０．１モルを、１４０ｇのテトラヒドロフランに溶解して攪拌した。析出した塩を濾別し、溶液を中和した。さらに、これを分液後、濃縮して化合物（ＮＹ24x72x73y73）のジエチルデカフルオロ化物（ｙ73）を得た。
【０４２９】
（合成例１５１）
１−ビニルアダマンチル−３−トリフルオロメチルケトン（Ａ”y51y61y62y72y74）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y72y74）のトリフルオロメチル化物（Ａ”ｆy62y72y74）を得た。
【０４３０】
化合物（Ａ”ｆy62y72y74）０．０２モル、プロピルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y72y74）のブチル置換体（ｙ74）を得た。
【０４３１】
（合成例１５２）
１−ビニルアダマンチル−３−ヘプタフルオロプロピルケトン（Ａ”y51y61y62y72y74y75）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y72y74y75）のトリフルオロメチル化物（Ａ”ｆy62y72y74y75）を得た。
【０４３２】
化合物（Ａ”ｆy62y72y74y75）０．０２モル、ジヒドロピラン０．０３モル、およびトシル酸０．００８モルを、１００ｇのジクロロメタンに溶解して攪拌した。得られた溶液を中和し、分液した。その後、これを濃縮して化合物（Ａ”ｆy62y72y74y75）のテトラヒドロピラニル置換体（ｙ75）を得た。
【０４３３】
（合成例１５３）
１−ビニルアダマンチル−３−トリフルオロメチルケトン（Ａ”y51y61y62y72y74）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y72y74）のトリフルオロメチル化物（Ａ”ｆy62y72y74）を得た。
【０４３４】
化合物（Ａ”ｆy62y72y74）０．０２モル、ジヒドロピラン０．０３モル、およびトシル酸０．００５モルを、１００ｇのジクロロメタンに溶解して攪拌した。得られた溶液を中和し、分液した。その後、これを濃縮して化合物（Ａ”ｆy62y72y74）のテトラヒドロピラニル置換体（ｙ76）を得た。
【０４３５】
（合成例１５４）
２−イソプロペニル−１−オキサホモノルボルニル−５−トリフルオロメチルケトン（Ａ”y51y61y62y77）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y77）のトリフルオロメチル化物（Ａ”ｆy62y77）を得た。
【０４３６】
化合物（Ａ”ｆy62y77）０．０２モル、ジヒドロピラン０．０３モル、およびトシル酸０．００８モルを、１００ｇのジクロロメタンに溶解して攪拌した。得られた溶液を中和し、分液した。その後、これを濃縮して化合物（Ａ”ｆy62y77）のテトラヒドロピラニル置換体（ｙ77）を得た。
【０４３７】
（合成例１５５）
２−ビニル−１−オキサホモノルボルニル−５−トリフルオロメチルケトン（Ａ”y51y61y62y77y78）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y77y78）のトリフルオロメチル化物（Ａ”ｆy62y77y78）を得た。
【０４３８】
化合物（Ａ”ｆy62y77y78）０．０２モル、ブチルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y77y78）のブトキシエチル置換体（ｙ78）を得た。
【０４３９】
（合成例１５６）
２−ビニルノルボルニル−５−トリフルオロメチルケトン（Ａ”y51y61y62y77y79）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y77y79）のトリフルオロメチル化物（Ａ”ｆy62y77y79）を得た。
【０４４０】
化合物（Ａ”ｆy62y77y79）０．０２モル、プロピルビニルエーテル０．０３モル、およびトシル酸０．００５モルを、１００ｇのジクロロメタンに溶解して攪拌した。得られた溶液を中和し、分液した。その後、これを濃縮して化合物（Ａ”ｆy62y77y79）のプロポキシエチル置換体（ｙ79）を得た。
【０４４１】
（合成例１５７）
２−ビニルノルボルニル−４−ペンタフルオロエチルケトン（Ａ”y51y61y62y77y80）０．０４モル、テトラメチルシリルペンタフルオロエタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y77y80）のペンタフルオロエチル化物（Ａ”ｆy62y77y80）を得た。
【０４４２】
化合物（Ａ”ｆy62y77y80）０．０２モル、エチルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y77y80）のエトキシエチル置換体（ｙ80）を得た。
【０４４３】
（合成例１５８）
２−ビニルノルボルニル−５−トリフルオロメチルケトン（Ａ”y51y61y62y77y82）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y77y82）のトリフルオロメチル化物（Ａ”ｆy62y77y82）を得た。
【０４４４】
化合物（Ａ”ｆy62y77y82）０．０２モル、メチルビニルエーテル０．０３モル、およびトシル酸０．００７モルを、１００ｇのジクロロメタンに溶解して攪拌した。得られた溶液を中和、分液した。その後、これを濃縮して化合物（Ａ”ｆy62y77y82）のメトキシエチル置換体（ｙ82）を得た。
【０４４５】
（合成例１５９）
２−イソプロペニルノルボルニル−１−トリフルオロメチルケトン（Ａ”y51y83）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y83）のトリフルオロメチル化物（ｙ83）を得た。
【０４４６】
（合成例１６０）
２−イソプロペニル−４，４−ジメチルブテノリド（ＰＸ25x74y71y84）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ２５x74y71y84）のジメチルヘキサフルオロ化物（ｙ84）を得た。
【０４４７】
（合成例１６１）
３−イソプロペニル−１，１−ジメチル−５−オキサ−６−オキソノルボルナン（ＰＸ25x74y71y84y85）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ25x74y71y84y85）のジメチルヘキサフルオロ化物（ｙ85）を得た。
【０４４８】
（合成例１６２）
化合物（ＰＸ25x74y71y84y85）を２−ビニル−３，３−ジメチルブテノリド（ＰＸ25x74y71y84y86）に変更した以外は合成例１６１と同様にして、化合物（ＰＸ25x74y71y84y84）のジメチルヘキサフルオロ化物（ｙ86）を得た。
【０４４９】
（合成例１６３）
化合物（ＰＸ25x74y71y84y85）を３−イソプロペニル−５−オキサ−６−オキソノルボルナン（ＰＸ25x74y71y84y85y87）に変更した以外は合成例１６１と同様にして、化合物（ＰＸ25x74y71y84y85y87）のジメチルヘキサフルオロ化物（ｙ87）を得た。
【０４５０】
（合成例１６４）
化合物（ＰＸ25x74y71y84y85）を４−１’−アダマンチルエチル−２−ビニルブテノリド（ＰＸ25x74y71y84y88）に変更した以外は合成例１６１と同様にして、化合物（ＰＸ25x74y71y84y88）のジメチルヘキサフルオロ化物（ｙ88）を得た。
【０４５１】
（合成例１６５）
化合物（ＰＸ25x74y71y84y85）を２−ビニル−４，４−２’，２’−アダマンチエニルスピロブテノリド（ＰＸ25x74y71y84y89）に変更した以外は合成例１６１と同様にして、化合物（ＰＸ25x74y71y84y89）のジメチルヘキサフルオロ化物（ｙ89）を得た。
【０４５２】
（合成例１６６）
化合物（ＰＸ25x74y71y84y85）を２−イソプロペニル−４，４−ジメチルブテノリド（ＰＸ25x74y71y90）に変更した以外は合成例１６１と同様にして、化合物（ＰＸ25x74y71y90）のジメチルヘキサフルオロ化物（ｙ90）を得た。
【０４５３】
（合成例１６７）
１−イソプロペニルアダマンチル−３−トリフルオロメチルケトン（Ａ”y51y61y62y72y74y91）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”y51y61y62y72y74y91）のトリフルオロメチル化物（Ａ”ｆy62y72y74）を得た。
【０４５４】
化合物（Ａ”ｆy62y72y74y91）０．０２モル、プロピルビニルエーテル０．０３モル、およびトシル酸０．００８モルを、１００ｇのジクロロメタンに溶解して攪拌した。得られた溶液を中和し、分液した。その後、これを濃縮して化合物（Ａ”ｆy62y72y74y91）のブチル置換体（ｙ91）を得た。
【０４５５】
（合成例１６８）
３−ビニル−１−アダマンタノール（Ａ”ｆy62y72y74y91y96）０．０２モル、メトキシエトキシメチルクロリド０．０３モル、およびトリエチルアミン０．２モルを、１００ｇのジクロロメタンに溶解して攪拌した。得られた溶液を中和し、分液した。その後、これを濃縮して化合物（Ａ”ｆy62y72y74y91y96）のメトキシエトキシメチル置換体（ｙ96）を得た。
【０４５６】
（合成例１６９）
３−イソプロペニル−１−アダマンタノール（Ａ”ｆy62y72y74y91y96）０．０２モル、メトキシメチルクロリド０．０３モル、およびトリエチルアミン０．２モルを、１００ｇのジクロロメタンに溶解して攪拌した。得られた溶液を中和し、分液した。その後、これを濃縮して化合物（Ａ”ｆy62y72y74y91y96）のメトキシメチル置換体（ｙ97）を得た。
【０４５７】
（合成例１７０）
６−イソプロペニル−１−ヒドロキシデカリン−２−オン（ＰＸ２５x74y71y90y100）０．０４モル、メトキシエトキシメチルクロリド０．０６モル、およびトリエチルアミン０．４モルを、１００ｇのジクロロメタンに溶解して攪拌した。得られた溶液を中和し、分液した。その後、これを濃縮して化合物（ＰＸ２５x74y71y90y100）のメトキシエトキシメチル置換体（Ｙ１００’）を得た。
【０４５８】
化合物（Ｙ１００’）０．０２モル、およびジエチルアミノスルフルトリメチルノナフルオリド０．０５モルを、１４０ｇのテトラヒドロフランに溶解して攪拌した。析出した塩を濾別し、溶液を中和した。さらに、これを分液後、濃縮して化合物（Ｙ１００’）のジメチルヘキサフルオロ化物（ｙ100）を得た。
【０４５９】
（合成例１７１）
２−イソプロペニル−２−ヒドロキシノルデカリン−３−オン（ＰＸ２５x74y71y90Y100y101）０．０４モル、メトキシエトキシメチルクロリド０．０６モル、およびトリエチルアミン０．４モルを、１００ｇのジクロロメタンに溶解して攪拌した。得られた溶液を中和し、分液した。その後、これを濃縮して化合物（ＰＸ２５x74y71y90Y100y101）のメトキシエトキシメチル置換体（Ｙ１０１’）を得た。
【０４６０】
化合物（Ｙ１０１’）０．０２モル、およびジエチルアミノスルフルトリメチルノナフルオリド０．０５モルを、１４０ｇのテトラヒドロフランに溶解して攪拌した。析出した塩を濾別し、溶液を中和した。さらに、これを分液後、濃縮して化合物（Ｙ１０１’）のジメチルヘキサフルオロ化物（ｙ101）を得た。
【０４６１】
（合成例１７２）
２−ビニル−５−ヒドロキシ−ノルボルナン−４，６−ジオン（ＰＸ２５x74y71y90y100Y102）０．０４モル、メトキシエトキシメチルクロリド０．０６モル、およびトリエチルアミン０．４モルを、１００ｇのジクロロメタンに溶解して攪拌した。得られた溶液を中和し、分液した。その後、これを濃縮して化合物（ＰＸ２５x74y71y90y100Y102）のメトキシエトキシメチル置換体（Ｙ１０２’）を得た。
【０４６２】
化合物（Ｙ１０２’）０．０２モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して化合物（Ｙ１０１’）のテトラフルオロ化物（ｙ102）を得た。
【０４６３】
（合成例１７３）
１−ビニル−３−ヒドロキシ−アダマンタン−２，４−ジオン（ＰＸ２５x74y71y90y100Y102y103）０．０４モル、メトキシエトキシメチルクロリド０．０６モル、およびトリエチルアミン０．４モルを、１００ｇのジクロロメタンに溶解して攪拌した。得られた溶液を中和し、分液した。その後、これを濃縮して化合物（ＰＸ２５x74y71y90y100Y102y103）のメトキシエトキシメチル置換体（Ｙ１０３’）を得た。
【０４６４】
化合物（Ｙ１０３’）０．０２モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して化合物（Ｙ１０３’）のテトラフルオロ化物（ｙ103）を得た。
【０４６５】
（合成例１７４）
６−イソプロペニル−４，４−ジメチル−２−オキサシクロヘプタノン（ＰＸ２５x74y71y90Y100y101y104）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＰＸ２５x74y71y90Y100y101y104）のジメチルヘキサフルオロ化物（ｙ104）を得た。
【０４６６】
（合成例１７５）
無水マレイン酸０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して無水マレイン酸のテトラフルオロ化物（ｚ85）を得た。
【０４６７】
（合成例１７６）
ジエチルアミノスルフルトリフルオリドをジエチルアミノスルフルトリメチルノナフルオリドに変更した以外は合成例１７５と同様にして、無水マレイン酸のテトラメチルドデカフルオロ化物（ｚ86）を得た。
【０４６８】
（合成例１７７）
ジエチルアミノスルフルトリフルオリドをジエチルアミノスルフルトリエチルペンタデカフルオリドに変更した以外は合成例１７５と同様にして、無水マレイン酸のテトラエチルイコサフルオロ化物（ｚ94）を得た。
【０４６９】
（合成例１７８）
無水マレイン酸０．０４モル、ジエチルアミノスルフルトリフルオリド０．１モル、およびジエチルアミノスルフルノナフルオリド０．１２モルを、１４０ｇのテトラヒドロフランに溶解して攪拌した。析出した塩を濾別し、溶液を中和した。さらに、これを分液後、濃縮して無水マレイン酸のジフルオロジメチルヘキサフルオロ化物（ｚ95）を得た。
【０４７０】
（合成例１７９）
ジエチルアミノスルフルトリフルオリドをジエチルアミノスルフルトリブチルヘプタコサフルオリドに変更した以外は合成例１７５と同様にして、無水マレイン酸のテトラブチルヘキサトリアコンタフルオロ化物（ｚ96）を得た。
【０４７１】
（合成例１８０）
ジエチルアミノスルフルトリフルオリドをジエチルアミノスルフルトリクロリドに変更した以外は合成例１７５と同様にして、無水マレイン酸のテトラクロロ化物（ｚ102）を得た。
【０４７２】
（合成例１８１）
ジエチルアミノスルフルトリフルオリドをジエチルアミノスルフルトリメチルノナクロリドに変更した以外は合成例１７５と同様にして、無水マレイン酸のテトラメチルドデカクロロ化物（ｚ103）を得た。
【０４７３】
（合成例１８２）
ジエチルアミノスルフルトリフルオリドをジエチルアミノスルフルトリメチルノナブロミドに変更した以外は合成例１７５と同様にして、無水マレイン酸のテトラメチルドデカブロモ化物（ｚ108）を得た。
【０４７４】
（合成例１８３）
ジエチルアミノスルフルトリフルオリドをジエチルアミノスルフルトリブロミドに変更した以外は合成例１７５と同様にして、無水マレイン酸のテトラブロモ化物（ｚ109）を得た。
【０４７５】
（合成例１８４）
３’−ノルボルネン−６’−イルメタノイックアシッド（Ａ”x83x87x95x111）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x95x111）のトリフルオロメチル化物（Ａ”ｆx83x87x95x111）を得た。
【０４７６】
化合物（Ａ”ｆx83x87x95x111）０．０２モル、エトキシメチルブロミド０．０３モル、およびトリエチルアミン０．２モルを、１００ｇのジクロロメタンに溶解して攪拌した。得られた溶液を中和し、分液した。その後、これを濃縮して化合物（Ａ”ｆx83x87x95x111）のエトキシメチル置換体（ｘ111）を得た。
【０４７７】
（合成例１８５）
４−オキソアダマンチルビニルエーテル（Ａｘ112）０．０４モル、テトラメチルシリルトリフルオロメタン０．０５モル、およびテトラブチルアンモニウムフルオリド０．０５モルを、１４０ｇのテトラヒドロフランに溶解して攪拌した。析出した塩を濾別し、溶液を中和した。さらに、これを分液後、濃縮して化合物（Ａx112）のトリフルオロメチル化物（Ａｆx112）を得た。
【０４７８】
化合物（Ａｆx112）０．０２モル、ジヒドロピラン０．０３モル、およびトシル酸０．００１モルを、１００ｇのジクロロメタンに溶解して攪拌した。得られた溶液を中和し、分液した。その後、これを濃縮して化合物（Ａｆx112）のテトラヒドロピラニル置換体（ｘ112）を得た。
【０４７９】
(合成例１８６)
４−オキソクロロビニルアダマンタン（Ａｘ113）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx113）のペンタフルオロエチル化物（Ａｆx113）を得た。
【０４８０】
化合物（Ａｆx113）０．０２モル、ブチルビニルエーテル０．０３モル、およびトシル酸０．００２モルを、１００ｇのジクロロメタンに溶解して攪拌した。得られた溶液を中和し、分液した。その後、これを濃縮して化合物（Ａｆx113）のブトキシエチル置換体（ｘ113）を得た。
【０４８１】
（合成例１８７）
４−オキソシアノビニルアダマンタン（Ａｘ114）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａx114）のノナフルオロブチル化物（Ａｆx114）を得た。
【０４８２】
化合物（Ａｆx114）０．０２モル、エチルビニルエーテル０．０３モル、およびトシル酸０．００５モルを、１００ｇのジクロロメタンに溶解して攪拌した。得られた溶液を中和し、分液した。その後、これを濃縮して化合物（Ａｆx114）のエトキシエチル置換体（ｘ114）を得た。
【０４８３】
（合成例１８８）
ビニロキシアダマンチルトリフルオロメチルケトン（Ａ”ｘ115）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x115）のトリフルオロメチル化物（Ａ”ｆx115）を得た。
【０４８４】
化合物（Ａ”ｆx115）０．０２モル、ジヒドロピラン０．０３モル、およびトシル酸０．００４モルを、１００ｇのジクロロメタンに溶解して攪拌した。得られた溶液を中和し、分液した。その後、これを濃縮して化合物（Ａ”ｆx115）のテトラヒドロピラニル置換体（ｘ115）を得た。
【０４８５】
（合成例１８９）
ビニロキシ−メチル−５−オキサホモノルボルナノン（Ｏｘ116）０．０４モル、およびジエチルアミノスルフルトリフルオリド０．１モルを、１４０ｇのテトラヒドロフランに溶解して攪拌した。析出した塩を濾別し、溶液を中和した。さらに、これを分液後、濃縮して化合物（Ｏx116）のジフルオロ化物（ｘ116）を得た。
【０４８６】
（合成例１９０）
イソプロペニロキシ−３−メチル−４−オキサホモアダマンタノン（ＮＹ24x117）０．０４モル、およびジエチルアミノスルフルトリメチルノナフルオリド０．１モルを、１４０ｇのテトラヒドロフランに溶解して攪拌した。析出した塩を濾別し、溶液を中和した。さらに、これを分液後、濃縮して化合物（ＮＹ24x117）のジメチルヘキサフルオロ化物（ｘ117）を得た。
【０４８７】
（合成例１９１）
ブロモイソプロペニロキシアダマンチルトリフルオロメチルケトン（Ａ'”ｘ118）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ'”x118）のトリフルオロメチル化物（Ａ'”ｆx118）を得た。
【０４８８】
化合物（Ａ'”xｆ118）０．０２モル、ジヒドロピラン０．０３モル、およびトシル酸０．００１モルを、１００ｇのジクロロメタンに溶解して攪拌した。得られた溶液を中和し、分液した。その後、これを濃縮して化合物（Ａ'”ｆx118）のテトラヒドロピラニル置換体（ｘ118）を得た。
【０４８９】
（合成例１９２）
アダマンチル−１−ビニル−３−トリフルオロメチルケトン（Ａ”x83x87x103x107x119）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107x119）のトリフルオロメチル化物（Ａ”ｆx83x87x103x107x119）を得た。
【０４９０】
化合物（Ａ”ｆx83x87x103x107x119）０．０２モル、エトキシメチルブトミド０．０３モル、およびトリエチルアミン０．２モルを、１００ｇのジクロロメタンに溶解して攪拌した。得られた溶液を中和し、分液した。その後、これを濃縮して化合物（Ａ”ｆx83x87x103x107x119）のエトキシエチル置換体（Ｆｘ119）を得た。
【０４９１】
得られた化合物（Ｆｘ119）２ｍｍｏｌをジクロロメタン６０ｍＬに溶解して氷冷した。メタクロロ安息香酸２ｍｍｏｌをこれに加え、室温で１２時間攪拌した。反応液に飽和Ｎａ2Ｓ2Ｏ3と飽和ＮａＨＣＯ3とを加え、ジクロロメタンで抽出した。有機層を飽和食塩水で洗浄し、乾燥後減圧濃縮した。粗生成物をカラムクロマトグラフィーで精製して、エポキシド（x119）を得た。
【０４９２】
（合成例１９３）
ノルボルニル−２−ビニル−５−トリフルオロメチルケトン（Ａ”x83x87x103x107x119x120）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107x119x120）のトリフルオロメチル化物（Ａ”ｆx83x87x103x107x119x120）を得た。
【０４９３】
化合物（Ａ”ｆx83x87x103x107x119x120）０．０２モル、イソブテン０．０３モル、およびトリエチルアミン０．２モルを、１００ｇのジクロロメタンに溶解して攪拌した。得られた溶液を中和し、分液した。その後、これを濃縮して化合物（Ａ”ｆx83x87x103x107x119x120）のブチル置換体（Ｆｘ120）を得た。
【０４９４】
得られた化合物（Ｆｘ120）２ｍｍｏｌをジクロロメタン６０ｍＬに溶解して氷冷した。メタクロロ安息香酸２ｍｍｏｌをこれに加え、室温で１２時間攪拌した。反応液に飽和Ｎａ2Ｓ2Ｏ3と飽和ＮａＨＣＯ3とを加え、ジクロロメタンで抽出した。有機層を飽和食塩水で洗浄し、乾燥後減圧濃縮した。粗生成物をカラムクロマトグラフィーで精製して、エポキシド（x120）を得た。
【０４９５】
(合成例１９４)
アダマンチル−１−クロロイソプロペニル−３−トリフルオロメチルケトン（Ａ”x83x87x103x107x119x121）０．０４モル、テトラメチルシリルトリフルオロメタン０．０６モル、およびテトラブチルアンモニウムフルオリド０．０６モルを、１４０ｇのテトラヒドロフランに溶解して攪拌した。析出した塩を濾別し、溶液を中和した。さらに、これを分液後、濃縮して化合物（Ａ”x83x87x103x107x119x121）のトリフルオロメチル化物（Ａ”ｆx83x87x103x107x119x121）を得た。
【０４９６】
化合物（Ａ”ｆx83x87x103x107x119x121）０．０２モル、メチルビニルエーテル０．０３モル、およびトシル酸０．００４モルを、１００ｇのジクロロメタンに溶解して攪拌した。得られた溶液を中和し、分液した。その後、これを濃縮して化合物（Ａ”ｆx83x87x103x107x119x121）のメトキシエチル置換体（Ｆｘ121）を得た。
【０４９７】
得られた化合物（Ｆｘ121）２ｍｍｏｌをジクロロメタン６０ｍＬに溶解して氷冷した。メタクロロ安息香酸２ｍｍｏｌをこれに加え、室温で１２時間攪拌した。反応液に飽和Ｎａ2Ｓ2Ｏ3と飽和ＮａＨＣＯ3とを加え、ジクロロメタンで抽出した。有機層を飽和食塩水で洗浄し、乾燥後減圧濃縮した。粗生成物をカラムクロマトグラフィーで精製して、エポキシド（x121）を得た。
【０４９８】
（実施例Ｉ：共重合体からなるフォトレジスト用高分子化合物の合成）
（実施例Ｉ−１）
化合物（Ｂ）０．０６モル、およびアクリロニトリル０．０４モルを、トルエン２０ｇに混合した。得られた溶液に、メチルアルモキサン０．２ｇおよびエチレンビスインジウムジルコニウムジクロリドのトルエン溶液を添加して、４５分間反応させた後、エタノールを加えることにより重合を停止させた。塩酸酸性水溶液中で攪拌し、触媒残渣を除去した後、固体部分を加熱乾燥することで、下記化学式で表わされる繰り返し単位を有する共重合体１を得た。この共重合体１の平均分子量は約４０００であった。
【０４９９】
【化７６】
0004034538.tif 000058
【０５００】
（実施例Ｉ−２）
化合物（Ｂ）を化合物（Ｃ）に変更した以外は実施例Ｉ−１と同様にして、下記化学式で表わされる繰り返し単位を有する共重合体２を得た。この共重合体２の平均分子量は約７０００であった。
【０５０１】
【化７７】
0004034538.tif 000059
【０５０２】
（実施例Ｉ−３）
化合物（Ｂ）を化合物（Ｄ）に変更した以外は実施例Ｉ−１と同様にして、下記化学式で表わされる繰り返し単位を有する共重合体３を得た。この共重合体３の平均分子量は約７０００であった。
【０５０３】
【化７８】
0004034538.tif 000060
【０５０４】
（実施例Ｉ−４）
化合物（Ｂ）を化合物（Ｅ）に変更した以外は実施例Ｉ−１と同様にして、下記化学式で表わされる繰り返し単位を有する共重合体４を得た。この共重合体４の平均分子量は約７０００であった。
【０５０５】
【化７９】
0004034538.tif 000061
【０５０６】
（実施例Ｉ−５）
化合物（Ｂ）を化合物（Ｆ）に変更した以外は実施例Ｉ−１と同様にして、下記化学式で表わされる繰り返し単位を有する共重合体５を得た。この共重合体５の平均分子量は約７０００であった。
【０５０７】
【化８０】
0004034538.tif 000062
【０５０８】
（実施例Ｉ−６）
化合物（Ｂ’）０．０６モル、およびアクリロニトリル０．０４モルを、トルエン２０ｇに混合した。得られた溶液に、メチルアルモキサン０．３ｇおよびエチレンビスインジウムジルコニウムジクロリドのトルエン溶液を添加して、６０分間反応させた後、エタノールを加えることにより重合を停止させた。塩酸酸性水溶液中で攪拌し、触媒残渣を除去した後、固体部分を加熱乾燥することで、下記化学式で表わされる繰り返し単位を有する共重合体６を得た。この共重合体６の平均分子量は約６０００であった。
【０５０９】
【化８１】
0004034538.tif 000063
【０５１０】
（実施例Ｉ−７）
化合物（Ｂ’）を化合物（Ｃ’）に変更した以外は、実施例Ｉ−６と同様にして、下記化学式で表わされる繰り返し単位を有する共重合体７を得た。この共重合体７の平均分子量は約６０００であった。
【０５１１】
【化８２】
0004034538.tif 000064
【０５１２】
（実施例Ｉ−８）
化合物（Ｂ’）を化合物（Ｄ’）に変更した以外は、実施例Ｉ−６と同様にして、下記化学式で繰り返し単位を有する共重合体８を得た。この共重合体８の平均分子量は約６０００であった。
【０５１３】
【化８３】
0004034538.tif 000065
【０５１４】
（実施例Ｉ−９）
化合物（Ｂ’）を化合物（Ｅ’）に変更した以外は、実施例Ｉ−６と同様にして、下記化学式で繰り返し単位を有する共重合体９を得た。この共重合体９の平均分子量は約６０００であった。
【０５１５】
【化８４】
0004034538.tif 000066
【０５１６】
（実施例Ｉ−１０）
化合物（Ｂ’）を化合物（Ｆ’）に変更した以外は、実施例Ｉ−６と同様にして、下記化学式で繰り返し単位を有する共重合体１０を得た。この共重合体１０の平均分子量は約６０００であった。
【０５１７】
【化８５】
0004034538.tif 000067
【０５１８】
（実施例Ｉ−１１）
化合物（Ｂ”）０．０６モル、およびアクリロニトリル０．０４モルを、トルエン２０ｇに混合した。得られた溶液に、メチルアルモキサン０．２ｇおよびエチレンビスインジウムジルコニウムジクロリドのトルエン溶液を添加して、４５分間反応させた後、エタノールを加えることにより重合を停止させた。塩酸酸性水溶液中で攪拌し、触媒残渣を除去した後、固体部分を加熱乾燥することで、下記化学式で表わされる繰り返し単位を有する共重合体１１を得た。この共重合体１１の平均分子量は約７０００であった。
【０５１９】
【化８６】
0004034538.tif 000068
【０５２０】
（実施例Ｉ−１２）
化合物（Ｂ”）を化合物（Ｃ”）に変更した以外は、実施例Ｉ−１１と同様にして下記化学式で表わされる繰り返し単位を有する共重合体１２を得た。この共重合体１２の平均分子量は約７０００であった。
【０５２１】
【化８７】
0004034538.tif 000069
【０５２２】
（実施例Ｉ−１３）
化合物（Ｂ”）を化合物（Ｄ”）に変更した以外は、実施例Ｉ−１１と同様にして下記化学式で表わされる繰り返し単位を有する共重合体１３を得た。この共重合体１３の平均分子量は約７０００であった。
【０５２３】
【化８８】
0004034538.tif 000070
【０５２４】
（実施例Ｉ−１４）
化合物（Ｂ”）を化合物（Ｅ”）に変更した以外は、実施例Ｉ−１１と同様にして下記化学式で表わされる繰り返し単位を有する共重合体１４を得た。この共重合体１４の平均分子量は約７０００であった。
【０５２５】
【化８９】
0004034538.tif 000071
【０５２６】
（実施例Ｉ−１５）
化合物（Ｂ”）を化合物（Ｆ”）に変更した以外は、実施例Ｉ−１１と同様にして下記化学式で表わされる繰り返し単位を有する共重合体１５を得た。この共重合体１５の平均分子量は約７０００であった。
【０５２７】
【化９０】
0004034538.tif 000072
【０５２８】
（実施例Ｉ−１６）
化合物（Ｂ'”）０．０６モル、およびアクリロニトリル０．０４モルを、トルエン６０ｇに混合した。得られた溶液に、三塩化チタン０．５ｍｍｏｌおよびジエチルアルミニウムクロリド４ｍｍｏｌを添加して、２時間反応させた後、イソプロピルアルコールを加えることにより重合を停止させた。沈殿物を窒素下で濾過回収し、イソプロピルアルコールで数回洗浄した後、減圧乾燥することで、下記化学式で表わされる繰り返し単位を有する共重合体１６を得た。この共重合体１６の平均分子量は約６０００であった。
【０５２９】
【化９１】
0004034538.tif 000073
【０５３０】
（実施例Ｉ−１７）
化合物（Ｂ'”）を化合物（Ｃ'”）に変更した以外は、実施例Ｉ−１６と同様にして下記化学式で表わされる繰り返し単位を有する共重合体１７を得た。この共重合体１７の平均分子量は約６０００であった。
【０５３１】
【化９２】
0004034538.tif 000074
【０５３２】
（実施例Ｉ−１８）
化合物（Ｂ'”）を化合物（Ｄ'”）に変更した以外は、実施例Ｉ−１６と同様にして下記化学式で表わされる繰り返し単位を有する共重合体１８を得た。この共重合体１８の平均分子量は約６０００であった。
【０５３３】
【化９３】
0004034538.tif 000075
【０５３４】
（実施例Ｉ−１９）
化合物（Ｂ'”）を化合物（Ｅ'”）に変更した以外は、実施例Ｉ−１６と同様にして下記化学式で表わされる繰り返し単位を有する共重合体１９を得た。この共重合体１９の平均分子量は約６０００であった。
【０５３５】
【化９４】
0004034538.tif 000076
【０５３６】
（実施例Ｉ−２０）
化合物（Ｂ'”）を化合物（Ｆ'”）に変更した以外は、実施例Ｉ−１６と同様にして下記化学式で表わされる繰り返し単位を有する共重合体２０を得た。この共重合体２０の平均分子量は約６０００であった。
【０５３７】
【化９５】
0004034538.tif 000077
【０５３８】
（実施例Ｉ−２１）
化合物（Ｍｆ）０．０６モル、化合物（Ｂ”）０．０４モルを、トルエン６０ｇに混合した。得られた溶液に、三塩化チタン０．５ｍｍｏｌおよびジエチルアルミニウムクロリド４ｍｍｏｌを添加して、２時間反応させた後、イソプロピルアルコールを加えることにより重合を停止させた。沈殿物を窒素下で濾過回収し、イソプロピルアルコールで数回洗浄した後、減圧乾燥することで、下記化学式で表わされる繰り返し単位を有する共重合体２１を得た。この共重合体２１の平均分子量は約７０００であった。
【０５３９】
【化９６】
0004034538.tif 000078
【０５４０】
（実施例Ｉ−２２）
化合物（Ｎｆ）０．０６モル、ビニルメチルデカフルオロジエチルオキサホモノルボルナン０．０４モル、およびアクリロニトリル０．０３モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体２２を得た。この共重合体２２の平均分子量は約７０００であった。
【０５４１】
【化９７】
0004034538.tif 000079
【０５４２】
（実施例Ｉ−２３）
化合物（Ｏｆ）０．０６モル、およびアクリロニトリル０．０４モルを、トルエン６０ｇに混合した。得られた溶液に、メチルアルモキサン０．２ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体２３を得た。この共重合体２３の平均分子量は約７０００であった。
【０５４３】
【化９８】
0004034538.tif 000080
【０５４４】
（実施例Ｉ−２４）
化合物（Ｐｆ）０．０４モル、イソプロペニルヘキサフルオロメチルオキサホモアダマンタン０．０４モル、およびアクリロニトリル０．０３モルを、トルエン６０ｇに混合した。得られた溶液に、メチルアルモキサン０．３ｇおよびエチルビスインジウムジルコニウムジクロリドのトルエン溶液を添加して、３０℃で４５分間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体２４を得た。この共重合体２４の平均分子量は約７０００であった。
【０５４５】
【化９９】
0004034538.tif 000081
【０５４６】
（実施例Ｉ−２５）
化合物（Ｐｆ）０．０４モル、ビニルメチルデカフルオロジエチルオキサホモノルボルネン０．０４モル、およびアクリロニトリル０．０３モルを、トルエン６０ｇに混合した。得られた溶液に、メチルアルモキサン０．４ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体２５を得た。この共重合体２５の平均分子量は約７０００であった。
【０５４７】
【化１００】
0004034538.tif 000082
【０５４８】
（実施例Ｉ−２６）
化合物（BB）０．０６モル、およびアクリロニトリル０．０４モルを、トルエン６０ｇに混合した。得られた溶液に、メチルアルモキサン０．３ｇおよびエチルビスインジウムジルコニウムジクロリドのトルエン溶液を添加して、３０℃で３０分間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体２６を得た。この共重合体２６の平均分子量は約７０００であった。
【０５４９】
【化１０１】
0004034538.tif 000083
【０５５０】
（実施例Ｉ−２７）
化合物（BB）を化合物（CC）に変更した以外は実施例Ｉ−２６と同様にして、下記化学式で表わされる繰り返し単位を有する共重合体２７を得た。この共重合体２７の平均分子量は約７０００であった。
【０５５１】
【化１０２】
0004034538.tif 000084
【０５５２】
（実施例Ｉ−２８）
化合物（BB）を化合物（DD）に変更した以外は実施例Ｉ−２６と同様にして、下記化学式で表わされる繰り返し単位を有する共重合体２８を得た。この共重合体２８の平均分子量は約７０００であった。
【０５５３】
【化１０３】
0004034538.tif 000085
【０５５４】
（実施例Ｉ−２９）
化合物（BB）を化合物（EE）に変更した以外は実施例Ｉ−２６と同様にして、下記化学式で表わされる繰り返し単位を有する共重合体２９を得た。この共重合体２９の平均分子量は約７０００であった。
【０５５５】
【化１０４】
0004034538.tif 000086
【０５５６】
（実施例Ｉ−３０）
化合物（BB）を化合物（FF）に変更した以外は実施例Ｉ−２６と同様にして、下記化学式で表わされる繰り返し単位を有する共重合体３０を得た。この共重合体３０の平均分子量は約７０００であった。
【０５５７】
【化１０５】
0004034538.tif 000087
【０５５８】
（実施例Ｉ−３１）
化合物（BB）を化合物（BB’）に変更した以外は実施例Ｉ−２６と同様にして、下記化学式で表わされる繰り返し単位を有する共重合体３１を得た。この共重合体３１の平均分子量は約６０００であった。
【０５５９】
【化１０６】
0004034538.tif 000088
【０５６０】
（実施例Ｉ−３２）
化合物（BB）を化合物（CC’）に変更した以外は、実施例Ｉ−２６と同様にして、下記化学式で表わされる繰り返し単位を有する共重合体３２を得た。この共重合体３２の平均分子量は約６０００であった。
【０５６１】
【化１０７】
0004034538.tif 000089
【０５６２】
（実施例Ｉ−３３）
化合物（BB）を化合物（DD’）に変更した以外は、実施例Ｉ−２６と同様にして、下記化学式で繰り返し単位を有する共重合体３３を得た。この共重合体３３の平均分子量は約６０００であった。
【０５６３】
【化１０８】
0004034538.tif 000090
【０５６４】
（実施例Ｉ−３４）
化合物（BB）を化合物（EE’）に変更した以外は、実施例Ｉ−２６と同様にして、下記化学式で繰り返し単位を有する共重合体３４を得た。この共重合体３４の平均分子量は約６０００であった。
【０５６５】
【化１０９】
0004034538.tif 000091
【０５６６】
（実施例Ｉ−３５）
化合物（BB）を化合物（FF’）に変更した以外は、実施例Ｉ−２６と同様にして、下記化学式で繰り返し単位を有する共重合体３５を得た。この共重合体３５の平均分子量は約６０００であった。
【０５６７】
【化１１０】
0004034538.tif 000092
【０５６８】
（実施例Ｉ−３６）
化合物（BB”）０．０６モル、およびアクリロニトリル０．０４モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体３６を得た。この共重合体３６の平均分子量は約７０００であった。
【０５６９】
【化１１１】
0004034538.tif 000093
【０５７０】
（実施例Ｉ−３７）
化合物（BB”）を化合物（CC”）に変更した以外は、実施例Ｉ−３６と同様にして下記化学式で表わされる繰り返し単位を有する共重合体３７を得た。この共重合体３７の平均分子量は約７０００であった。
【０５７１】
【化１１２】
0004034538.tif 000094
【０５７２】
（実施例Ｉ−３８）
化合物（BB”）を化合物（DD”）に変更した以外は、実施例Ｉ−３６と同様にして下記化学式で表わされる繰り返し単位を有する共重合体３８を得た。この共重合体３８の平均分子量は約７０００であった。
【０５７３】
【化１１３】
0004034538.tif 000095
【０５７４】
（実施例Ｉ−３９）
化合物（BB”）を化合物（EE”）に変更した以外は、実施例Ｉ−３６と同様にして下記化学式で表わされる繰り返し単位を有する共重合体３９を得た。この共重合体３９の平均分子量は約７０００であった。
【０５７５】
【化１１４】
0004034538.tif 000096
【０５７６】
（実施例Ｉ−４０）
化合物（BB”）を化合物（FF”）に変更した以外は、実施例Ｉ−３６と同様にして下記化学式で表わされる繰り返し単位を有する共重合体４０を得た。この共重合体４０の平均分子量は約７０００であった。
【０５７７】
【化１１５】
0004034538.tif 000097
【０５７８】
（実施例Ｉ−４１）
化合物（BB）を化合物（BB'”）に変更した以外は、実施例Ｉ−２６と同様にして下記化学式で表わされる繰り返し単位を有する共重合体４１を得た。この共重合体４１の平均分子量は約６０００であった。
【０５７９】
【化１１６】
0004034538.tif 000098
【０５８０】
（実施例Ｉ−４２）
化合物（BB）を化合物（CC'”）に変更した以外は、実施例Ｉ−２６と同様にして下記化学式で表わされる繰り返し単位を有する共重合体４２を得た。この共重合体４２の平均分子量は約６０００であった。
【０５８１】
【化１１７】
0004034538.tif 000099
【０５８２】
（実施例Ｉ−４３）
化合物（BB）を化合物（DD'”）に変更した以外は、実施例Ｉ−２６と同様にして下記化学式で表わされる繰り返し単位を有する共重合体４３を得た。この共重合体４３の平均分子量は約６０００であった。
【０５８３】
【化１１８】
0004034538.tif 000100
【０５８４】
（実施例Ｉ−４４）
化合物（BB）を化合物（EE'”）に変更した以外は、実施例Ｉ−２６と同様にして下記化学式で表わされる繰り返し単位を有する共重合体４４を得た。この共重合体４４の平均分子量は約６０００であった。
【０５８５】
【化１１９】
0004034538.tif 000101
【０５８６】
（実施例Ｉ−４５）
化合物（BB）を化合物（FF'”）に変更した以外は、実施例Ｉ−２６と同様にして下記化学式で表わされる繰り返し単位を有する共重合体４５を得た。この共重合体４５の平均分子量は約６０００であった。
【０５８７】
【化１２０】
0004034538.tif 000102
【０５８８】
（実施例Ｉ−４６）
化合物（MMｆ）０．０６モル、およびアクリロニトリル０．０４モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体４６を得た。この共重合体４６の平均分子量は約７０００であった。
【０５８９】
【化１２１】
0004034538.tif 000103
【０５９０】
（実施例Ｉ−４７）
化合物（NNｆ）０．０３モル、下記化学式で表わされる化合物（ｙ47）０．０３モル、およびアクリロニトリル０．０４モルを、トルエン６０ｇに混合した。
【０５９１】
【化１２２】
0004034538.tif 000104
【０５９２】
得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体４７を得た。この共重合体４７の平均分子量は約７０００であった。
【０５９３】
【化１２３】
0004034538.tif 000105
【０５９４】
（実施例Ｉ−４８）
化合物（OOｆ）０．０６モル、およびアクリロニトリル０．０４モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体４８を得た。この共重合体４８の平均分子量は約７０００であった。
【０５９５】
【化１２４】
0004034538.tif 000106
【０５９６】
（実施例Ｉ−４９）
化合物（PPｆ）０．０６モル、およびアクリロニトリル０．０４モルを、トルエン６０ｇに混合した。得られた溶液に、メチルアルモキサン０．２ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体４９を得た。この共重合体４９の平均分子量は約７０００であった。
【０５９７】
【化１２５】
0004034538.tif 000107
【０５９８】
（実施例Ｉ−５０）
下記化学式で表わされる化合物（ｘ50）０．０６モル、およびアクリロニトリル０．０５モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有する共重合体５０を得た。この共重合体５０の平均分子量は約７０００であった。
【０５９９】
【化１２６】
0004034538.tif 000108
【０６００】
（実施例Ｉ−５１）
化合物（BB）０．０５モル、および下記化学式で表わされる化合物（ｙ51）０．０５モルを、トルエン５０ｇに混合した。
【０６０１】
【化１２７】
0004034538.tif 000109
【０６０２】
得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有するオリゴマー５１を得た。このオリゴマー５１の平均分子量は４０００であった。
【０６０３】
【化１２８】
0004034538.tif 000110
【０６０４】
（実施例Ｉ−５２）
化合物（BB）を下記化学式で表される化合物（ｘ52）に変更し、化合物（ｙ51）を下記化学式で表わされる化合物（ｙ52）に変更した以外は、実施例Ｉ−５１と同様にして、下記化学式で表わされる繰り返し単位を有するオリゴマー５２を得た。このオリゴマー５２の平均分子量は約３５００であった。
【０６０５】
【化１２９】
0004034538.tif 000111
【０６０６】
【化１３０】
0004034538.tif 000112
【０６０７】
（実施例Ｉ−５３）
化合物（BB）を下記化学式で表される化合物（ｘ53）に変更し、化合物（ｙ51）を下記化学式で表わされる化合物（ｙ53）に変更した以外は、実施例Ｉ−５１と同様にして、下記化学式で表わされる繰り返し単位を有するオリゴマー５３を得た。このオリゴマー５３の平均分子量は約３５００であった。
【０６０８】
【化１３１】
0004034538.tif 000113
【０６０９】
【化１３２】
0004034538.tif 000114
【０６１０】
（実施例Ｉ−５４）
化合物（BB）を下記化学式で表される化合物（ｘ54）に変更し、化合物（ｙ51）を下記化学式で表わされる化合物（ｙ54）に変更した以外は実施例Ｉ−５１と同様にして、下記化学式で表わされる繰り返し単位を有するオリゴマー５４を得た。このオリゴマー５４の平均分子量は約３５００であった。
【０６１１】
【化１３３】
0004034538.tif 000115
【０６１２】
【化１３４】
0004034538.tif 000116
【０６１３】
（実施例Ｉ−５５）
化合物（BB）を下記化学式で表される化合物（ｘ55）に変更し、化合物（ｙ51）を下記化学式で表わされる化合物（ｙ55）に変更した以外は実施例Ｉ−５１と同様にして、下記化学式で表わされる繰り返し単位を有するオリゴマー５５を得た。このオリゴマー５５の平均分子量は約３５００であった。
【０６１４】
【化１３５】
0004034538.tif 000117
【０６１５】
【化１３６】
0004034538.tif 000118
【０６１６】
（実施例Ｉ−５６）
化合物（BB）を化合物（BB’）に変更し、化合物（ｙ51）を下記化学式で表わされる化合物（ｙ56）に変更した以外は実施例Ｉ−５１と同様にして、下記化学式で表わされる繰り返し単位を有するオリゴマー５６を得た。このオリゴマー５６の平均分子量は４０００であった。
【０６１７】
【化１３７】
0004034538.tif 000119
【０６１８】
【化１３８】
0004034538.tif 000120
【０６１９】
（実施例Ｉ−５７）
化合物（BB）を化合物（CC’）に変更し、化合物（ｙ51）を下記化学式で表わされる化合物（ｙ57）に変更した以外は実施例Ｉ−５１と同様にして、下記化学式で表わされる繰り返し単位を有するオリゴマー５７を得た。このオリゴマー５７の平均分子量は約３５００であった。
【０６２０】
【化１３９】
0004034538.tif 000121
【０６２１】
【化１４０】
0004034538.tif 000122
【０６２２】
（実施例Ｉ−５８）
化合物（BB）を化合物（DD’）に変更し、化合物（ｙ51）を下記化学式で表わされる化合物（ｙ58）に変更した以外は実施例Ｉ−５１と同様にして、下記化学式で表わされる繰り返し単位を有するオリゴマー５８を得た。このオリゴマー５８の平均分子量は約３５００であった。
【０６２３】
【化１４１】
0004034538.tif 000123
【０６２４】
【化１４２】
0004034538.tif 000124
【０６２５】
（実施例Ｉ−５９）
化合物（BB）を化合物（EE’）に変更し、化合物（ｙ51）を下記化学式で表わされる化合物（ｙ59）に変更した以外は実施例Ｉ−５１と同様にして、下記化学式で表わされる繰り返し単位を有するオリゴマー５９を得た。このオリゴマー５９の平均分子量は約３５００であった。
【０６２６】
【化１４３】
0004034538.tif 000125
【０６２７】
【化１４４】
0004034538.tif 000126
【０６２８】
（実施例Ｉ−６０）
化合物（BB）を化合物（FF’）に変更し、化合物（ｙ51）を下記化学式で表わされる化合物（ｙ60）に変更した以外は実施例Ｉ−５１と同様にして、下記化学式で表わされる繰り返し単位を有するオリゴマー６０を得た。このオリゴマー６０の平均分子量は約３５００であった。
【０６２９】
【化１４５】
0004034538.tif 000127
【０６３０】
【化１４６】
0004034538.tif 000128
【０６３１】
（実施例Ｉ−６１）
化合物（BB）を下記化学式で表される化合物（ｘ61）に変更し、化合物（ｙ51）を下記化学式で表わされる化合物（ｙ61）に変更した以外は実施例Ｉ−５１と同様にして、下記化学式で表わされる繰り返し単位を有するオリゴマー６１を得た。このオリゴマー６１の平均分子量は４０００であった。
【０６３２】
【化１４７】
0004034538.tif 000129
【０６３３】
【化１４８】
0004034538.tif 000130
【０６３４】
（実施例Ｉ−６２）
化合物（BB）を下記化学式で表される化合物（ｘ62）に変更し、化合物（ｙ51）を下記化学式で表わされる化合物（ｙ62）に変更した以外は実施例Ｉ−５１と同様にして、下記化学式で表わされる繰り返し単位を有するオリゴマー６２を得た。このオリゴマー６２の平均分子量は約３５００であった。
【０６３５】
【化１４９】
0004034538.tif 000131
【０６３６】
【化１５０】
0004034538.tif 000132
【０６３７】
（実施例Ｉ−６３）
化合物（BB）を下記化学式で表される化合物（ｘ63）に変更し、化合物（ｙ51）を下記化学式で表わされる化合物（ｙ63）に変更した以外は実施例Ｉ−５１と同様にして、下記化学式で表わされる繰り返し単位を有するオリゴマー６３を得た。このオリゴマー６３の平均分子量は約３５００であった。
【０６３８】
【化１５１】
0004034538.tif 000133
【０６３９】
【化１５２】
0004034538.tif 000134
【０６４０】
（実施例Ｉ−６４）
化合物（BB）を下記化学式で表される化合物（ｘ64）に変更し、化合物（ｙ51）を下記化学式で表わされる化合物（ｙ64）に変更した以外は実施例Ｉ−５１と同様にして、下記化学式で表わされる繰り返し単位を有するオリゴマー６４を得た。このオリゴマー６４の平均分子量は約３５００であった。
【０６４１】
【化１５３】
0004034538.tif 000135
【０６４２】
【化１５４】
0004034538.tif 000136
【０６４３】
（実施例Ｉ−６５）
化合物（BB）を下記化学式で表される化合物（ｘ65）に変更し、化合物（ｙ51）を下記化学式で表わされる化合物（ｙ65）に変更した以外は実施例Ｉ−５１と同様にして、下記化学式で表わされる繰り返し単位を有するオリゴマー６５を得た。このオリゴマー６５の平均分子量は約３５００であった。
【０６４４】
【化１５５】
0004034538.tif 000137
【０６４５】
【化１５６】
0004034538.tif 000138
【０６４６】
（実施例Ｉ−６６）
化合物（BB）を下記化学式で表される化合物（ｘ66）に変更し、化合物（ｙ51）を下記化学式で表わされる化合物（ｙ66）に変更した以外は実施例Ｉ−５１と同様にして、下記化学式で表わされる繰り返し単位を有するオリゴマー６６を得た。このオリゴマー６６の平均分子量は４０００であった。
【０６４７】
【化１５７】
0004034538.tif 000139
【０６４８】
【化１５８】
0004034538.tif 000140
【０６４９】
（実施例Ｉ−６７）
化合物（BB）を下記化学式で表される化合物（ｘ67）に変更し、化合物（ｙ51）を下記化学式で表わされる化合物（ｙ67）に変更した以外は実施例Ｉ−５１と同様にして、下記化学式で表わされる繰り返し単位を有するオリゴマー６７を得た。このオリゴマー６７の平均分子量は約３５００であった。
【０６５０】
【化１５９】
0004034538.tif 000141
【０６５１】
【化１６０】
0004034538.tif 000142
【０６５２】
（実施例Ｉ−６８）
化合物（BB）を下記化学式で表される化合物（ｘ68）に変更し、化合物（ｙ51）を下記化学式で表わされる化合物（ｙ68）に変更した以外は実施例Ｉ−５１と同様にして、下記化学式で表わされる繰り返し単位を有するオリゴマー６８を得た。このオリゴマー６８の平均分子量は約３５００であった。
【０６５３】
【化１６１】
0004034538.tif 000143
【０６５４】
【化１６２】
0004034538.tif 000144
【０６５５】
（実施例Ｉ−６９）
化合物（BB）を下記化学式で表される化合物（ｘ69）に変更し、化合物（ｙ51）を下記化学式で表わされる化合物（ｙ69）に変更した以外は実施例Ｉ−５１と同様にして、下記化学式で表わされる繰り返し単位を有するオリゴマー６９を得た。このオリゴマー６９の平均分子量は約３５００であった。
【０６５６】
【化１６３】
0004034538.tif 000145
【０６５７】
【化１６４】
0004034538.tif 000146
【０６５８】
（実施例Ｉ−７０）
化合物（BB）を下記化学式で表される化合物（ｘ70）に変更し、化合物（ｙ51）を下記化学式で表わされる化合物（ｙ70）に変更した以外は実施例Ｉ−５１と同様にして、下記化学式で表わされる繰り返し単位を有するオリゴマー７０を得た。このオリゴマー７０の平均分子量は約３５００であった。
【０６５９】
【化１６５】
0004034538.tif 000147
【０６６０】
【化１６６】
0004034538.tif 000148
【０６６１】
（実施例Ｉ−７１）
下記化学式で表される化合物（ｘ71）０．０５モル、および下記化学式で表わされる化合物（ｙ71）０．０５モルを、トルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有するオリゴマー７１を得た。このオリゴマー７１の平均分子量は４０００であった。
【０６６２】
【化１６７】
0004034538.tif 000149
【０６６３】
【化１６８】
0004034538.tif 000150
【０６６４】
（実施例Ｉ−７２）
化合物（ｘ71）を下記化学式で表わされる化合物（ｘ72）に変更し、化合物（ｙ71）を下記化学式で表わされる化合物（ｙ72）に変更した以外は、実施例Ｉ−７１と同様にして、下記化学式で表わされる繰り返し単位を有するオリゴマー７２を得た。このオリゴマー７２の平均分子量は約３５００であった。
【０６６５】
【化１６９】
0004034538.tif 000151
【０６６６】
【化１７０】
0004034538.tif 000152
【０６６７】
（実施例Ｉ−７３）
化合物（ｘ71）を下記化学式で表わされる化合物（ｘ73）に変更し、化合物（ｙ71）を下記化学式で表わされる化合物（ｙ73）に変更した以外は、実施例Ｉ−７１と同様にして、下記化学式で表わされる繰り返し単位を有するオリゴマー７３を得た。このオリゴマー７３の平均分子量は約３５００であった。
【０６６８】
【化１７１】
0004034538.tif 000153
【０６６９】
【化１７２】
0004034538.tif 000154
【０６７０】
（実施例Ｉ−７４）
化合物（ｘ71）を下記化学式で表わされる化合物（ｘ74）に変更し、化合物（ｙ71）を下記化学式で表わされる化合物（ｙ74）に変更した以外は、実施例Ｉ−７１と同様にして、下記化学式で表わされる繰り返し単位を有するオリゴマー７４を得た。このオリゴマー７４の平均分子量は約３５００であった。
【０６７１】
【化１７３】
0004034538.tif 000155
【０６７２】
【化１７４】
0004034538.tif 000156
【０６７３】
（実施例Ｉ−７５）
化合物（ｘ71）を下記化学式で表わされる化合物（ｘ75）に変更し、化合物（ｙ71）を下記化学式で表わされる化合物（ｙ75）に変更した以外は、実施例Ｉ−７１と同様にして、下記化学式で表わされる繰り返し単位を有するオリゴマー７５を得た。このオリゴマー７５の平均分子量は約３５００であった。
【０６７４】
【化１７５】
0004034538.tif 000157
【０６７５】
【化１７６】
0004034538.tif 000158
【０６７６】
（実施例Ｉ−７６）
化合物（ｘ71）を下記化学式で表わされる化合物（ｘ76）に変更し、化合物（ｙ71）を下記化学式で表わされる化合物（ｙ76）に変更した以外は、実施例Ｉ−７１と同様にして、下記化学式で表わされる繰り返し単位を有するオリゴマー７６を得た。このオリゴマー７６の平均分子量は約４０００であった。
【０６７７】
【化１７７】
0004034538.tif 000159
【０６７８】
【化１７８】
0004034538.tif 000160
【０６７９】
（実施例Ｉ−７７）
化合物（ｘ71）を下記化学式で表わされる化合物（ｘ77）に変更し、化合物（ｙ71）を下記化学式で表わされる化合物（ｙ77）に変更した以外は、実施例Ｉ−７１と同様にして、下記化学式で表わされる繰り返し単位を有するオリゴマー７７を得た。このオリゴマー７７の平均分子量は約３５００であった。
【０６８０】
【化１７９】
0004034538.tif 000161
【０６８１】
【化１８０】
0004034538.tif 000162
【０６８２】
（実施例Ｉ−７８）
化合物（ｘ71）を下記化学式で表わされる化合物（ｘ78）に変更し、化合物（ｙ71）を下記化学式で表わされる化合物（ｙ78）に変更した以外は、実施例Ｉ−７１と同様にして、下記化学式で表わされる繰り返し単位を有するオリゴマー７８を得た。このオリゴマー７８の平均分子量は約３５００であった。
【０６８３】
【化１８１】
0004034538.tif 000163
【０６８４】
【化１８２】
0004034538.tif 000164
【０６８５】
（実施例Ｉ−７９）
化合物（ｘ71）を下記化学式で表わされる化合物（ｘ79）に変更し、化合物（ｙ71）を下記化学式で表わされる化合物（ｙ79）に変更した以外は、実施例Ｉ−７１と同様にして、下記化学式で表わされる繰り返し単位を有するオリゴマー７９を得た。このオリゴマー７９の平均分子量は約３５００であった。
【０６８６】
【化１８３】
0004034538.tif 000165
【０６８７】
【化１８４】
0004034538.tif 000166
【０６８８】
（実施例Ｉ−８０）
化合物（ｘ71）を下記化学式で表わされる化合物（ｘ80）に変更し、化合物（ｙ71）を下記化学式で表わされる化合物（ｙ80）に変更した以外は、実施例Ｉ−７１と同様にして、下記化学式で表わされる繰り返し単位を有するオリゴマー８０を得た。このオリゴマー８０の平均分子量は約３５００であった。
【０６８９】
【化１８５】
0004034538.tif 000167
【０６９０】
【化１８６】
0004034538.tif 000168
【０６９１】
（実施例Ｉ−８１）
化合物（ｘ71）を下記化学式で表わされる化合物（ｘ81）に変更し、化合物（ｙ71）を下記化学式で表わされる化合物（ｙ51）に変更した以外は実施例Ｉ−７１と同様にして、下記化学式で表わされる繰り返し単位を有するオリゴマー８１を得た。このオリゴマー８１の平均分子量は４０００であった。
【０６９２】
【化１８７】
0004034538.tif 000169
【０６９３】
【化１８８】
0004034538.tif 000170
【０６９４】
（実施例Ｉ−８２）
化合物（ｘ71）を下記化学式で表わされる化合物（ｘ82）に変更し、化合物（ｙ71）を下記化学式で表わされる化合物（ｙ82）に変更した以外は実施例Ｉ−７１と同様にして、下記化学式で表わされる繰り返し単位を有するオリゴマー８２を得た。このオリゴマー８２の平均分子量は３５００であった。
【０６９５】
【化１８９】
0004034538.tif 000171
【０６９６】
【化１９０】
0004034538.tif 000172
【０６９７】
（実施例Ｉ−８３）
化合物（ｘ71）を下記化学式で表わされる化合物（ｘ83）に変更し、化合物（ｙ71）を下記化学式で表わされる化合物（ｙ83）に変更した以外は実施例Ｉ−７１と同様にして、下記化学式で表わされる繰り返し単位を有するオリゴマー８３を得た。このオリゴマー８３の平均分子量は３５００であった。
【０６９８】
【化１９１】
0004034538.tif 000173
【０６９９】
【化１９２】
0004034538.tif 000174
【０７００】
（実施例Ｉ−８４）
出発物質として、下記化学式で表わされる化合物（ｘ84）０．０４モル、下記化学式で表わされる化合物（ｙ84）０．０３モル、および無水マレイン酸０．０３モルを用意した。これらを、酢酸ブチル２０ｇに混合した。得られた溶液に、ジメチル−２，２−アゾビスイソブチレート２ｇを添加して、７０℃で６時間加熱して反応させた。さらに、反応液をヘキサン／２−プロパノール混合溶液に滴下することで、下記化学式で表わされるオリゴマー８４を得た。このオリゴマー８４の平均分子量は３５００であった。
【０７０１】
【化１９３】
0004034538.tif 000175
【０７０２】
【化１９４】
0004034538.tif 000176
【０７０３】
（実施例Ｉ−８５）
出発物質として、下記化学式で表わされる化合物（ｘ85）０．０４モル、下記化学式で表わされる化合物（ｙ85）０．０３モル、および下記化学式で表される化合物（ｚ85）０．０３モルを用意した。
【０７０４】
【化１９５】
0004034538.tif 000177
【０７０５】
これらをトルエン６０ｇに混合した。得られた溶液に、メチルアルモキサン０．３ｇおよびエチルビスインジウムジルコニウムジクロリドのトルエン溶液を添加して、３０℃で１時間反応させた後、エチルアルコールを加えることにより重合を停止させた。沈殿物を窒素下で濾過回収し、エチルアルコールで数回洗浄した後、減圧乾燥することで、下記化学式で表わされる繰り返し単位を有するオリゴマー８５を得た。このオリゴマー８５の平均分子量は約４０００であった。
【０７０６】
【化１９６】
0004034538.tif 000178
【０７０７】
（実施例Ｉ−８６）
出発物質として、下記化学式で表わされる化合物（ｘ86）０．０４モル、下記化学式で表わされる化合物（ｙ86）０．０３モル、および下記化学式で表わされる化合物（ｚ86）０．０３モルを用意した。
【０７０８】
【化１９７】
0004034538.tif 000179
【０７０９】
これらを用いた以外は実施例Ｉ−８５と同様にして、下記化学式で表わされる繰り返し単位を有するオリゴマー８６を得た。このオリゴマー８６の平均分子量は約４０００であった。
【０７１０】
【化１９８】
0004034538.tif 000180
【０７１１】
（実施例Ｉ−８７）
出発物質として、下記化学式で表わされる化合物（ｘ87）０．０４モル、下記化学式で表わされる化合物（ｙ87）０．０３モル、および無水マレイン酸０．０３モルを用意した。
【０７１２】
【化１９９】
0004034538.tif 000181
【０７１３】
これらを用いた以外は実施例Ｉ−８４と同様にして、下記化学式で表わされる繰り返し単位を有するオリゴマー８７を得た。このオリゴマー８７の平均分子量は約３５００であった。
【０７１４】
【化２００】
0004034538.tif 000182
【０７１５】
（実施例Ｉ−８８）
出発物質として、下記化学式で表わされる化合物（ｘ88）０．０４モル、下記化学式で表わされる化合物（ｙ88）０．０３モル、および無水マレイン酸０．０３モルを用意した。
【０７１６】
【化２０１】
0004034538.tif 000183
【０７１７】
これらを用いた以外は実施例Ｉ−８４と同様にして、下記化学式で表わされる繰り返し単位を有するオリゴマー８８を得た。このオリゴマー８８の平均分子量は約３５００であった。
【０７１８】
【化２０２】
0004034538.tif 000184
【０７１９】
（実施例Ｉ−８９）
出発物質として、下記化学式で表わされる化合物（ｘ89）０．０３モル、下記化学式で表わされる化合物（ｙ89）０．０４モル、および無水マレイン酸０．０３モルを用意した。
【０７２０】
【化２０３】
0004034538.tif 000185
【０７２１】
これらを用いた以外は実施例Ｉ−８４と同様にして、下記化学式で表わされる繰り返し単位を有するオリゴマー８９を得た。このオリゴマー８９の平均分子量は約３５００であった。
【０７２２】
【化２０４】
0004034538.tif 000186
【０７２３】
（実施例Ｉ−９０）
出発物質として、下記化学式で表わされる化合物（ｘ90）０．０３モル、下記化学式で表わされる化合物（ｙ84）０．０４モル、および無水マレイン酸０．０３モルを用意した。
【０７２４】
【化２０５】
0004034538.tif 000187
【０７２５】
これらを用いた以外は実施例Ｉ−８４と同様にして、下記化学式で表わされる繰り返し単位を有するオリゴマー９０を得た。このオリゴマー９０の平均分子量は約３５００であった。
【０７２６】
【化２０６】
0004034538.tif 000188
【０７２７】
（実施例Ｉ−９１）
出発物質として、下記化学式で表わされる化合物（ｘ91）０．０４モル、下記化学式で表わされる化合物（ｙ91）０．０３モル、および無水マレイン酸０．０３モルを用意した。
【０７２８】
【化２０７】
0004034538.tif 000189
【０７２９】
これらを用いた以外は実施例Ｉ−８４と同様にして、下記化学式で表わされる繰り返し単位を有するオリゴマー９１を得た。このオリゴマー９１の平均分子量は約４０００であった。
【０７３０】
【化２０８】
0004034538.tif 000190
【０７３１】
（実施例Ｉ−９２）
出発物質として、下記化学式で表わされる化合物（ｘ92）０．０５モルおよび前記化学式で表わされる化合物（ｚ86）０．０５モルを用意した。
【０７３２】
【化２０９】
0004034538.tif 000191
【０７３３】
これらを用いた以外は実施例Ｉ−８５と同様にして、下記化学式で表わされる繰り返し単位を有するオリゴマー９２を得た。このオリゴマー９２の平均分子量は約３５００であった。
【０７３４】
【化２１０】
0004034538.tif 000192
【０７３５】
（実施例Ｉ−９３）
出発物質として、下記化学式で表わされる化合物（ｘ93）０．０５モルおよび前記化学式で表わされる化合物（ｚ85）０．０５モルを用意した。
【０７３６】
【化２１１】
0004034538.tif 000193
【０７３７】
これらを用いた以外は実施例Ｉ−８５と同様にして、下記化学式で表わされる繰り返し単位を有するオリゴマー９３を得た。このオリゴマー９３の平均分子量は約３５００であった。
【０７３８】
【化２１２】
0004034538.tif 000194
【０７３９】
（実施例Ｉ−９４）
出発物質として、下記化学式で表わされる化合物（ｘ94）０．０５モルおよび下記化学式で表わされる化合物（ｚ94）０．０５モルを用意した。
【０７４０】
【化２１３】
0004034538.tif 000195
【０７４１】
これらを用いた以外は実施例Ｉ−８５と同様にして、下記化学式で表わされる繰り返し単位を有するオリゴマー９４を得た。このオリゴマー９４の平均分子量は約３５００であった。
【０７４２】
【化２１４】
0004034538.tif 000196
【０７４３】
（実施例Ｉ−９５）
出発物質として、下記化学式で表わされる化合物（ｘ95）０．０５モルおよび下記化学式で表わされる化合物（ｚ95）０．０５モルを用意した。
【０７４４】
【化２１５】
0004034538.tif 000197
【０７４５】
これらを用いた以外は実施例Ｉ−８５と同様にして、下記化学式で表わされる繰り返し単位を有するオリゴマー９５を得た。このオリゴマー９５の平均分子量は約３５００であった。
【０７４６】
【化２１６】
0004034538.tif 000198
【０７４７】
（実施例Ｉ−９６）
出発物質として、下記化学式で表わされる化合物（ｘ96）０．０４モル、下記化学式で表わされる化合物（ｙ96）０．０３モル、および下記化学式で表わされる化合物（ｚ96）０．０３モルを用意した。
【０７４８】
【化２１７】
0004034538.tif 000199
【０７４９】
これらを用いた以外は実施例Ｉ−８５と同様にして、下記化学式で表わされる繰り返し単位を有するオリゴマー９６を得た。このオリゴマー９６の平均分子量は約４０００であった。
【０７５０】
【化２１８】
0004034538.tif 000200
【０７５１】
（実施例Ｉ−９７）
出発物質として、下記化学式で表わされる化合物（ｘ97）０．０４モル、下記化学式で表わされる化合物（ｙ97）０．０３モル、および無水マレイン酸０．０３モルを用意した。
【０７５２】
【化２１９】
0004034538.tif 000201
【０７５３】
これらを用いた以外は実施例Ｉ−８４と同様にして、下記化学式で表わされる繰り返し単位を有するオリゴマー９７を得た。このオリゴマー９７の平均分子量は約３５００であった。
【０７５４】
【化２２０】
0004034538.tif 000202
【０７５５】
（実施例Ｉ−９８）
出発物質として、下記化学式で表わされる化合物（ｘ98）０．０５モル、および無水マレイン酸０．０５ルを用意した。
【０７５６】
【化２２１】
0004034538.tif 000203
【０７５７】
これらを用いた以外は実施例Ｉ−８４と同様にして、下記化学式で表わされる繰り返し単位を有するオリゴマー９８を得た。このオリゴマー９８の平均分子量は約３５００であった。
【０７５８】
【化２２２】
0004034538.tif 000204
【０７５９】
（実施例Ｉ−９９）
出発物質として、下記化学式で表わされる化合物（ｘ99）０．０５モル、および前記化学式で表わされる化合物（ｚ86）０．０５モルを用意した。
【０７６０】
【化２２３】
0004034538.tif 000205
【０７６１】
これらを用いた以外は実施例Ｉ−８５と同様にして、下記化学式で表わされる繰り返し単位を有するオリゴマー９９を得た。このオリゴマー９９の平均分子量は約３５００であった。
【０７６２】
【化２２４】
0004034538.tif 000206
【０７６３】
（実施例Ｉ−１００）
出発物質として、下記化学式で表わされる化合物（ｘ100）０．０４モル、下記化学式で表わされる化合物（ｙ100）０．０３モル、および無水マレイン酸０．０３モルを用意した。
【０７６４】
【化２２５】
0004034538.tif 000207
【０７６５】
これらを用いた以外は実施例Ｉ−８４と同様にして、下記化学式で表わされる繰り返し単位を有するオリゴマー１００を得た。このオリゴマー１００の平均分子量は約３５００であった。
【０７６６】
【化２２６】
0004034538.tif 000208
【０７６７】
（実施例Ｉ−１０１）
出発物質として、下記化学式で表わされる化合物（ｘ101）０．０４モル、下記化学式で表わされる化合物（ｙ101）０．０３モル、および無水マレイン酸０．０３モルを用意した。
【０７６８】
【化２２７】
0004034538.tif 000209
【０７６９】
これらを用いた以外は実施例Ｉ−８４と同様にして、下記化学式で表わされる繰り返し単位を有するオリゴマー１０１を得た。このオリゴマー１０１の平均分子量は約４０００であった。
【０７７０】
【化２２８】
0004034538.tif 000210
【０７７１】
（実施例Ｉ−１０２）
出発物質として、下記化学式で表わされる化合物（ｘ102）０．０４モル、下記化学式で表わされる化合物（ｙ102）０．０３モル、および下記化学式で表わされる化合物（ｚ102）０．０３モルを用意した。
【０７７２】
【化２２９】
0004034538.tif 000211
【０７７３】
これらを用いた以外は実施例Ｉ−８５と同様にして、下記化学式で表わされる繰り返し単位を有するオリゴマー１０２を得た。このオリゴマー１０２の平均分子量は約３５００であった。
【０７７４】
【化２３０】
0004034538.tif 000212
【０７７５】
（実施例Ｉ−１０３）
出発物質として、下記化学式で表わされる化合物（ｘ103）０．０４モル、下記化学式で表わされる化合物（ｙ103）０．０３モル、および下記化学式で表わされる化合物（ｚ103）０．０３モルを用意した。
【０７７６】
【化２３１】
0004034538.tif 000213
【０７７７】
これらを用いた以外は実施例Ｉ−８５と同様にして、下記化学式で表わされる繰り返し単位を有するオリゴマー１０３を得た。このオリゴマー１０３の平均分子量は約３５００であった。
【０７７８】
【化２３２】
0004034538.tif 000214
【０７７９】
（実施例Ｉ−１０４）
出発物質として、下記化学式で表わされる化合物（ｘ104）０．０４モル、下記化学式で表わされる化合物（ｙ104）０．０３モル、および無水マレイン酸０．０３モルを用意した。
【０７８０】
【化２３３】
0004034538.tif 000215
【０７８１】
これらを用いた以外は実施例Ｉ−８４と同様にして、下記化学式で表わされる繰り返し単位を有するオリゴマー１０４を得た。このオリゴマー１０４の平均分子量は約３５００であった。
【０７８２】
【化２３４】
0004034538.tif 000216
【０７８３】
（実施例Ｉ−１０５）
出発物質として、下記化学式で表わされる化合物（ｘ105）０．０４モル、下記化学式で表わされる化合物（ｙ105）０．０３モル、および無水マレイン酸０．０３モルを用意した。
【０７８４】
【化２３５】
0004034538.tif 000217
【０７８５】
これらを用いた以外は実施例Ｉ−８４と同様にして、下記化学式で表わされる繰り返し単位を有するオリゴマー１０５を得た。このオリゴマー１０５の平均分子量は約３５００であった。
【０７８６】
【化２３６】
0004034538.tif 000218
【０７８７】
（実施例Ｉ−１０６）
出発物質として、下記化学式で表わされる化合物（ｘ106）０．０５モル、および前記化学式で表わされる化合物（ｚ85）０．０５モルを用意した。
【０７８８】
【化２３７】
0004034538.tif 000219
【０７８９】
これらを用いた以外は実施例Ｉ−８５と同様にして、下記化学式で表わされる繰り返し単位を有するオリゴマー１０６を得た。このオリゴマー１０６の平均分子量は約４０００であった。
【０７９０】
【化２３８】
0004034538.tif 000220
【０７９１】
（実施例Ｉ−１０７）
出発物質として、下記化学式で表わされる化合物（ｘ107）０．０５モル、および前記化学式で表わされる化合物（ｚ86）０．０５モルを用意した。
【０７９２】
【化２３９】
0004034538.tif 000221
【０７９３】
これらを用いた以外は実施例Ｉ−８５と同様にして、下記化学式で表わされる繰り返し単位を有するオリゴマー１０７を得た。このオリゴマー１０７の平均分子量は約３５００であった。
【０７９４】
【化２４０】
0004034538.tif 000222
【０７９５】
（実施例Ｉ−１０８）
出発物質として、下記化学式で表わされる化合物（ｘ108）０．０５モル、および下記化学式で表わされる化合物（ｚ108）０．０５モルを用意した。
【０７９６】
【化２４１】
0004034538.tif 000223
【０７９７】
これらを用いた以外は実施例Ｉ−８５と同様にして、下記化学式で表わされる繰り返し単位を有するオリゴマー１０８を得た。このオリゴマー１０８の平均分子量は約３５００であった。
【０７９８】
【化２４２】
0004034538.tif 000224
【０７９９】
（実施例Ｉ−１０９）
出発物質として、下記化学式で表わされる化合物（ｘ109）０．０５モル、および下記化学式で表わされる化合物（ｚ109）０．０５モルを用意した。
【０８００】
【化２４３】
0004034538.tif 000225
【０８０１】
これらを用いた以外は実施例Ｉ−８５と同様にして、下記化学式で表わされる繰り返し単位を有するオリゴマー１０９を得た。このオリゴマー１０９の平均分子量は約３５００であった。
【０８０２】
【化２４４】
0004034538.tif 000226
【０８０３】
（実施例Ｉ−１１０）
出発物質として、下記化学式で表わされる化合物（ｘ110）０．０５モル、および前記化学式で表わされる化合物（ｚ102）０．０５モルを用意した。
【０８０４】
【化２４５】
0004034538.tif 000227
【０８０５】
これらを用いた以外は実施例Ｉ−８５と同様にして、下記化学式で表わされる繰り返し単位を有するオリゴマー１１０を得た。このオリゴマー１１０の平均分子量は約３５００であった。
【０８０６】
【化２４６】
0004034538.tif 000228
【０８０７】
（実施例Ｉ−１１１）
出発物質として、下記化学式で表わされる化合物（ｘ111）０．０５モル、および無水マレイン酸０．０５モルを用意した。
【０８０８】
【化２４７】
0004034538.tif 000229
【０８０９】
これらを用いた以外は実施例Ｉ−８４と同様にして、下記化学式で表わされる繰り返し単位を有するオリゴマー１１１を得た。このオリゴマー１１１の平均分子量は約４０００であった。
【０８１０】
【化２４８】
0004034538.tif 000230
【０８１１】
（実施例Ｉ−１１２）
ジクロロメタン３ｍＬ、下記化学式で表わされる化合物（ｘ112）０．５ｍＬ溶液に、０℃に冷却しておいた１００ｍＭの（ｘ112）−ＨＣｌのヘキサン溶液０．５ｍＬ、次いで２．５ｍＭの塩化亜鉛のエーテル溶液０．５ｍＬ、アクリロニトリルを乾燥窒素下ですばやく加え、よく振り混ぜた。４０分後、反応液にごく少量のアンモニア水溶液を含む冷却したメタノール２ｍＬを加えて重合を停止した。停止した溶液を、ヘキサン２０ｍＬを用いて分液ロートに移し、水５０ｍＬで３回洗浄した。有機層を回収し、溶媒を減圧下で留去乾燥すると、分子量４０００のポリビニルポリマー１１２が得られた。
【０８１２】
【化２４９】
0004034538.tif 000231
【０８１３】
【化２５０】
0004034538.tif 000232
【０８１４】
（実施例Ｉ−１１３）
下記化学式で表わされる化合物（ｘ113）０．０６モル、およびアクリロニトリル０．０４モルを、テトラヒドロフラン（ＴＨＦ）２０ｇに混合した。得られた溶液に、アゾイソブチルニトリル（ＡＩＢＮ）２ｇを添加して、６０℃で３６時間加熱して反応させた。さらに、反応液をヘキサンに滴下することで、下記化学式で表わされる繰り返し単位を有する共重合体１１３を得た。この共重合体１１３の平均分子量は約７０００であった。
【０８１５】
【化２５１】
0004034538.tif 000233
【０８１６】
【化２５２】
0004034538.tif 000234
【０８１７】
（実施例Ｉ−１１４）
下記化学式で表わされる化合物（ｘ114）０．０６モル、およびアクリロニトリル０．０４モルを、テトラヒドロフラン（ＴＨＦ）２０ｇに混合した。得られた溶液に、アゾイソブチルニトリル（ＡＩＢＮ）２ｇを添加して、６０℃で３６時間加熱して反応させた。さらに、反応液をヘキサンに滴下することで、下記化学式で表わされる繰り返し単位を有する共重合体１１４を得た。この共重合体１１４の平均分子量は約７０００であった。
【０８１８】
【化２５３】
0004034538.tif 000235
【０８１９】
【化２５４】
0004034538.tif 000236
【０８２０】
（実施例Ｉ−１１５）
ジクロロメタン３ｍＬ、下記化学式で表わされる化合物（ｘ115）０．５ｍＬ溶液に、０℃に冷却しておいた１００ｍＭの（ｘ115）−ＨＣｌのヘキサン溶液０．５ｍＬ、次いで２．５ｍＭの塩化亜鉛のエーテル溶液０．５ｍＬ、アクリロニトリルを乾燥窒素下ですばやく加え、よく振り混ぜた。４０分後、反応液にごく少量のアンモニア水溶液を含む冷却したメタノール２ｍＬを加えて重合を停止した。停止した溶液を、ヘキサン２０ｍＬを用いて分液ロートに移し、水５０ｍＬで３回洗浄した。有機層を回収し、溶媒を減圧下で留去乾燥すると、分子量４０００のポリビニルポリマー１１５が得られた。
【０８２１】
【化２５５】
0004034538.tif 000237
【０８２２】
【化２５６】
0004034538.tif 000238
【０８２３】
（実施例Ｉ−１１６）
ジクロロメタン３ｍＬ、下記化学式で表わされる化合物（ｘ116）０．５ｍＬ溶液に、０℃に冷却しておいた１００ｍＭの（ｘ116）−ＨＣｌのヘキサン溶液０．５ｍＬ、次いで２．５ｍＭの塩化亜鉛のエーテル溶液０．５ｍＬ、アクリロニトリルを乾燥窒素下ですばやく加え、よく振り混ぜた。４０分後、反応液にごく少量のアンモニア水溶液を含む冷却したメタノール２ｍＬを加えて重合を停止した。停止した溶液を、ヘキサン２０ｍＬを用いて分液ロートに移し、水５０ｍＬで３回洗浄した。有機層を回収し、溶媒を減圧下で留去乾燥すると、分子量４０００のポリビニルポリマー１１６が得られた。
【０８２４】
【化２５７】
0004034538.tif 000239
【０８２５】
【化２５８】
0004034538.tif 000240
【０８２６】
（実施例Ｉ−１１７）
ジクロロメタン３ｍＬ、下記化学式で表わされる化合物（ｘ117）０．５ｍＬ溶液に、０℃に冷却しておいた１００ｍＭの（ｘ117）−ＨＣｌのヘキサン溶液０．５ｍＬ、次いで２．５ｍＭの塩化亜鉛のエーテル溶液０．５ｍＬ、アクリロニトリルを乾燥窒素下ですばやく加え、よく振り混ぜた。４０分後、反応液にごく少量のアンモニア水溶液を含む冷却したメタノール２ｍＬを加えて重合を停止した。停止した溶液を、ヘキサン２０ｍＬを用いて分液ロートに移し、水５０ｍＬで３回洗浄した。有機層を回収し、溶媒を減圧下で留去乾燥すると、分子量４０００のポリビニルポリマー１１７が得られた。
【０８２７】
【化２５９】
0004034538.tif 000241
【０８２８】
【化２６０】
0004034538.tif 000242
【０８２９】
（実施例Ｉ−１１８）
下記化学式で表わされる化合物（ｘ118）０．０６モル、およびアクリロニトリル０．０４モルを、テトラヒドロフラン（ＴＨＦ）２０ｇに混合した。得られた溶液に、アゾイソブチルニトリル（ＡＩＢＮ）２ｇを添加して、６０℃で３６時間加熱して反応させた。さらに、反応液をヘキサンに滴下することで、下記化学式で表わされる繰り返し単位を有する共重合体１１８を得た。この共重合体１１８の平均分子量は約７０００であった。
【０８３０】
【化２６１】
0004034538.tif 000243
【０８３１】
【化２６２】
0004034538.tif 000244
【０８３２】
（実施例Ｉ−１１９）
アルミニウムポリフィリン錯体１ｍｍｏｌ、下記化学式で表わされる化合物（ｘ119）０．０５ｍｍｏｌ、およびメタノール２４ｍｍｏｌを混合した。得られた混合物を、室温で４８時間攪拌を続けた後、フラスコから揮発成分を留去することにより、分子量３０００のポリプロピレンオキシド１１９が定量的に得られた。
【０８３３】
【化２６３】
0004034538.tif 000245
【０８３４】
【化２６４】
0004034538.tif 000246
【０８３５】
（実施例Ｉ−１２０）
アルミニウムポリフィリン錯体１ｍｍｏｌ、下記化学式で表わされる化合物（ｘ120）０．０５ｍｍｏｌ、およびメタノール２４ｍｍｏｌを混合した。得られた混合物を、室温で４８時間攪拌を続けた後、フラスコから揮発成分を留去することにより、分子量３０００のポリプロピレンオキシド１２０が定量的に得られた。
【０８３６】
【化２６５】
0004034538.tif 000247
【０８３７】
【化２６６】
0004034538.tif 000248
【０８３８】
（実施例Ｉ−１２１）
アルミニウムポリフィリン錯体１ｍｍｏｌ、下記化学式で表わされる化合物（ｘ121）０．０５ｍｍｏｌ、およびメタノール２４ｍｍｏｌを混合した。得られた混合物を、室温で４８時間攪拌を続けた後、フラスコから揮発成分を留去することにより、分子量３０００のポリプロピレンオキシド１２１が定量的に得られた。
【０８３９】
【化２６７】
0004034538.tif 000249
【０８４０】
【化２６８】
0004034538.tif 000250
【０８４１】
（実施例II：ホモポリマーからなるフォトレジスト用高分子化合物の合成）
（実施例II−１）
化合物（Ｂ）２．１ｇと重合開始剤としてのアゾイソブチロニトリル０．４ｇとを、６ｍＬのトルエンに溶解した。
【０８４２】
得られた溶液を液体窒素で凍結し、２０分間脱気を３回行なった後、室温にした。次に、窒素気流下、油温７０℃で１６時間加熱し、メタノール６００ｍＬにより反応を停止した。メタノールで再沈後、濾別し、真空下で溶媒を留去してホモポリマ（Ｂ１）を得た。
【０８４３】
（実施例II−２）
化合物（Ｂ）を化合物（Ｃ）に変更した以外は、実施例II−１と同様の手法により、ホモポリマ（Ｃ１）を得た。
【０８４４】
（実施例II−３）
化合物（Ｂ）を化合物（Ｄ）に変更した以外は、実施例II−１と同様の手法により、ホモポリマ（Ｄ１）を得た。
【０８４５】
（実施例II−４）
化合物（Ｂ）を化合物（Ｅ）に変更した以外は、実施例II−１と同様の手法により、ホモポリマ（Ｅ１）を得た。
【０８４６】
（実施例II−５）
化合物（Ｂ）を化合物（Ｆ）に変更した以外は、実施例II−１と同様の手法により、ホモポリマ（Ｆ１）を得た。
【０８４７】
（実施例II−６）
化合物（Ｂ）を化合物（Ｂ’）に変更した以外は、実施例II−１と同様の手法により、ホモポリマ（Ｂ’１）を得た。
【０８４８】
（実施例II−７）
化合物（Ｂ）を化合物（Ｃ’）に変更した以外は、実施例II−１と同様の手法により、ホモポリマ（Ｃ’１）を得た。
【０８４９】
（実施例II−８）
化合物（Ｂ）を化合物（Ｄ’）に変更した以外は、実施例II−１と同様の手法により、ホモポリマ（Ｄ’１）を得た。
【０８５０】
（実施例II−９）
化合物（Ｂ）を化合物（Ｅ’）に変更した以外は、実施例II−１と同様の手法により、ホモポリマ（Ｅ’１）を得た。
【０８５１】
（実施例II−１０）
化合物（Ｂ）を化合物（Ｆ’）に変更した以外は、実施例II−１と同様の手法により、ホモポリマ（Ｆ’１）を得た。
【０８５２】
（実施例II−１１）
化合物（Ｂ）を化合物（Ｂ”）に変更した以外は、実施例II−１と同様の手法により、ホモポリマ（Ｂ”１）を得た。
【０８５３】
（実施例II−１２）
化合物（Ｂ）を化合物（Ｃ”）に変更した以外は、実施例II−１と同様の手法により、ホモポリマ（Ｃ”１）を得た。
【０８５４】
（実施例II−１３）
化合物（Ｂ）を化合物（Ｄ”）に変更した以外は、実施例II−１と同様の手法により、ホモポリマ（Ｄ”１）を得た。
【０８５５】
（実施例II−１４）
化合物（Ｂ）を化合物（Ｅ”）に変更した以外は、実施例II−１と同様の手法により、ホモポリマ（Ｅ”１）を得た。
【０８５６】
（実施例II−１５）
化合物（Ｂ）を化合物（Ｆ”）に変更した以外は、実施例II−１と同様の手法により、ホモポリマ（Ｆ”１）を得た。
【０８５７】
（実施例II−１６）
化合物（Ｂ）を化合物（Ｂ'”）に変更した以外は、実施例II−１と同様の手法により、ホモポリマ（Ｂ'”１）を得た。
【０８５８】
（実施例II−１７）
化合物（Ｂ）を化合物（Ｃ'”）に変更した以外は、実施例II−１と同様の手法により、ホモポリマ（Ｃ'”１）を得た。
【０８５９】
（実施例II−１８）
化合物（Ｂ）を化合物（Ｄ'”）に変更した以外は、実施例II−１と同様の手法により、ホモポリマ（Ｄ'”１）を得た。
【０８６０】
（実施例II−１９）
化合物（Ｂ）を化合物（Ｅ'”）に変更した以外は、実施例II−１と同様の手法により、ホモポリマ（Ｅ'”１）を得た。
【０８６１】
（実施例II−２０）
化合物（Ｂ）を化合物（Ｆ'”）に変更した以外は、実施例II−１と同様の手法により、ホモポリマ（Ｆ'”１）を得た。
【０８６２】
（実施例II−２１）
化合物（Ｂ）を化合物（Ｍｆ）に変更した以外は、実施例II−１と同様の手法により、ホモポリマ（Ｍｆ１）を得た。
【０８６３】
（実施例II−２２）
化合物（Ｂ）を化合物（Ｎｆ）に変更した以外は、実施例II−１と同様の手法により、ホモポリマ（Ｎｆ１）を得た。
【０８６４】
（実施例II−２３）
化合物（Ｂ）を化合物（Ｏｆ）に変更した以外は、実施例II−１と同様の手法により、ホモポリマ（Ｏｆ１）を得た。
【０８６５】
（実施例II−２４）
化合物（Ｂ）を化合物（Ｐｆ）に変更した以外は、実施例II−１と同様の手法により、ホモポリマ（Ｐｆ１）を得た。
【０８６６】
（実施例II−２５）
化合物（Ｂ）を化合物（BB）に変更した以外は、実施例II−１と同様の手法により、ホモポリマ（BB１）を得た。
【０８６７】
（実施例II−２６）
化合物（Ｂ）を化合物（CC）に変更した以外は、実施例II−１と同様の手法により、ホモポリマ（CC１）を得た。
【０８６８】
（実施例II−２７）
化合物（Ｂ）を化合物（DD）に変更した以外は、実施例II−１と同様の手法により、ホモポリマ（DD１）を得た。
【０８６９】
（実施例II−２８）
化合物（Ｂ）を化合物（EE）に変更した以外は、実施例II−１と同様の手法により、ホモポリマ（EE１）を得た。
【０８７０】
（実施例II−２９）
化合物（Ｂ）を化合物（FF）に変更した以外は、実施例II−１と同様の手法により、ホモポリマ（FF１）を得た。
【０８７１】
（実施例II−３０）
化合物（Ｂ）を化合物（BB’）に変更した以外は、実施例II−１と同様の手法により、ホモポリマ（BB’１）を得た。
【０８７２】
（実施例II−３１）
化合物（Ｂ）を化合物（CC’）に変更した以外は、実施例II−１と同様の手法により、ホモポリマ（CC’１）を得た。
【０８７３】
（実施例II−３２）
化合物（Ｂ）を化合物（DD’）に変更した以外は、実施例II−１と同様の手法により、ホモポリマ（DD’１）を得た。
【０８７４】
（実施例II−３３）
化合物（Ｂ）を化合物（EE’）に変更した以外は、実施例II−１と同様の手法により、ホモポリマ（EE’１）を得た。
【０８７５】
（実施例II−３４）
化合物（Ｂ）を化合物（FF’）に変更した以外は、実施例II−１と同様の手法により、ホモポリマ（FF’１）を得た。
【０８７６】
（実施例II−３５）
化合物（Ｂ）を化合物（BB”）に変更した以外は、実施例II−１と同様の手法により、ホモポリマ（BB”１）を得た。
【０８７７】
（実施例II−３６）
化合物（Ｂ）を化合物（CC”）に変更した以外は、実施例II−１と同様の手法により、ホモポリマ（CC”１）を得た。
【０８７８】
（実施例II−３７）
化合物（Ｂ）を化合物（DD”）に変更した以外は、実施例II−１と同様の手法により、ホモポリマ（DD”１）を得た。
【０８７９】
（実施例II−３８）
化合物（Ｂ）を化合物（EE”）に変更した以外は、実施例II−１と同様の手法により、ホモポリマ（EE”１）を得た。
【０８８０】
（実施例II−３９）
化合物（Ｂ）を化合物（FF”）に変更した以外は、実施例II−１と同様の手法により、ホモポリマ（FF”１）を得た。
【０８８１】
（実施例II−４０）
化合物（Ｂ）を化合物（BB'”）に変更した以外は、実施例II−１と同様の手法により、ホモポリマ（BB'”１）を得た。
【０８８２】
（実施例II−４１）
化合物（Ｂ）を化合物（CC'”）に変更した以外は、実施例II−１と同様の手法により、ホモポリマ（CC'”１）を得た。
【０８８３】
（実施例II−４２）
化合物（Ｂ）を化合物（DD'”）に変更した以外は、実施例II−１と同様の手法により、ホモポリマ（DD'”１）を得た。
【０８８４】
（実施例II−４３）
化合物（Ｂ）を化合物（EE'”）に変更した以外は、実施例II−１と同様の手法により、ホモポリマ（EE'”１）を得た。
【０８８５】
（実施例II−４４）
化合物（Ｂ）を化合物（FF'”）に変更した以外は、実施例II−１と同様の手法により、ホモポリマ（FF'”１）を得た。
【０８８６】
（実施例II−４５）
化合物（Ｂ）を化合物（Ｈ）に変更した以外は、実施例II−１と同様の手法により、ホモポリマ（Ｈ１）を得た。
【０８８７】
（実施例II−４６）
化合物（Ｂ）を化合物（Ｉ）に変更した以外は、実施例II−１と同様の手法により、ホモポリマ（Ｉ１）を得た。
【０８８８】
（実施例II−４７）
化合物（Ｂ）を化合物（Ｊ）に変更した以外は、実施例II−１と同様の手法により、ホモポリマ（Ｊ１）を得た。
【０８８９】
（実施例II−４８）
化合物（Ｂ）を化合物（Ｋ）に変更した以外は、実施例II−１と同様の手法により、ホモポリマ（Ｋ１）を得た。
【０８９０】
（実施例II−４９）
化合物（Ｂ）を化合物（Ｌ）に変更した以外は、実施例II−１と同様の手法により、ホモポリマ（Ｌ１）を得た。
【０８９１】
（実施例II−５０）
化合物（Ｂ）を化合物（Ｈ’）に変更した以外は、実施例II−１と同様の手法により、ホモポリマ（Ｈ’１）を得た。
【０８９２】
（実施例II−５１）
化合物（Ｂ）を化合物（Ｉ’）に変更した以外は、実施例II−１と同様の手法により、ホモポリマ（Ｉ’１）を得た。
【０８９３】
（実施例II−５２）
化合物（Ｂ）を化合物（Ｊ’）に変更した以外は、実施例II−１と同様の手法により、ホモポリマ（Ｊ’１）を得た。
【０８９４】
（実施例II−５３）
化合物（Ｂ）を化合物（Ｋ’）に変更した以外は、実施例II−１と同様の手法により、ホモポリマ（Ｋ’１）を得た。
【０８９５】
（実施例II−５４）
化合物（Ｂ）を化合物（Ｌ’）に変更した以外は、実施例II−１と同様の手法により、ホモポリマ（Ｌ’１）を得た。
【０８９６】
（実施例II−５５）
化合物（Ｂ）を化合物（Ｈ”）に変更した以外は、実施例II−１と同様の手法により、ホモポリマ（Ｈ”１）を得た。
【０８９７】
（実施例II−５６）
化合物（Ｂ）を化合物（Ｉ”）に変更した以外は、実施例II−１と同様の手法により、ホモポリマ（Ｉ”１）を得た。
【０８９８】
（実施例II−５７）
化合物（Ｂ）を化合物（Ｊ”）に変更した以外は、実施例II−１と同様の手法により、ホモポリマ（Ｊ”１）を得た。
【０８９９】
（実施例II−５８）
化合物（Ｂ）を化合物（Ｋ”）に変更した以外は、実施例II−１と同様の手法により、ホモポリマ（Ｋ”１）を得た。
【０９００】
（実施例II−５９）
化合物（Ｂ）を化合物（Ｌ”）に変更した以外は、実施例II−１と同様の手法により、ホモポリマ（Ｌ”１）を得た。
【０９０１】
（実施例II−６０）
化合物（Ｂ）を化合物（Ｈ'”）に変更した以外は、実施例II−１と同様の手法により、ホモポリマ（Ｈ'”１）を得た。
【０９０２】
（実施例II−６１）
化合物（Ｂ）を化合物（Ｉ'”）に変更した以外は、実施例II−１と同様の手法により、ホモポリマ（Ｉ'”１）を得た。
【０９０３】
（実施例II−６２）
化合物（Ｂ）を化合物（Ｊ'”）に変更した以外は、実施例II−１と同様の手法により、ホモポリマ（Ｊ'”１）を得た。
【０９０４】
（実施例II−６３）
化合物（Ｂ）を化合物（Ｋ'”）に変更した以外は、実施例II−１と同様の手法により、ホモポリマ（Ｋ'”１）を得た。
【０９０５】
（実施例II−６４）
化合物（Ｂ）を化合物（Ｌ'”）に変更した以外は、実施例II−１と同様の手法により、ホモポリマ（Ｌ'”１）を得た。
【０９０６】
（実施例II−６５）
化合物（Ｂ）を化合物（MMｆ）に変更した以外は、実施例II−１と同様の手法により、ホモポリマ（MMｆ１）を得た。
【０９０７】
（実施例II−６６）
化合物（Ｂ）を化合物（NNｆ）に変更した以外は、実施例II−１と同様の手法により、ホモポリマ（NNｆ１）を得た。
【０９０８】
（実施例II−６７）
化合物（Ｂ）を化合物（OOｆ）に変更した以外は、実施例II−１と同様の手法により、ホモポリマ（OOｆ１）を得た。
【０９０９】
（実施例II−６８）
化合物（Ｂ）を化合物（PPｆ）に変更した以外は、実施例II−１と同様の手法により、ホモポリマ（PPｆ１）を得た。
【０９１０】
各ホモポリマーをＰＧＭＥＡ溶液とし、それぞれの溶液をＭｇＦ2ウェハ上に１μｍ膜厚で塗布して樹脂層を形成した。得られた樹脂層について、Ｆ2エキシマーレーザー光（１５７ｎｍ）に対する透明性を調べ、得られた結果を下記表２ないし表４にまとめる。
【０９１１】
さらに、各ホモポリマーに光酸発生剤を配合して、本発明の感光性樹脂組成物（レジスト）のワニスを調製した。次いで、これらのレジストのワニスをそれぞれシリコンウェハ上に回転塗布して厚さ０．３μｍのレジスト膜を成膜した。ここのレジスト膜に対し、波長１５７ｎｍのＦ2エキシマレーザー光を光源として、所定のパターン光を露光した。続いて、１１０℃で２分のベーキング処理を施した後、２．３８％のテトラメチルアンモニウムハイドロキシド水溶液（ＴＭＡＨ）で露光部を浸漬法により選択的に溶解・除去して、ポジ型のレジストパターンを形成した。このときの感度および解像度を、配合した光酸発生剤とともに、表２ないし表４に併せて示す。
【０９１２】
また、これらのホモポリマーを含むレジストについて、ＣＦ4プラズマによるエッチング速度を測定して、そのドライエッチング耐性を評価した。その結果を、ポリメチルメタクリレートのエッチング耐性に対する相対値として、下記表２ないし４にまとめる。
【０９１３】
（比較例１）
ホモポリマ（Ｂ１）の代わりに、ノボラック樹脂およびポリメチルメタクリレートを、それぞれＰＧＭＥＡ溶液として比較例１および比較例２とした。
【０９１４】
比較例１および２の溶液を、前述と同様にＭｇＦ2ウェハ上に１μｍ厚に塗布して、Ｆ2エキシマーレーザー光に対する透明性を調べ、得られた結果を下記表４にまとめる。
【０９１５】
【表２】
0004034538.tif 000251
【０９１６】
【表３】
0004034538.tif 000252
【０９１７】
【表４】
0004034538.tif 000253
【０９１８】
表２ないし表４に示すように、脂環式骨格とハロゲン原子とを有する本発明のフォトレジスト用高分子化合物は、いずれも１５７ｎｍにおける透過率が高い。これに対して、ノボラック樹脂（比較例１）およびＰＭＭＡ（比較例２）は、１５７ｎｍにおける透明性が著しく劣ることが分かる。
【０９１９】
また、こうしたフォトレジスト用高分子化合物に光酸発生剤を配合してなる本発明の感光性樹脂組成物は、いずれも高い感度・解像性で良好なパターンを形成することができた。さらに、本発明の感光性樹脂組成物は、高いドライエッチング耐性を有していることが確認された。
【０９２０】
（比較アクリレートポリマーの合成）
ＡＩＢＮ（１０モル％）を開始剤として用いて、アダマンチルアクリレートＰ０．６モルと、テトラヒドロピラニルメタクリレート０．４モルとを、ＴＨＦ中で４０時間反応させた。得られた反応液をヘキサン中に滴下して、比較アクリレートポリマーＱを得た。
【０９２１】
（比較エステルオリゴマーの合成）
アダマンタンジカルボニルクロリド０．０５モルをＴＨＦに溶解し、メンタンジオール０．０５モルをこれに加えた。温度を室温に保って攪拌しつつ、０．１モルのトリエチルアミンのＴＨＦ溶液を、その中に徐々に滴下した。次いで、２時間撹拌し、その後、室温でさらに２時間撹拌した後、反応液を濾別した。水中に徐々に反応液を滴下して沈殿物を析出させた。この沈殿物を、さらに水−アセトン系溶媒で再沈して、比較エステルオリゴマーＲを得た。
【０９２２】
（レジストの調製およびレジストパターンの形成）
上述の実施例で得られた高分子化合物、溶解抑止剤および光酸発生剤としてみどり化学製ＴＰＳ−１０５、ＴＰＳ−１０９，またはＮＡＩ−１０５を、表５ないし表９に示す処方にしたがってシクロヘキサノン又はＰＧＭＥＡに溶解させ、本発明の感光性樹脂組成物（レジスト）のワニスを調製した。
【０９２３】
【表５】
0004034538.tif 000254
【０９２４】
【表６】
0004034538.tif 000255
【０９２５】
【表７】
0004034538.tif 000256
【０９２６】
【表８】
0004034538.tif 000257
【０９２７】
【表９】
0004034538.tif 000258
【０９２８】
一方、前述の比較ポリマーに光酸発生剤としてＴＰＳ−１０５を配合して、下記表１０に示すような処方で比較例３および４のワニス調製した。
【０９２９】
【表１０】
0004034538.tif 000259
【０９３０】
次いで、これらのレジストのワニスをそれぞれシリコンウェハ上に回転塗布して厚さ０．３μｍのレジスト膜を成膜した。さらに、波長１５７ｎｍのＦ2エキシマレーザー光を光源として、レジスト膜表面に所定のパターン光を露光した。続いて、１１０℃で２分のベーキング処理を施した後、２．３８％のテトラメチルアンモニウムハイドロキシド水溶液（ＴＭＡＨ）で露光部を浸漬法により選択的に溶解・除去して、ポジ型のレジストパターンを形成した。このときの感度、解像度を表１１ないし１５に示す。
【０９３１】
【表１１】
0004034538.tif 000260
【０９３２】
【表１２】
0004034538.tif 000261
【０９３３】
【表１３】
0004034538.tif 000262
【０９３４】
【表１４】
0004034538.tif 000263
【０９３５】
【表１５】
0004034538.tif 000264
【０９３６】
表１１〜１５に示される通り、本発明のレジストにおいては、いずれも高い感度で解像性の良好なレジストパターンが形成されており、波長１５７ｎｍの光に対する透明性、アルカリ現像性とも優れていることが判る。一方、比較例３および４のレジストでは、解像性の良好なレジストパターンを形成することができない。さらに、比較例のレジストを用いて形成されたレジストパターンは、基板から剥がれやすい等の問題があることがわかった。
【０９３７】
次に、これらのレジストについて、ＣＦ4プラズマによるエッチング速度を測定してそのドライエッチング耐性を調べた。ポリヒドロキシスチレン樹脂をベース樹脂とするレジストのエッチング速度を１．０として、それぞれのレジストのエッチング耐性を相対値で評価した。その結果、比較例３のエッチング速度は普通で１．０〜１．３、比較例４のレジストのエッチング速度が１．４〜１．６程度と悪い値であった。これに対して、本発明のレジストのエッチング速度は０．９〜１．２であり、いずれも高いドライエッチング耐性を有していることが確認された。
【０９３８】
さらに、比較ポリマーとして、下記化学式で表わされるポリマー（ＣＰ−１）、（ＣＰ−２）および（ＣＰ−３）を用意し、その特性について考察した。
【０９３９】
【化２６９】
0004034538.tif 000265
【０９４０】
【化２７０】
0004034538.tif 000266
【０９４１】
【化２７１】
0004034538.tif 000267
【０９４２】
ポリマー（ＣＰ−１）においては、脂環が主鎖に含まれており、トリフルオロメチル基が結合した炭素原子は、直接ではなくメチレン基を介してこの脂環に結合している。このため、主鎖の脂環とフッ素との間が離れ、側鎖がのびる構造となり、このポリマーはＴｇが低いことが予想される。
【０９４３】
パターンの形成に当たってはＴｇよりも高い温度における露光後加熱が必要なため、Ｔｇが低いとこれを行なうことができない。したがって、ポリマーのＴｇはこの程度であることが要求される。
【０９４４】
また、ポリマー（ＣＰ−２）は、脂環を含むモノマーとフッ素原子を含むモノマーとの共重合体である。すなわち、脂環とフッ素原子とは、別個のモノマーに含まれている。このため、脂環式骨格に極性基をもたないため、脂環式骨格の疎水性としての特徴がうきだつこととなり、このポリマーを配合してなるレジストのワニスは塗布性が悪いことが予想される。
【０９４５】
さらに、ポリマー（ＣＰ−３）においては、炭素数が５個のみの脂環式骨格しか有していないため、このポリマーを配合してなるレジストのワニスはドライエッチング耐性が低いことが予想される。
【０９４６】
これに対して、本発明のフォトレジスト用高分子化合物はＴｇが高いので、問題なくソフトベーク(露光後加熱)、露光後加熱を行なうことができる点で有利である。しかも本発明の感光性樹脂組成物は、塗布性がよく、高いドライエッチング耐性を備えている。すでに説明したように、本発明の感光性樹脂組成物を用いることによって、高い感度で解像性の良好なレジストパターンを形成することができる。
【０９４７】
クロロビニル化合物、ブロモビニル化合物、フルオロビニル化合物、シアノビニル化合物の単量体およびこれらを含む共重合体等は、アゾイソブチロニトリル等を用いたラジカル重合等で合成できる。炭化水素化合物、ジエン系化合物の単重合体およびこれらを含む共重合体等は、アルキルリチウム等を用いたアニオン重合等で合成できる。ビニルエーテル化合物の単量体およびこれらを含む共重合体等は、塩化亜鉛等を用いたカチオン重合等で合成できる。オレフィンの単重合体およびこれらを含む共重合体等は、カミンスキー触媒などのメタロセン型チーグラーナッタ触媒を含む配位重合等で合成できる。エポキシ化合物の単重合体およびこれらを含む共重合体等は、アルミニウムポリフィリン錯体を用いた開環重合で合成できる。
【０９４８】
スルフォニル化合物等は、テトラメチルシリルトリフルオロメタン、ジエチルアミノスルフルトリフルオリド等を用いてフッ素化することができる。
【０９４９】
この場合には、例えば下記一般式（３Ｄ）で表わされる化合物が中間体として生成される。この化合物から、上述したような手法により本発明のフォトレジスト用高分子化合物を合成することができる。
【０９５０】
【化２７２】
0004034538.tif 000268
【０９５１】
（上記一般式中、Ｒx3の少なくとも１つはフッ素原子またはフッ素原子を含む一価の有機基であり、残りは同一でも異なっていてもよく、水素原子または一価の有機基である。Ｒ4は同一でも異なっていてもよく、水素原子または一価の有機基である。ただし、Ｒx3およびＲ4の１つまたは２つは結合手である。）
（モノマー合成例１）
滴下漏斗、攪拌機、および還流冷却管を取り付けた３つ口フラスコに、下記化学式（ＮＢＯＨ）で表わされる化合物である５−ノルボルネン−２−メタノール１２．４ｇを収容し、臭化ナトリウム１２ｇを加えた。
【０９５２】
【化２７３】
0004034538.tif 000269
【０９５３】
これに、硫酸６ｇを攪拌しながら滴下した後、９０℃で３時間反応させた。その結果、下記化学式（ＮＢＢｒ）で表わされる化合物であるメチルノルボルネン臭化物が８３％の収率で得られた。
【０９５４】
【化２７４】
0004034538.tif 000270
【０９５５】
滴下漏斗、攪拌機、および還流冷却管を取り付けた３つ口フラスコに、マグネシウム粒１．２５ｇ、および乾燥エーテル８０ｍｌを収容した。前述のメチルノルボルネン臭化物の０．５ｍｏｌ／ｌ乾燥エーテル溶液１００ｍｌを、攪拌しながら徐々に滴下し加えた。メチルノルボルネン臭化物をすべて加えた後、攪拌しつつ、フッ化アセトアルデヒドの２ｍｏｌ／ｌ乾燥エーテル溶液２５ｍｌをゆっくり加えた。
【０９５６】
さらに１時間の還流の後、反応混合物を氷を加えた塩化アンモニウム水溶液に注いだ。その後、エーテル層より下記化学式（ＮＢ−１）で表わされるノルボルネン誘導体が得られた。
【０９５７】
【化２７５】
0004034538.tif 000271
【０９５８】
ここで得られた化学式（ＮＢ−１）で表わされる化合物においては、活性水酸基のα炭素にフッ素原子が直接結合している。
【０９５９】
（モノマー合成例２）
前述のノルボルネン誘導体（ＮＢ−１）のエーテル溶液に、塩化チオニルを加えて加熱することによって、対応する構造の塩化物とした。これに、３級ブチルアルコールを滴下することにより、下記化学式（ＮＢ−１ｅ）で表わされるノルボルネン誘導体のエステルが得られた。
【０９６０】
【化２７６】
0004034538.tif 000272
【０９６１】
ここで得られた化学式（ＮＢ−１ｅ）で表わされる化合物においては、活性水酸基のα炭素にフッ素原子が直接結合している。
【０９６２】
（モノマー合成例３）
滴下漏斗、攪拌機、および還流冷却管を取り付けた３つ口フラスコに、下記化学式（ＮＢＰｒ）で表わされる化合物である２−ヒドロキシノルボルニルプロペンのアセトニトリル溶液を収容し、これに、トリフェニルホスフィンジブロマイドを加えた。
【０９６３】
【化２７７】
0004034538.tif 000273
【０９６４】
これを室温で２４時間攪拌したところ、下記化学式（ＮＢＰｒＢｒ）で表わされるノルボルニルプロペン臭化物が７６％の収率で得られた。
【０９６５】
【化２７８】
0004034538.tif 000274
【０９６６】
得られたノルボルニルプロペン臭化物とフッ化アセトアルデヒドとの乾燥エーテル溶液に、マグネシウム粒を添加することによって、前述のモノマー合成例１の場合と同様の方法で、下記化学式（ＮＢ−１ｄ）で表わされるノルボルネン誘導体を得た。
【０９６７】
【化２７９】
0004034538.tif 000275
【０９６８】
ここで得られた化学式（ＮＢ−１ｄ）で表わされる化合物においては、活性水酸基のα炭素にフッ素原子が直接結合している。
【０９６９】
（合成例１９５）
出発物質として、下記化学式で表わされる化合物（ＮＢ−１）を用意し、これをＴＨＦ溶液とした。この化合物は、活性水酸基のα炭素に1個のフッ素原子が直接結合しているノルボルネン誘導体である。
【０９７０】
【化２８０】
0004034538.tif 000276
【０９７１】
これを液体窒素で凍結し、２０分間の脱気を３回行なった後、遷移金属触媒の存在下で重合させた。次いで、２−プロパノールで再沈殿、濾別し、真空下で溶媒を留去した。その結果、下記化学式で表わされるホモポリマー（ＢＰ−１）が得られた。
【０９７２】
【化２８１】
0004034538.tif 000277
【０９７３】
このホモポリマー（ＢＰ−１）をＰＧＭＥＡの溶液とし、シリコン基板上に回転塗布して０．３μｍの膜厚の樹脂層を形成した。得られた樹脂層に対し、２．３８重量％の濃度のテトラメチルアンモニウムヒドロキサイド（ＴＭＡＨ）水溶液を用いてパドル現像を行なった。現像により良好なパドルが形成され、約１秒でポリマー層が溶解した。このホモポリマー（ＢＰ−１）の溶解度パラメーターは、１１．３２（ｃａｌ・ｃｍ3）1/2であった。
【０９７４】
ホモポリマー（ＢＰ−１）においては、１個のフッ素原子がα炭素に直接結合している。このため、活性な水酸基の極性および溶解度パラメーターを最適な値とすることができた。
【０９７５】
（合成例１９６）
出発物質として、下記化学式で表わされる化合物（ＮＢ−１ａ）を用意し、これをＴＨＦ溶液とした。この化合物は、フッ素原子が導入されていないノルボルネン誘導体である。
【０９７６】
【化２８２】
0004034538.tif 000278
【０９７７】
これを液体窒素で凍結し、２０分間の脱気を３回行なった後、遷移金属触媒の存在下で重合させた。次いで、２−プロパノールで再沈殿、濾別し、真空下で溶媒を留去した。その結果、下記化学式で表わされるホモポリマー（ＢＰ−１ａ）が得られた。
【０９７８】
【化２８３】
0004034538.tif 000279
【０９７９】
このホモポリマー（ＢＰ−１ａ）をＰＧＭＥＡの溶液とし、シリコン基板上に回転塗布して０．３μｍの膜厚の樹脂層を形成した。得られた樹脂層に対し、２．３８重量％の濃度のテトラメチルアンモニウムヒドロキサイド（ＴＭＡＨ）水溶液を用いてパドル現像を行なったところ、良好なパドルが形成された。しかしながら、６０秒現像後でのポリマー層の膜厚は０．２９μｍであり、ほとんど変化しなかった。このホモポリマー（ＢＰ−１ａ）の溶解度パラメーターは１１．５７（ｃａｌ・ｃｍ3）1/2であった。
【０９８０】
ホモポリマー（ＢＰ−１ａ）においては、フッ素原子が導入されていない。このため、活性な水酸基の極性を高めることができず、溶解度パラメーターの値も好適な範囲内とすることができなかった。
【０９８１】
（合成例１９７）
出発物質として、下記化学式で表わされる化合物（ＮＢ−１ｂ）を用意し、これをＴＨＦ溶液とした。この化合物は、活性水酸基のα炭素にはフッ素原子が導入されておらず、それ以外の炭素に合計で６個のフッ素原子が導入されたノルボルネン誘導体である。
【０９８２】
【化２８４】
0004034538.tif 000280
【０９８３】
これを液体窒素で凍結し、２０分間の脱気を３回行なった後、遷移金属触媒の存在下で重合させた。次いで、２−プロパノールで再沈殿、濾別し、真空下で溶媒を留去した。その結果、下記化学式で表わされるホモポリマー（ＢＰ−１ｂ）が得られた。
【０９８４】
【化２８５】
0004034538.tif 000281
【０９８５】
このホモポリマー（ＢＰ−１ｂ）をＰＧＭＥＡの溶液とし、シリコン基板上に回転塗布して０．３μｍの膜厚の樹脂層を形成した。得られた樹脂層に対し、２．３８重量％の濃度のテトラメチルアンモニウムヒドロキサイド（ＴＭＡＨ）水溶液を用いてパドル現像を試みた。しかしながら、現像液の著しいはじきが生じ、パドルが形成されなかった。現像液に接触した樹脂層の部分は１秒以下ですべて溶解したが、現像むらが大きかった。このホモポリマー（ＢＰ−１ｂ）の溶解度パラメーターは９．８８（ｃａｌ・ｃｍ3）1/2であった。
【０９８６】
ホモポリマー（ＢＰ−１ｂ）においては、フッ素原子はα炭素に直接結合しておらず、トリフルオロメチル基として合計で６個のフッ素原子が導入されている。この影響により親水性が低下して、溶解度パラメーターが小さい値となっている。こうしたポリマーは、アルカリ現像液をはじくので現像が均一に進まず、現像むらが大きくなった。
【０９８７】
なお、ここではパドル現像により現像を行なったので、アルカリ現像液のはじきに起因した現像むらが生じたが、このような問題は現像法を変更すれば回避することができる。例えば、ディップ現像を採用した場合には、アルカリ現像液がはじかれるといった問題は生じない。
【０９８８】
（合成例１９８）
出発物質として、下記化学式で表わされる化合物（ＮＢ−１ｃ）を用意し、これをＴＨＦ溶液とした。この化合物は、活性水酸基のα炭素以外の炭素に１個のフッ素原子が導入されたノルボルネン誘導体である。
【０９８９】
【化２８６】
0004034538.tif 000282
【０９９０】
これを液体窒素で凍結し、２０分間の脱気を３回行なった後、遷移金属触媒の存在下で重合させた。次いで、２−プロパノールで再沈殿、濾別し、真空下で溶媒を留去した。その結果、下記化学式で表わされるホモポリマー（ＢＰ−１ｃ）が得られた。
【０９９１】
【化２８７】
0004034538.tif 000283
【０９９２】
このホモポリマー（ＢＰ−１ｃ）をＰＧＭＥＡの溶液とし、シリコン基板上に回転塗布して０．３μｍの膜厚の樹脂層を形成した。得られた樹脂層に対し、２．３８重量％の濃度のテトラメチルアンモニウムヒドロキサイド（ＴＭＡＨ）水溶液を用いてパドル現像を行なったところ、良好なパドルが形成された。しかしながら、６０秒現像後でのポリマー層の膜厚は０．２９μｍであり、ほとんど変化しなかった。このホモポリマー（ＢＰ−１ｃ）の溶解度パラメーターは１０．３８（ｃａｌ・ｃｍ3）1/2であった。
【０９９３】
ホモポリマー（ＢＰ−１ｃ）においては、１個のフッ素原子が導入されているものの、その位置はα炭素ではない。このため、活性な水酸基の極性を充分に高めることができず、溶解度パラメーターの値も低いものとなった。
【０９９４】
（合成例１９９）
出発原料として、下記化学式で表わされる化合物（ＮＢ−１ｄ）および化合物（ＴＨＰＥ−１）を用意した。化合物（ＮＢ−１ｄ）は、活性水酸基のα炭素に１個のフッ素原子が直接結合したノルボルネン誘導体であり、化合物（ＴＨＰＥ−１）は、この化合物のテトラヒドロピラニルエーテルである。
【０９９５】
【化２８８】
0004034538.tif 000284
【０９９６】
【化２８９】
0004034538.tif 000285
【０９９７】
化合物（ＮＢ−１ｄ）０．７当量、化合物（ＴＨＰＥ−１）０．３当量、および重合開始剤としてのアゾイソブチロニトリルをＴＨＦ溶液とした。
【０９９８】
これを液体窒素で凍結し、２０分間の脱気を３回行なった後、室温にした。次いで、窒素気流下、攪拌しながら８０℃で１４時間加熱した。さらに、メタノールで再沈殿、濾別し、真空下で溶媒を留去した。その結果、下記化学式で表わされるコポリマー（ＢＰ−２）が得られた。
【０９９９】
【化２９０】
0004034538.tif 000286
【１０００】
（合成例２００）
出発原料として、下記化学式で表わされる化合物（ＮＢ−１ｅ）、および化合物（ｔ−ＢｕαＦＭＡ）を用意した。化合物（ＮＢ−１ｅ）は、活性水酸基のα炭素に１個のフッ素原子が直接結合したノルボルネン誘導体のｔｅｒｔ−ブチルエーテルであり、化合物（ｔ−ＢｕαＦＭＡ）は、α−トリフルオロメチルアクリル酸ｔｅｒｔ−ブチルである。
【１００１】
【化２９１】
0004034538.tif 000287
【１００２】
【化２９２】
0004034538.tif 000288
【１００３】
化合物（ＮＢ−１ｅ）０．７当量、化合物（ｔ−ＢｕαＦＭＡ）０．３当量、および重合開始剤としてのアゾイソブチロニトリルを酢酸エチル溶液とした。
【１００４】
これを液体窒素で凍結し、２０分間の脱気を３回行なった後、室温にした。次いで、窒素気流下、攪拌しながら７０℃で１６時間加熱した。さらに、メタノールで再沈殿、濾別し、真空下で溶媒を留去した。その結果、下記化学式で表わされるコポリマー（ＢＰ−３）が得られた。
【１００５】
【化２９３】
0004034538.tif 000289
【１００６】
（合成例２０１）
出発原料として、下記化学式で表わされる化合物（ＮＢ−３）、および化合物（ＴＨＰＥ−３）を用意した。化合物（ＮＢ−３）は、フッ素原子をもたないノルボルネン誘導体であり、化合物（ＴＨＰＥ−３）は、この化合物のテトラヒドロピラニルエーテルである。
【１００７】
【化２９４】
0004034538.tif 000290
【１００８】
【化２９５】
0004034538.tif 000291
【１００９】
化合物（ＮＢ−３）０．７当量、化合物（ＴＨＰＥ−３）０．３当量、および重合開始剤としてのアゾイソブチロニトリルをＴＨＦ溶液とした。
【１０１０】
これを液体窒素で凍結し、２０分間の脱気を３回行なった後、室温にした。次いで、窒素気流下、攪拌しながら８０℃で１４時間加熱した。さらに、メタノールで再沈殿、濾別し、真空下で溶媒を留去した。その結果、下記化学式で表わされるコポリマー（ＣＰ−１１）が得られた。
【１０１１】
【化２９６】
0004034538.tif 000292
【１０１２】
（合成例２０２）
出発原料として、下記化学式で表わされる化合物（ＮＢ−４）、および前述の化合物（ｔ−ＢｕαＦＭＡ）を用意した。化合物（ＮＢ−４）は、ヘキサフルオロアルコールを置換基とするノルボルネン誘導体のｔｅｒｔ−ブチルエステルであり、化合物（ｔ−ＢｕαＦＭＡ）は、α−フルオロメチルアクリル酸ｔｅｒｔ−ブチルである。
【１０１３】
【化２９７】
0004034538.tif 000293
【１０１４】
化合物（ＮＢ−４）０．７当量、化合物（ｔ−ＢｕαＦＭＡ）０．３当量、および重合開始剤としてのアゾイソブチロニトリルを酢酸エチル溶液とした。
【１０１５】
これを液体窒素で凍結し、２０分間の脱気を３回行なった後、遷移金属触媒の存在下で重合させた。次いで、２−プロパノールで再沈殿、濾別し、真空下で溶媒を留去した。その結果、下記化学式で表わされるコポリマー（ＣＰ−１２）が得られた。
【１０１６】
【化２９８】
0004034538.tif 000294
【１０１７】
（実施例III：レジストの調製およびレジストパターンの形成）
（実施例III−１）
コポリマー（ＢＰ−２）１００重量部、および光酸発生剤としてのトリフェニルスルホニウムトリフレート４重量部をＰＧＭＥＡに溶解して、感光性樹脂組成物の溶液を調製した。
【１０１８】
この溶液を、シリコンウェハ上にスピナーを用いて塗布し、１１５℃で６０秒乾燥して厚さ０．２μｍのレジスト膜を形成した。
【１０１９】
このレジスト膜に対し、Ｆ2エキシマレーザー光（波長１５７ｎｍ）を光源とする縮小露光投影装置で露光を行なった後、熱板上で１１５℃で６０秒間の露光後加熱を施した。
【１０２０】
その後、２．３８重量％濃度のテトラメチルアンモニウムヒドロキサイド（ＴＭＡＨ）水溶液によるパドル現像処理を行なった。
【１０２１】
このとき、レジスト表面における現像液のはじきは生じず、ウェハ上に現像液のパドルが形成された。現像後には、レジスト膜の露光部分が選択的に溶解除去されて微細パターンが形成された。得られた微細パターンの解像性は８０ｎｍであった。また、露光した領域全体が均一に現像され、現像欠陥はみられなかった。しかも、基板からの微細パターンの剥離は観察されなかった。
【１０２２】
ここで用いたコポリマー（ＢＰ−２）においては、１個のフッ素原子がα炭素に直接結合している。このため、活性な水酸基の極性および溶解度パラメーターが最適な値となり、高い解像性で微細パターンを形成することができた。
【１０２３】
（実施例III−２）
コポリマー（ＢＰ−３）１００重量部、および光酸発生剤としてのトリフェニルスルホニウムトリフレート２重量部を乳酸エチルに溶解して、感光性樹脂組成物の溶液を調製した。
【１０２４】
この溶液を、シリコンウェハ上にスピナーを用いて塗布し、１３０℃で６０秒乾燥して厚さ０．２５μｍのレジスト膜を形成した。
【１０２５】
このレジスト膜に対し、Ｆ2エキシマレーザー光（波長１５７ｎｍ）を光源とする縮小露光投影装置で露光を行なった後、熱板上で１３０℃で７５秒間の露光後加熱を施した。
【１０２６】
その後、２．３８重量％濃度のテトラメチルアンモニウムヒドロキサイド（ＴＭＡＨ）水溶液によるパドル現像処理を行なった。
【１０２７】
このとき、レジスト表面における現像液のはじきは生じず、ウェハ上に現像液のパドルが形成された。現像後には、レジスト膜の露光部分が選択的に溶解除去されて微細パターンが形成された。得られた微細パターンの解像性は７０ｎｍであった。また、露光した領域全体が均一に現像され、現像欠陥はみられなかった。しかも、基板からの微細パターンの剥離も観察されなかった。
【１０２８】
ここで用いたコポリマー（ＢＰ−３）においては、１個のフッ素原子がα炭素に直接結合している。このため、活性な水酸基の極性および溶解度パラメーターが最適な値となり、高い解像性で微細パターンを形成することができた。
【１０２９】
（実施例III−３）
コポリマー（ＣＰ−２）１００重量部、および光酸発生剤としてのトリフェニルスルホニウムトリフレート２重量部を乳酸エチルに溶解して感光性樹脂組成物の溶液を調製した。
【１０３０】
この溶液を、シリコンウェハ上にスピナーを用いて塗布し、１３０℃で６０秒乾燥して厚さ０．２５μｍのレジスト膜を形成した。
【１０３１】
このレジスト膜に対し、Ｆ2エキシマレーザー光（波長１５７ｎｍ）を光源とする縮小露光投影装置で露光を行なった後、熱板上で１３０℃で７５秒間の露光後加熱を施した。
【１０３２】
その後、２．３８重量％濃度のテトラメチルアンモニウムヒドロキサイド（ＴＭＡＨ）水溶液によるパドル現像処理を行なった。
【１０３３】
このとき、レジスト表面において現像液の著しいはじきが生じたため、ウェハ上に現像液のパドルが形成されなかった。現像液の接触した部分のレジスト膜の露光部分は選択的に溶解除去されて微細パターンが形成されたが、微細パターンの剥離が生じ、解像性は２５０ｎｍにとどまった。
【１０３４】
ここで用いたコポリマー（ＣＰ−２）においては、フッ素原子はα炭素に直接結合しておらず、トリフルオロメチル基として合計で６個のフッ素原子が導入されている。この影響により親水性が低下して、溶解度パラメーターが小さい値となっている。こうしたポリマーは、アルカリ現像液をはじくので現像が均一に進まず、現像むらが大きくなった。
【１０３５】
なお、ここではパドル現像により現像を行なったので、アルカリ現像液のはじきに起因した現像むらが生じたが、このような問題は現像法を変更すれば回避することができる。例えば、ディップ現像を採用した場合には、アルカリ現像液がはじかれるといった問題は生じることはなく、解像性も高められる。
【１０３６】
（比較例III−１）
コポリマー（ＣＰ−１）１００重量部、および光酸発生剤としてのトリフェニルスルホニウムトリフレート２重量部をＰＧＭＥＡに溶解して感光性樹脂組成物の溶液を調製した。
【１０３７】
この溶液を、シリコンウェハ上にスピナーを用いて塗布し、１１５℃で６０秒乾燥して厚さ０．１８μｍのレジスト膜を形成した。
【１０３８】
このレジスト膜に対し、Ｆ2エキシマレーザー光（波長１５７ｎｍ）を光源とする縮小露光投影装置で露光を行なった後、熱板上で１１５℃で６０秒間の露光後加熱を施した。
【１０３９】
その後、２．３８重量％濃度のテトラメチルアンモニウムヒドロキサイド（ＴＭＡＨ）水溶液によるパドル現像処理を行なった。
【１０４０】
このとき、レジスト表面において現像液の著しいはじきが生じたため、ウェハ上に現像液のパドルが形成されなかった。現像液の接触した部分のレジスト膜の露光部分は選択的に溶解除去されて微細パターンが形成されたが、微細パターンの剥離が生じ、解像性は２００ｎｍにとどまった。
【１０４１】
ここで用いたコポリマー（ＣＰ−１）においては、フッ素原子が導入されていない。このため、活性な水酸基の極性を高めることができず、溶解度パラメーターの値も低いものとなる。したがって、高い解像性で微細パターンを形成することができなかった。
【１０４２】
次に、上述した合成方法を用いて、下記一般式（Ｅ１）、（Ｅ２）および（Ｅ３）で表わされる化合物を合成した。
【１０４３】
【化２９９】
0004034538.tif 000295
【１０４４】
具体的には、下記表１６に示されるように各置換基Ｒ43、Ｒ44、Ｒ45およびＲ46を導入して、化合物Ｆ１、Ｆ２、Ｆ３、Ｆ４およびＦ５を合成した。
【１０４５】
【表１６】
0004034538.tif 000296
【１０４６】
こうして得られた化合物と、下記化学式（Ｇ１）、（Ｇ２）で表わされる化合物とを用い、下記表１７に示される処方にしたがって、ラジカル共重合（触媒量５重量％、ｎｅａｔ、６０℃、４０時間）により共重合体（Ｈ１）〜（Ｈ５）を合成した。
【１０４７】
【化３００】
0004034538.tif 000297
【１０４８】
【表１７】
0004034538.tif 000298
【１０４９】
化学式（Ｇ２）においては、α炭素にフッ素原子が直接結合している。したがって、この化学式（Ｇ２）で表わされる化合物を原料とした重合体（Ｈ１）および（Ｈ３）は、水酸基の酸性が上昇し、アルカリ現像液に対する溶解性が著しく向上する。
【１０５０】
各重合体（Ｈ１）〜（Ｈ５）に対して、光酸発生剤としてのトリフェニルスルフォニウムトリフレートを１重量％を加え、溶解濾過して、レジスト（RR１）〜（RR５）を調整した。
【１０５１】
次いで、これらのレジストをそれぞれシリコンウェハ上に回転塗布して、厚さ０．２５μｍのレジスト膜を成膜した。さらに、波長１５７ｎｍのＦ2エキシマレーザー光を光源として、レジスト膜表面に所定のパターン光を露光した。続いて、１１０〜１３０℃で１〜１．５分のベーキング処理を施した後、２．３重量％のテトラメチルアンモニウムヒドロキサイド水溶液を用いてパドル現像法により１分間の現像処理を施した。なお、アルカリ現像液に対する溶解性が高いことが予測されるレジスト（RR１）および（RR３）の現像には、０．２３重量％のテトラメチルアンモニウムヒドロキサイド水溶液を用いた。
【１０５２】
現像処理により、レジスト膜の露光部が選択的に溶解・除去されて、ポジ型のレジストパターンが得られた。このときの感度、解像度を下記表１８に示す。
【１０５３】
さらに、これらのレジストについて、ＣＦ4プラズマによるエッチング速度を測定してそのドライエッチング耐性を調べた。ポリヒドロキシスチレン樹脂をベース樹脂とするレジストのエッチング速度を１．０として、それぞれのレジストのエッチング耐性を相対値で評価し、表１８に併記する。
【１０５４】
【表１８】
0004034538.tif 000299
【１０５５】
表１８に示されるように、本発明のレジストは、いずれも高い感度で解像性の良好なレジストパターンが形成されており、波長１５７ｎｍの光に対する透明性、アルカリ現像性とも優れていることがわかる。また、いずれも高いドライエッチング耐性を有している。特に、α炭素にフッ素原子が直接結合した構造を有する重合体を含有したレジスト（RR１およびRR３）は、感度が５ｍＪ／ｃｍ2と非常に高く、現像液に対する溶解性も特に優れている。
【１０５６】
ここで、図面を参照して、本発明の感光性樹脂組成物を用いた電子部品の製造方法について説明する。
【１０５７】
図５は、本発明の感光性樹脂組成物を用いた半導体チップの製造工程の一例を示す断面図である。
【１０５８】
まず図５（ａ）に示すように、シリコン半導体基板１上に、被エッチング膜として厚さ約０．８μｍの酸化ケイ素膜２をＣＶＤ法により形成し、この上にレジスト６９と同様の組成物を含むレジスト膜３を約０．３μｍの膜厚で形成した。なお、半導体基板１中には、例えばＭＯＳＦＥＴダイオード等の素子（図示せず）が形成されている。
【１０５９】
このレジスト膜に対し、波長１５７ｎｍのＦ2エキシマレーザー光を照射して、所定のパターン光を露光した。続いて、１１０℃で２分のベーキング処理を施した後、２．３８％のテトラメチルアンモニウムハイドロキシド水溶液（ＴＭＡＨ）で露光部を選択的に溶解・除去して、ポジ型のレジストパターン３Ａを形成した。得られたレジストパターン３Ａをエッチングマスクとして、ＣＦ4ガスを用いたＲＩＥ法により被エッチング膜である酸化ケイ素膜２を選択的にエッチングして、図５（ｂ）に示すようにパターンを転写した。
【１０６０】
最後に、Ｏ2プラズマ中でレジストパターン３Ａを炭化して除去することにより、図５（ｃ）に示すような微細な開孔６を有する酸化ケイ素膜２が得られた。なお、酸化ケイ素膜２に形成された開孔６の直径は約０．３２μｍであり、膜厚のばらつきは２％以下に抑制された。
【１０６１】
また、レジスト膜３の形成に用いる感光性樹脂組成物を変更しても、前述と同様に酸化ケイ素膜２に微細なパターンを転写することができた。
【１０６２】
感光性樹脂組成物は、前述のコポリマー（ＢＰ−３）１００重量部に光酸発生剤としてのトリフルオロスルホニルトリフレート２重量部を添加して調製した。この組成物を用いて、前述と同様の酸化ケイ素膜２上に約０．２５μｍの膜厚で図５（ａ）に示すようにレジスト膜３を形成した。
【１０６３】
このレジスト膜３に対し、前述と同様にパターン露光を施した後、１３０℃８０秒のベーキングを行なった。さらに、２．３８％のテトラメチルアンモニウムハイドロキシド水溶液を用いてレジスト膜３の露光部を選択的に溶解・除去して、ポジ型のレジストパターン３Ａを形成した。得られたレジストパターン３Ａをエッチングマスクとして、前述と同様の手法により酸化ケイ素膜２を選択的にエッチングして、図５（ｂ）に示すようにパターンを転写した。
【１０６４】
最後に、前述と同様の手法を用いてレジストパターン３Ａを除去することによって、図５（ｃ）に示すような微細な開孔６を有する酸化ケイ素膜２が得られた。このとき、酸化ケイ素膜２に形成された開孔６の直径は約０．２８〜０．３０μｍであり、膜厚のばらつきは２％以下に抑制された。
【１０６５】
本発明の感光性樹脂組成物は、電子部品における配線のパターニングにも好ましく用いることができる。
【１０６６】
図６は、本発明を２層配線の形成に適用した例を示す工程断面図である。
【１０６７】
まず、図６（ａ）に示すように、半導体基板１の上に厚さ約０．８μｍの酸化ケイ素膜２をＣＶＤ法により成膜した。なお、半導体基板１中には、例えば、ＭＯＳＦＥＴ、ダイオード等の素子（図示せず）が形成されている。次いで、Ａｌ−Ｓｉ−Ｃｕからなる厚さ約０．７μｍの下層配線１０と、ＳｉＯ2からなる厚さ約０．７μｍの層間絶縁膜７とを形成し、これらの上にＡｌ−Ｓｉ−Ｃｕからなる厚さ約０．７μｍの上層配線層１１を形成した。このとき、上層配線層には、約０．７μｍの段差が生じた。さらに、レジスト７０と同様の組成物を含むレジスト膜３を、約０．３μｍの膜厚で上層配線層１１の上に成膜した。
【１０６８】
このレジスト膜に対し、波長１５７ｎｍのＦ2エキシマレーザー光を照射して、所定のパターン光を露光した。続いて、１１０℃で２分のベーキング処理を施した後、２．３８％のテトラメチルアンモニウムハイドロキシド水溶液（ＴＭＡＨ）で露光部を選択的に溶解・除去して、図６（ｂ）に示すようにポジ型のレジストパターン３Ａを形成した。得られたレジストパターン３Ａをエッチングマスクとして、ＣＦ4ガス等の塩素系ガスを用いＲＩＥ法により上層配線層１１をエッチング除去することにより、上層配線１１Ａを形成した。
【１０６９】
最後に、Ｏ2プラズマ中でレジストパターン３Ａを炭化して除去することにより、図６（ｃ）に示すような２層配線が得られた。
【１０７０】
上述したような２層配線の形成に本発明を適用した場合も、収縮率や強度を改善することができる。形成された上層配線１１Ａは、下層配線膜等によって生じる段差（約０．７μｍ）の影響をほとんど受けず、設計寸法０．６μｍに対して、寸法誤差は±０．０５μｍであった。従来の寸法誤差は±０．１μｍであったのと比較すると、本発明を適用することによって、極めて高い精度で配線を形成できることがわかる。
【１０７１】
また、配線間隔０．４μｍ、配線幅０．６μｍの上層配線を形成した場合、断線や短絡等の不良は全く発生しなかった。
【１０７２】
図７は、本発明をＡｕ配線の形成に適用した例を示す工程断面図である。
【１０７３】
まず、図７（ａ）に示すように、半導体基板１上にＣＶＤ法により厚さ約０．８μｍの酸化ケイ素膜２を形成した。なお、半導体基板１中には、例えばＭＯＳＦＥＴ、ダイオード等の素子（図示せず）が形成されている。次いで、この酸化ケイ素膜２上に、厚さ約０．２μｍのチタン含有タングステン（Ｔｉ−Ｗ）膜１２と、厚さ約０．１μｍの金（Ａｕ）膜１３とをスパッタ法により順次形成した。さらに、レジスト９３と同様の組成物を含むレジスト膜３を、約０．３μｍの膜厚でＡｕ膜１３の上に形成した。
【１０７４】
このようなレジスト膜３に対し、波長１５７ｎｍのＦ2エキシマレーザー光を照射して、所定のパターン光を露光した。続いて、１１０℃で２分のベーキング処理を施した後、２．３８％のテトラメチルアンモニウムハイドロキシド水溶液（ＴＭＡＨ）で露光部を選択的に溶解・除去して、ポジ型のレジストパターン３Ａを形成した。こうしてレジストパターン３Ａによって、溝１５を設けた。得られた溝１５の底部に露出したＴｉ−Ｗ膜１２およびＡｕ膜１３を電極として用い、電解メッキ法により溝中に厚さ約１μｍのＡｕメッキ膜１４を図７（ｂ）に示すように形成した。
【１０７５】
続いて、Ｏ2プラズマ中でレジストパターン３Ａを炭化して除去することにより、図７（ｃ）に示すようにＡｕメッキ膜１４をＡｕ膜１３の上に突出させた。
【１０７６】
最後に、イオントリミングによって露出しているＡｕ膜１３を除去した後、フッ素系ガスを用いて露出したＴｉ−Ｗ膜１３を除去することによって、図７（ｄ）に示すようなＡｕ配線２０を形成した。
【１０７７】
本発明を適用すると、レジスト膜３を１５０℃以下で形成できる。したがって、Ａｕ膜１３とレジスト膜３との剥離がなくなるため、幅０．７μｍのＡｕ配線を形成した場合、断線や短絡等の不良は全く発生しなかった。
【１０７８】
【発明の効果】
以上詳述したように本発明によれば、１６０ｎｍ以下の短波長光源、特にフッ素レーザー光に対して透明性が優れるフォトレジスト用高分子化合物が提供される。また本発明によれば、１６０ｎｍ以下の短波長光源、特にフッ素レーザー光に対して透明性が優れるとともに、高いドライエッチング耐性を備え、アルカリ現像で密着性、解像性の良好なレジストパターンを形成し得る感光性樹脂組成物が提供される。さらに本発明によれば、上述したような感光性樹脂組成物を用いたパターン形成方法、およびこれを用いた電子部品の製造方法が提供される。
【１０７９】
本発明の感光性樹脂組成物は、フッ素レーザー光を利用したパターン形成の際に、特にその効果を発揮するが、ｉ線光、ｄｅｅｐＵＶ光、ＫｒＦエキシマーレーザー光、ＡｒＦエキシマーレーザー光、電子線、およびＸ線を利用したパターン形成においても十分使用が可能である。かかる感光性樹脂組成物は、半導体デバイスの製造プロセスのフォトリソグラフィー技術において顕著な効果を有するものであり、その工業的価値は極めて大きい。
【図面の簡単な説明】
【図１】フッ素原子が導入された位置と、溶解度パラメーターおよび水酸基の分極度との関係を表わすグラフ図。
【図２】高分子中におけるＦまたはＣＦ3の導入数と酸性度との関係を表わすグラフ図。
【図３】高分子中におけるフッ素原子数と溶解度パラメーターとの関係を表わすグラフ図。
【図４】本発明にかかる感光性樹脂組成物を用いたパターン形成方法の工程の一例を示す断面図。
【図５】本発明にかかる感光性樹脂組成物を用いた電子部品の製造工程の一例を示す断面図。
【図６】本発明にかかる感光性樹脂組成物を用いた電子部品の製造工程の他の例を示す断面図。
【図７】本発明にかかる感光性樹脂組成物を用いた電子部品の製造工程の他の例を示す断面図。
【符号の説明】
１…半導体基板
２…酸化ケイ素膜
３…レジスト膜
３Ａ…レジストパターン
６…開孔
７…層間絶縁膜
１０…下層配線
１１…上層配線層
１１Ａ…上層配線
１２…Ｔｉ−Ｗ膜
１３…Ａｕ膜
１４…Ａｕメッキ膜
１５…溝
２０…Ａｕ配線
２１…基板
２２…レジスト膜
２３…マスク
２４…露光部
２５…化学線
２６…潜像
２７…レジストパターン
【図１】
0004034538.tif 000314
【図２】
0004034538.tif 000315
【図３】
0004034538.tif 000316
【図４】
0004034538.tif 000317
【図５】
0004034538.tif 000318
【図６】
0004034538.tif 000319
【図７】
0004034538.tif 000320